(57)【要約】  本発明は、式（Ｉ）［式中、ｍは０〜４であり、Ｒ２、Ｒ３、Ｒ４およびＲ５は、水素、塩素、臭素、および１、２もしくは３個のシアノ基を有するＣ６〜Ｃ２４−アリールからなる群から選択され、それぞれのＲ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンなどからなる群から選択され、ただし、基Ｒ１、Ｒ２、Ｒ３、Ｒ４およびＲ５のうちの少なくとも１個は、１、２もしくは３個のシアノ基を有するＣ６〜Ｃ２４−アリールであり、Ｘは、Ｏ、Ｓ、ＳＯまたはＳＯ２であり、Ａは、式（Ａ．１）、（Ａ．２）、（Ａ．３）および（Ａ．４）の二価の基であり、ここで、＊、Ｒ６、（Ｒ７）ｎ、（Ｒ８）ｏおよび（Ｒ９）ｐは、請求項および明細書で定義したとおりである］のシアノアリール置換化合物に関する。本発明はまた、前記化合物（Ｉ）の色変換体における使用、前記色変換体およびその使用、少なくとも１種の化合物（Ｉ）を含む照明デバイス、液晶ディスプレイデバイス用バックライトユニット；液晶ディスプレイデバイスおよび自己発光型ディスプレイデバイスに関する。
2021507901.tif 000002
【特許請求の範囲】
【請求項１】
式（Ｉ）
【化１】
2021507901.tif 000070
［式中、
ｍは、０、１、２、３または４であり、
それぞれのＲ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
Ｒ２、Ｒ３、Ｒ４およびＲ５は、水素、塩素、臭素、および１、２もしくは３個のシアノ基を有するＣ６〜Ｃ２４−アリールからなる群から選択されるが、
ただし、基Ｒ１、Ｒ２、Ｒ３、Ｒ４およびＲ５のうちの少なくとも１個は、１、２もしくは３個のシアノ基を有するＣ６〜Ｃ２４−アリールであり、
Ｘは、Ｏ、Ｓ、ＳＯまたはＳＯ２であり、
Ａは、一般式（Ａ．１）、（Ａ．２）、（Ａ．３）および（Ａ．４）
【化２】
2021507901.tif 000071
の二価の基からなる群から選択される二価の基であり、ここで、
＊は、それぞれの場合において、分子の残りの部分への結合点を示し、
ｎは、０、１、２、３または４であり、
ｏは、０、１、２または３であり、
ｐは、０、１、２または３であり、
Ｒ６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール−Ｃ１〜Ｃ１０−アルキレンであり、ここで、直前の３つの基におけるシクロアルキル、アリールおよびアリールアルキレンの環は、非置換であるか、または１、２、３、４もしくは５個の同一もしくは異なる基Ｒ６ａで置換されており、かつＣ１〜Ｃ２４−アルキル、Ｃ１〜Ｃ２４−ハロアルキル、およびＣ６〜Ｃ２４−アリール−Ｃ１〜Ｃ１０−アルキレンのアルキレン部分は、Ｏ、ＳおよびＮＲｃからなる群から選択される１個以上のヘテロ原子もしくはヘテロ原子基で中断されていてもよく、
それぞれのＲ７は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ７ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
それぞれのＲ８は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ８ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
それぞれのＲ９は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ９ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
Ｒ１ａ、Ｒ６ａ、Ｒ７ａ、Ｒ８ａ、Ｒ９ａは、互いに独立して、Ｃ１〜Ｃ２４−アルキル、Ｃ１〜Ｃ２４−フルオロアルキル、Ｃ１〜Ｃ２４−アルコキシ、フッ素、塩素、臭素およびシアノからなる群から選択され、
Ｒａ、Ｒｂ、Ｒｃは、互いに独立して、水素、Ｃ１〜Ｃ２０−アルキル、Ｃ３〜Ｃ２４−シクロアルキル、ヘテロシクロアルキル、ヘタリールおよびＣ６〜Ｃ２４−アリールからなる群から選択される］のシアノアリール置換化合物。
【請求項２】
ＸがＯである、請求項１記載の式（Ｉ）のシアノアリール置換化合物。
【請求項３】
Ｒ２およびＲ４が、それぞれ１、２もしくは３個のシアノ基を有するフェニルであり、かつＲ３およびＲ５が、それぞれ水素である、請求項１または２記載の式（Ｉ）のシアノアリール置換化合物。
【請求項４】
Ａが、前記式（Ａ．２）の基である、請求項１から３までのいずれか１項記載のシアノアリール置換化合物。
【請求項５】
Ｒ６が、線状Ｃ１〜Ｃ２４−アルキル、式（Ｂ．１）の基、式（Ｂ．２）の基および式（Ｂ．３）の基：
【化３】
2021507901.tif 000072
［式中、
＃は、窒素原子への結合部位を表し、
ＲｄおよびＲｅは、前記式（Ｂ．１）において、互いに独立して、Ｃ１〜Ｃ２２−アルキルからなる群から選択され、ここで、ＲｄおよびＲｅ基の炭素原子の和は２〜２３の整数であり、
Ｒｆ、ＲｇおよびＲｈは、前記式（Ｂ．２）において、Ｃ１〜Ｃ２１−アルキルからなる群から独立して選択され、ここで、Ｒｆ、ＲｇおよびＲｈ基の炭素原子の和は３〜２３の整数であり、
ＲｉおよびＲｋは、前記式（Ｂ．３）において、Ｃ１〜Ｃ２１−アルキルからなる群から独立して選択され、ここで、ＲｉおよびＲｋ基の炭素原子の和は２〜２２の整数である］からなる群から選択される、請求項４記載の式（Ｉ）のシアノアリール置換化合物。
【請求項６】
Ｒ６が、式（Ｃ．１）の基、式（Ｃ．２）の基および式（Ｃ．３）の基：
【化４】
2021507901.tif 000073
［式中、
＃は、窒素原子への結合側を表し、
Ｂは、存在する場合、−Ｏ−および−Ｓ−からなる群から選択される１個以上の非隣接基で中断されていてもよいＣ１〜Ｃ１０−アルキレン基であり、
ｙは、０または１であり、
Ｒｍは、互いに独立して、Ｃ１〜Ｃ２４−アルキル、Ｃ１〜Ｃ２４−フルオロアルキル、フッ素、塩素および臭素からなる群から選択され、
Ｒｎは、互いに独立して、Ｃ１〜Ｃ２４−アルキルからなる群から選択され、
ｘは、式（Ｃ．２）および（Ｃ．３）において、１、２、３、４または５である］からなる群から選択される、請求項４記載の式（Ｉ）のシアノアリール置換化合物。
【請求項７】
式（Ｉ）におけるｍが０、１または２であり、かつｍが１または２の場合、それぞれのＲ１は、線状Ｃ１〜Ｃ２４−アルキル、式（Ｄ．１）の基、式（Ｄ．２）の基、式（Ｄ．３）の基、式（Ｄ．４）の基および式（Ｄ．５）の基：
【化５】
2021507901.tif 000074
［式中、
＃は、式（Ｉ）の前記化合物の残りの部分への結合部位を表し、
ＲｏおよびＲｐは、前記式（Ｄ．１）において、互いに独立して、Ｃ１〜Ｃ２２−アルキルからなる群から選択され、ここで、ＲｏおよびＲｐ基の炭素原子の合計は２〜２３の整数であり、
Ｒｑ、ＲｒおよびＲｓは、前記式（Ｄ．２）において、Ｃ１〜Ｃ２１−アルキルからなる群から独立して選択され、ここで、Ｒｑ、ＲｒおよびＲｓ基の炭素原子の合計は３〜２３の整数であり、
ＲｔおよびＲｕは、前記式（Ｄ．３）において、Ｃ１〜Ｃ２１−アルキルからなる群から独立して選択され、ここで、ＲｔおよびＲｕ基の炭素原子の合計は２〜２２の整数であり、
Ｂは、存在する場合、−Ｏ−および−Ｓ−からなる群から選択される１個以上の非隣接基で中断されていてもよいＣ１〜Ｃ１０−アルキレン基であり、
ｙは、式（Ｄ．４）および（Ｄ．５）において、０または１であり、
ｘは、式（Ｄ．５）において、１、２または３であり、かつ
Ｒ１ａは、シアノ、Ｃ１〜Ｃ２４−アルキルおよびＣ１〜Ｃ２４−アルコキシからなる群から選択される］からなる群から選択される、請求項１から６までのいずれか１項記載の式（Ｉ）のシアノアリール置換化合物。
【請求項８】
式（Ｉ）におけるｍが０または１であり、かつｍが１の場合、Ｒ１は、ＲｏおよびＲｐがそれぞれ独立してＣ１〜Ｃ１２−アルキルである前記式（Ｄ．１）の基であるか、またはＲ１は、ＲｑおよびＲｓがそれぞれ独立してＣ１〜Ｃ６−アルキルであり、かつＲｒが分岐状Ｃ４〜Ｃ２１−アルキルである前記式（Ｄ．２）の基であるか、またはＲ１は、Ｒ１ａがシアノもしくはＣ１〜Ｃ１２−アルキルであり、ｙが０であり、かつｘが１もしくは２である基（Ｄ．５）である、請求項７記載の式（Ｉ）のシアノアリール置換化合物。
【請求項９】
蛍光色素として請求項１から８までのいずれかにおいて定義される式（Ｉ）の少なくとも１種のシアノアリール置換化合物と、ポリマーマトリクスとを含む色変換体であって、ここで、前記ポリマーマトリクスは、ポリスチレン、ポリカーボネート、ポリアクリレート、ポリメチルメタクリレート、ポリメタクリレート、ポリビニルピロリドン、ポリ酢酸ビニル、ポリ塩化ビニル、ポリブテン、シリコーン、エポキシ樹脂、ビニルエステル樹脂、ポリビニルアルコール、ポリ（エチレンビニルアルコール）コポリマー、ポリアクリロニトリル、ポリ塩化ビニリデン、ポリスチレンアクリロニトリル、ポリブチレンテレフタレート、ポリエチレンテレフタレート、２，５−フランジカルボン酸ポリエステル、ポリビニルブチレート、ポリ塩化ビニル、ポリアミド、ポリオキシメチレン、ポリイミド、ポリエーテルイミドおよびそれらの混合物からなる群から選択され、好ましくは、前記ポリマーマトリクスは、ポリスチレン、ポリカーボネート、ポリエチレンテレフタレートもしくはポリエチレンフラノエートを含むか、もしくはそれらからなり、または前記ポリマーマトリクスは、重合性（硬化性）組成物の反応生成物を含む、色変換体。
【請求項１０】
前記ポリマーマトリクスが、ポリエチレンテレフタレートを含むか、またはポリエチレンテレフタレートからなる、請求項９記載の色変換体。
【請求項１１】
前記ポリマーマトリクスが、硬化性組成物の反応生成物からなり、ここで、前記硬化性樹脂組成物は、少なくとも１種のバインダー、少なくとも１種のモノマー、少なくとも１種の光開始剤および／または光酸発生剤、任意選択的に熱ラジカル開始剤、任意選択的に有機溶媒、任意選択的に少なくとも１種の分散剤、任意選択的に少なくとも１種の界面活性剤ならびに任意選択的に散乱粒子を含む感光性レジスト組成物である、請求項９記載の色変換体。
【請求項１２】
前記色変換体が、散乱体として少なくとも１種の無機白色顔料を追加で含む、請求項９から１１までのいずれか１項記載の色変換体。
【請求項１３】
以下の（Ｂ１）、（Ｂ２）、（Ｂ３）および（Ｂ４）：
（Ｂ１）式（ＩＩＩ）
【化６】
2021507901.tif 000075
［式中、
ｑは、１、２、３または４であり、
Ｒ３０は、非置換であるか、またはハロゲン、Ｃ１〜Ｃ１０−アルキルもしくはＣ６〜Ｃ１０−アリールで一置換もしくは多置換されているアリールオキシであり、ここで、Ｒ３０基は、＊で示される位置の１つまたは複数であり、
Ｒ３１、Ｒ３２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のアリールオキシ置換ペルリレン−３，４，９，１０−テトラカルボン酸ジイミド化合物
およびその混合物；
（Ｂ２）式（ＩＶ）
【化７】
2021507901.tif 000076
［式中、
Ｒ４１、Ｒ４２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のペリレン−３，４，９，１０−テトラカルボン酸ジイミド化合物；
（Ｂ３）式（Ｖ）
【化８】
2021507901.tif 000077
［式中、
Ｒ５１およびＲ５２は、互いに独立して、水素、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシからなる群から選択され、
Ｒ５３、Ｒ５４、Ｒ５５、Ｒ５６、Ｒ５７、Ｒ５８、Ｒ５９、Ｒ５１０、Ｒ５１１、Ｒ５１２、Ｒ５１３、Ｒ５１４、Ｒ５１５、Ｒ５１６、Ｒ５１７およびＲ５１８は、互いに独立して、水素、ハロゲン、シアノ、ヒドロキシル、メルカプト、ニトロ、−ＮＥ５１Ｅ５２、−ＮＲＡｒ５１ＣＯＲＡ５２、−ＣＯＮＲＡｒ５１ＲＡｒ５２、−ＳＯ２ＮＲＡ５１ＲＡ５２、−ＣＯＯＲＡｒ５１、−ＳＯ３ＲＡｒ５２、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４−アリールオキシおよびＣ６〜Ｃ２４−アリールチオからなる群から選択され、
ここで、Ｒ５３とＲ５４、Ｒ５４とＲ５５、Ｒ５５とＲ５６、Ｒ５６とＲ５７、Ｒ５７とＲ５８、Ｒ５８とＲ５９、Ｒ５９とＲ５１０、Ｒ５１１とＲ５１２、Ｒ５１２とＲ５１３、Ｒ５１３とＲ５１４、Ｒ５５とＲ５１５、Ｒ５１５とＲ５１６、Ｒ５１６とＲ５１７および／またはＲ５１７とＲ５１８は、それらが結合しているビフェニル部分の炭素原子と一緒になって、さらに縮合した芳香族もしくは非芳香族の環系を形成してもよく、ここで、縮合した環系は、非置換もしくは置換されており、
ここで、
Ｅ５１およびＥ５２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキル、または非置換もしくは置換されたＣ６〜Ｃ１０−アリールであり、
ＲＡｒ５１およびＲＡｒ５２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリール、または非置換もしくは置換されたヘテロアリールである］の剛直な２，２’−ビフェノキシ架橋を有するペリレン−３，４，９，１０−テトラカルボン酸ジイミド化合物
ならびに
（Ｂ４）式（ＶＩ）
【化９】
2021507901.tif 000078
［式中、
Ｒ６３またはＲ６４の一方の基が、互いに独立してシアノであり、かつ他方の基Ｒ６３またはＲ６４が、シアノ、フェニル、４−シアノフェニル、およびＣ１〜Ｃ１０−アルキルからなる群から選択される１、２もしくは３個の置換基を有するフェニルからなる群から選択され、
Ｒ６７、Ｒ６８、Ｒ６９およびＲ６１０は、互いに独立して、水素、シアノ、フェニル、４−シアノフェニル、またはＣ１〜Ｃ１０−アルキルからなる群から選択される１、２もしくは３個の置換基を有するフェニルである］のコアシアノ化ナフトイルベンズイミダゾール化合物
からなる群から選択される少なくとも１種の更なる有機蛍光色素Ｂを含む、請求項９から１２までのいずれか１項記載の色変換体。
【請求項１４】
前記Ｂ１の群から選択される少なくとも１種の蛍光色素Ｂを含む、請求項１３記載の色変換体。
【請求項１５】
（ｉ）４００ｎｍ〜４８０ｎｍの発光中心波長を有する青色ＬＥＤおよび３０００Ｋ〜２００００Ｋの相関色温度を有する白色ＬＥＤからなる群から選択される少なくとも１つのＬＥＤと、
（ｉｉ）請求項９から１４までのいずれかにおいて定義される少なくとも１つの色変換体と
を含む照明デバイスであって、ここで、前記少なくとも１つの色変換体が、前記少なくとも１つのＬＥＤから離れた配置をとる、照明デバイス。
【請求項１６】
（ｉ）光源の少なくとも１つ、好ましくは６０００〜１２０００Ｋの相関色温度を有する白色ＬＥＤまたは４００ｎｍ〜４８０ｎｍの発光中心波長を有する青色発光ダイオードと、
（ｉｉ）請求項９から１４までのいずれかにおいて定義される少なくとも１つの色変換体と
を備えた液晶ディスプレイ用バックライトユニットであって、ここで、前記少なくとも１つの色変換体が、前記少なくとも１つの光源から離れた蛍光体配置をとる、液晶ディスプレイ用バックライトユニット。
【請求項１７】
（ｉ）薄膜トランジスタ（ＴＦＴ）アレイ、液晶層、ならびに赤、緑および青色のカラーフィルターを含むカラーフィルターアレイを備えた、液晶パネルと、
（ｉｉ）光源の少なくとも１つと、
（ｉｉｉ）請求項９から１４までのいずれかにおいて定義される少なくとも１つの色変換体と
を備えた液晶ディスプレイデバイスであって、ここで、前記少なくとも１つの色変換体が、前記少なくとも１つの光源と前記液晶パネルとの間に配置されているか、または前記カラーフィルターアレイに統合されている、液晶ディスプレイデバイス。
【請求項１８】
（ｉ）少なくとも１つの光源と、
（ｉｉ）請求項９、１１から１４までのいずれかにおいて定義される少なくとも１つの色変換体と、
（ｉｉｉ）任意選択的に、赤、緑および青色のカラーフィルターを含むカラーフィルターアレイと
を備えた自己発光型ディスプレイデバイス。
【請求項１９】
前記少なくとも１つの光源が、白色有機発光ダイオード（ＷＯＬＥＤ）、４００ｎｍ〜４８０ｎｍの発光中心波長を有する青色有機発光ダイオードおよびマイクロＬＥＤからなる群から選択される、請求項１８記載の自己発光型ディスプレイデバイス。
【請求項２０】
４００ｎｍ〜４８０ｎｍに発光中心波長を有する青色ＬＥＤから放出された光を第２のより長い波長の光に変換するための色変換体における、３０００Ｋ〜２００００Ｋの相関色温度を有する白色ＬＥＤから放出された光を変換して、より低い相関色温度を有する白色光を提供するための色変換体における、またはデータを送信するためと可視スペクトル範囲において電磁放射を放出するための色変換体における、またはディスプレイユニットにおける、請求項１から８までのいずれか１項記載の式（Ｉ）の化合物またはその混合物の使用。
【請求項２１】
４００ｎｍ〜４８０ｎｍに発光中心波長を有する青色ＬＥＤが生成した光を変換して白色光を提供するための、３０００Ｋ〜２００００Ｋの相関色温度を有する白色ＬＥＤが生成した光を変換して、より低い相関色温度を有する白色光を提供するための、データを送信するためと可視スペクトル範囲において電磁放射を放出するための送信器における、またはディスプレイにおける、請求項９から１４までのいずれか１項記載の色変換体の使用。
【請求項２２】
光起電力電池と、請求項９から１４までのいずれか１項記載の色変換体とを含む、照明時に電力を生成するデバイスであって、ここで、前記光起電力電池によって吸収されない光の少なくとも一部が前記色変換体によって吸収される、デバイス。
【請求項２３】
式（ＩＩ．ａ）
【化１０】
2021507901.tif 000079
［式中、
ＸはＯであり、
Ｈａｌは、それぞれ臭素またはそれぞれ塩素であり、
Ｒ１は、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンであり、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、ここで、Ｒ１ａ、Ｒａ、ＲｂおよびＲｃは、請求項１において定義したとおりであり、かつ
ｍは、０、１、２、３もしくは４である］のベンゾキサンテン化合物。
【発明の詳細な説明】
【技術分野】
【０００１】
本発明は、新規のシアノアリール置換ベンゾ（チオ）キサンテン化合物およびその誘導体ならびに中間ベンゾキサンテン化合物に関する。本発明はまた、これらのシアノアリール置換化合物の色変換体（カラーコンバーター）における使用、ポリマーマトリクス材料と少なくとも１種のシアノアリール置換ベンゾ（チオ）キサンテン化合物またはその誘導体とを含む色変換体、これらの色変換体の使用、これらの色変換体を備えたＬＥＤ照明デバイス、色変換体を備えた液晶ディスプレイ用バックライトユニット、色変換体を備えた自己発光型および非発光型ディスプレイならびに照射時に電力を発生させるデバイスに関する。
【０００２】
本発明の背景
今日、白熱灯や蛍光灯などの従来の光源に代わって、発光ダイオード（ＬＥＤ）が使用されるケースがますます増えてきている。ＬＥＤをベースとする照明デバイスは、白色光の光源として、フラットパネルディスプレイ用途を含むフルカラーディスプレイにおけるバックライトのように、一般照明照射、建築、自動車または航空の照明などの幅広い用途で使用されている。ＬＥＤ照明は、寿命が長く、エネルギー効率が高いことから、多くの利点を有している。
【０００３】
白色光の発光は、常に様々の色の重ね合わせ（混合）に基づいている。白色光を発生させるための一つのアプローチが、赤、緑および青（ＲＧＢ）色のＬＥＤモジュールの使用によるものである。様々な発光ダイオードの異なる明るさおよび動作条件のために、マルチＬＥＤは技術的に複雑であり、したがって高価である。さらに、それらの色域はかなり制限されており、マルチＬＥＤのコンポーネントの小型化は非常に制限されている。
【０００４】
白色光を発生させるための別のアプローチは、黄色蛍光体または黄色−赤色蛍光体などの無機蛍光体で覆われた青色または近紫外発光ＬＥＤチップに基づいて白色光を放出する蛍光体変換白色ＬＥＤの使用である。バインダー層に分散されていてもよい蛍光体は、ＬＥＤ光源（ＬＥＤチップ）に直接塗布されている。ＬＥＤチップに蛍光体が直接かつ空間を介さずに塗布されている構成は「蛍光体オンチップ」構成とも呼ばれる。これらのＬＥＤには、多くの場合、青色ＬＥＤにセリウムドープイットリウムアルミニウムガーネット（Ｃｅ：ＹＡＧ）を黄色蛍光体としてコーティングしたものが含まれる。Ｃｅ：ＹＡＧは青色光の一部を吸収して約５５０ｎｍの発光帯域を持つ長波長の光を放出することで、透過した青色光とＣｅ：ＹＡＧが発した光とが混ざり合うことで白色光が生じる。適切な演色性（ＣＲＩ）および／または相関色温度（ＣＣＴ）を有する白色光を得るためには、青色ＬＥＤからの発光と蛍光体からの発光との間の光のバランスが重要である。黄色蛍光体でコーティングされた青色ＬＥＤは、通常、高い相関色温度、通常６０００Ｋを超える高い相関色温度に対応する青みがかった白色光と、約７０〜８５の演色評価数を有する低い色忠実度とを特徴とし、適用可能性を制限している。強い演色性を備えた照明デバイスを得るためには、蛍光体含有層に赤色発光蛍光体を追加で含める必要がある。蛍光体オンチップ構成のＬＥＤにおいて、これまで使用されてきた蛍光体は、その熱安定性および放射安定性が高いために無機蛍光体が一般的であり、有機蛍光体はこれまで蛍光体オンチップＬＥＤにおける使用には適していなかった。
【０００５】
青色光からの色変換によって白色光を発生させるために、一般的に１つ以上の蛍光体とポリマーマトリクス材料とを含む色変換体（単に「変換体」とも呼ばれる）を青色ＬＥＤチップから一定の距離に置くという更なるアプローチがある。例えば、蛍光体はエアギャップによって青色ＬＥＤと分離されていてもよい。この構成は「リモート蛍光体」とも呼ばれる。一次光源、すなわち青色ＬＥＤと色変換体との間の空間的距離のために、多くの有機蛍光体により安定性の要件が達成され得る程度にまで、熱および放射に起因する応力が低減される。ここでも、蛍光体は青色ＬＥＤが発した放射の一部を吸収し、異なる色（波長）の放射を再発光する。通常、蛍光体は、黄色の光、または緑色と赤色の光、黄色と赤色の光もしくは緑色と黄色の光の組合せを再発光する。波長（色）が一緒に混ざり合うと、人間の目には色が白く見える白色光になる。
【０００６】
今日、１００００Ｋ未満のＣＣＴを有し、約９０の平均演色評価数を有する白色ＬＥＤは、多くの場合、青色ＬＥＤと当該青色ＬＥＤから離れた色変換体と、または無機黄色蛍光体がコーティングされた青色ＬＥＤと当該青色ＬＥＤから離れた色変換体とのいずれかを含む。色変換体は、一般的にスペクトルを広げるために２または３つの有機蛍光体の混合物を含む。
【０００７】
一般に、相関色温度ＣＣＴおよびＣＩＥ色度座標は、青色ＬＥＤが発した光と蛍光体が発光した光との相対的な混合部分を変化させることにより調整可能である。したがって、無機および有機蛍光体は、生成された白色光の相関色温度、色域、演色評価数およびＣＩＥ色度座標によって定義される色品質、明るさおよび費用対効果に大きな影響を与える。
【０００８】
有機蛍光体の使用には様々な利点がある。第一に、有機蛍光体は、その顕著に高い質量比吸収のために収率が非常に高く、つまり、効率的な放射変換に必要な材料が無機蛍光体の場合よりも相当少なくて済む。第二に、有機蛍光体は光の色相を調整することができるため、暖白色のＬＥＤ光を作製することができる。さらに、有機蛍光体は、高価かつ不便な方法で採掘され、提供されなければならず、そして限られた程度でしか利用可能でない希土類を含む任意の材料を必要としない。
【０００９】
白色光は、有機エレクトロルミネッセンス材料を用いた有機発光ダイオード（ＯＬＥＤ）でも生成することができる。白色有機発光ダイオード（ＷＯＬＥＤ）は、主に自己発光型ディスプレイ用途に使用される。
【００１０】
一般照明用途などのいくつかの照明用途では、白色ＬＥＤの主要なパラメーターは、その相関色温度（ＣＣＴ）、ＣＩＥ色度座標、平均演色評価数（ＣＲＩ  Ｒａ）、彩度の高い赤色の演色評価数Ｒ９およびその発光効率である。ハイエンド用途では、多くの場合、約５０００Ｋの色温度を有する昼光または約２７００Ｋ〜３５００Ｋの色温度を有する白熱灯などの自然光の特性を模倣した相関色温度で高色再現性（高ＣＲＩ  Ｒａおよび高Ｒ９値）の白色光を提供することが重要である。
【００１１】
太陽光は、公知の市販の白色ＬＥＤとは対照的に、比較的緩やかで滑らかな遷移の全可視波長での出力を有する。しかしながら、Ｃｅ：ＹＡＧなどの黄色蛍光体でコーティングされた青色ＬＥＤをベースとする白色ＬＥＤなどの市販の白色ＬＥＤは、青色成分（ＬＥＤからの青色発光）と広域の黄色成分を豊富に含むスペクトルを発生させる。黄色蛍光体コーティングの放出光から生ずる白色光の赤と緑色の成分は比較的弱く、この結果、可視波長の全範囲を不完全にカバーすることになる。このスペクトルエネルギーのギャップと、青色ＬＥＤが発した波長以外の波長が相対的に不足していることとが、白色光の演色を制限している。このような白色ＬＥＤの光によって大いに損なわれる色の範囲が緑色のスペクトル範囲である。したがって、青色発光ＬＥＤの波長よりも長く、黄色の蛍光体発光の波長よりも短い波長に明瞭なピークを持つ蛍光体が、緑色のスペクトルを強調し、より良好な演色を有する光を生成するために必要とされる。
【００１２】
いくつかのディスプレイ用途、特にフルカラーディスプレイ用途では、より自然で、鮮やかで、生き生きとした色を可能にすることから、広い色域が非常に重要である。液晶ディスプレイ（ＬＣＤ）は、最も広く使用されているフラットパネルディスプレイの一つである。ＬＣＤバックライトには、今日、白色ＬＥＤが使用されている。白色光が赤、緑および青（ＲＧＢ）色のカラーフィルターを透過すると、該当するカラーフィルターの通過帯域に波長を有する光が透過し、該当するカラーフィルターの通過帯域に波長を有しない光が吸収される。カラーフィルターは、典型的には、色域ではなく光透過に最適化されていることから、特定の色のカラーフィルターは、特定の色以外の色の混合物を通過させる傾向にあり、その結果、特定の色の彩度が低下することになる。現在の白色ＬＥＤは、多くの場合、広帯域発光を有しているため、発光した赤、緑および青の色は十分な彩度を有していない。バックライトの色域を強調するためには、ＲＧＢ原色間の距離がより大きくなり、狭帯域バンドパスＲＧＢカラーフィルターを使用することができるように、白色光の発光ピークは十分に分離されている必要がある。ＣＩＥ  １９３１色空間では、緑色は大きな面積を占めており、原色の緑色の色座標は色域に大きな影響を及ぼす。しかしながら、可視スペクトルの緑色の部分は、多くの場合、現在の白色ＬＥＤでは実際よりも少なく表されている。したがって、発光ピークが緑色のカラーフィルターの透過ピークと十分に一致する狭帯域発光体が必要とされる。
【００１３】
今日、自発光型デバイスであり、バックライトユニットを必要としないことから、ＬＣＤに代わって、ＲＧＢカラーフィルターを備えた白色有機発光ダイオード（ＷＯＬＥＤ）をベースとする有機発光ダイオードディスプレイが登場している。また、ＬＥＤバックライトに比べて、ディスプレイパネルの薄型化、視野角の拡大、コントラスト比の向上および応答時間の短縮が可能となる。従来のＷＯＬＥＤは、ガラスまたは透明プラスチック基板と、カソード層とアノード層との間に有機発光材料が積層された発光領域とを含む。有機発光領域は、赤、緑および青の３原色か、または黄色と青色の３つの補色のいずれかを発光する。しかしながら、白色光はＲＧＢフィルターに通してフィルタリングしなければならず、ＬＣＤディスプレイの場合のように色が一致しない範囲にわたって光の吸収損失が起きてしまう。
【００１４】
したがって、ＲＧＢフィルターを備えたディスプレイの色域を拡大するためには、緑色蛍光体、特によく分離された発光ピークを有する狭帯域緑色蛍光体が必要とされる。したがって、青色光の一部を、ＬＣＤの緑色カラーフィルターとより良好に一致するように、スペクトルの所望の緑色範囲にダウンコンバートするための狭帯域発光を有する蛍光体のニーズがあり続けている。
【００１５】
今日、照射とデータ送信とを両立させることができる色変換体用の蛍光体のニーズも非常に高まっている。照射とデータ送信との両方に白色ＬＥＤを利用した新しい技術として、可視光通信（ＶＬＣ）が知られている。ＶＬＣは、既存の無線技術に代わるか、または補完するために、高速で安全な無線通信を実現することを目的とした急成長中の技術分野である。とりわけリモート蛍光体ＬＥＤの色変換体として使用することができる有機蛍光体は、その可視バンドギャップ、短い放射寿命および高い蛍光量子収率のために、ＶＬＣ用に多くの潜在的な利点を提供している。ＬｉＦｉ（Ｌｉｇｈｔ  Ｆｉｄｅｌｉｔｙ）は、高速無線通信のためにその強度が変調するＬＥＤ照明を使用した照射を介してデータを送信することに関しての確立された用語である。オフィス、街灯および家庭でのＬＥＤ照明の広範な使用と共に、ＬｉＦｉは既存の照明インフラにとって付加的なメリットとなる。数ナノ秒、好ましくはそれ以下の範囲の高速データ送信の要件を満たすためには、更なる有機蛍光体が必要とされる。
【００１６】
青色ＬＥＤによって励起され得、緑色または緑色−黄色の波長範囲（４９０〜５６０ｎｍの波長範囲）で再発光することができる多数の有機蛍光化合物、例えばナフトイルベンズイミダゾール化合物またはベンゾキサンテン化合物を含む有機蛍光化合物が先行技術で提案されている。
【００１７】
未公開のＰＣＴ／ＥＰ２０１８／０７２７１４は、ＬｉＦｉ用途用の変換体における使用のための有機蛍光体の使用を記載している。
【００１８】
国際公開第２０１５／０１９２７０号は、少なくとも１個のシアノ基を必須的に有するナフトイルベンズイミダゾール化合物、および有機蛍光着色剤としてのそれらの使用、特にＬＥＤが発した光を変換するための色変換体におけるそれらの使用を記載している。
【００１９】
国際公開第２０１４／１３１６２８号は、（ｉ）光源としての青色ＬＥＤと、（ｉｉｉ）ポリマーマトリクスと、シアノアリール基またはシアノ基を有しないベンゾキサンテンまたはベンゾチオキサンテン化合物とを含む色変換体とを含む照明デバイスを記載している。
【００２０】
国際公開第２０１５／０６２９１６号は、ＬＥＤ照明のためのベンズイミダゾオキサンテノイソキノリノンをベースとする緑／黄色発光有機蛍光色素を記載している。
【００２１】
国際公開第２０１６／１５１０６８号は、ベンゾ（チオ）キサンテン骨格に結合した少なくとも１個のシアノ基を必須的に有するベンゾキサンテン化合物およびベンゾチオキサンテン化合物およびその誘導体、ならびにＬＥＤ照明のためのそれらの使用を記載している。
【００２２】
したがって、本発明の目的は、前述の欠点を克服するために、波長４００〜４８０ｎｍの範囲の青色光によって励起され得、スペクトルの緑色部分、特に４９０〜５６０ｎｍの範囲、好ましくは４９０〜５４０ｎｍの範囲で発光する有機蛍光体を提供することである。
【００２３】
この代わりに、またはこれに加えて、狭い発光帯域および狭い半値全幅（ＦＷＨＭ）を有する緑色有機蛍光体を提供することが本発明の目的である。
【００２４】
この代わりに、またはこれに加えて、９０を超える一般演色評価数を有する白色光を生成することが本発明の目的である。
【００２５】
この代わりに、またはこれに加えて、広色域のフルカラーディスプレイデバイスにおいて使用するための色変換体を提供することが本発明の目的である。
【００２６】
この代わりに、またはこれに加えて、大きな色域のディスプレイを提供することが本発明の目的である。
【００２７】
この代わりに、またはこれに加えて、約２０００Ｋ〜６５００Ｋの範囲の相関色温度で、高い演色評価数（９０超）を、高いＲ９値（６０超）と共に有する白色光を提供することを可能にする有機蛍光体組成物を提供することが本発明の目的である。
【００２８】
この代わりに、またはこれに加えて、２０００〜６５００Ｋの範囲のＣＣＴで、高い発光効率（例えば２３０  ｌｍ／ｗ超）、好ましくは高い演色評価数および／または高いＲ９値を有する白色光を生成するための有機蛍光体組成物を提供することが本発明の目的である。
【００２９】
この代わりに、またはこれに加えて、数ナノ秒の範囲の短い励起状態寿命ならびに良好な色再現性および色温度を有する、データを送信するためと可視スペクトル範囲の電磁放射を放出するための送信器を備えたＬｉＦｉ用途用の周波数変換器において使用するための更なる有機蛍光体を提供することが本発明の目的である。
【００３０】
好ましくは、有機蛍光体はまた、以下の特徴のうちの１つ以上を特徴とすべきである：
−  少なくとも９０％の高い蛍光量子収率（ＱＹ）；
−  数ナノ秒のオーダーの短い蛍光寿命；
−  青色光および／または白色光の照射条件下での長期的な光安定性；
−  青色光および／または白色光の照射条件下での熱、酸素および水分に対する長期安定性；
−  高純度で製造が容易であること。
【００３１】
これらと更なる目的とは、以下に定義される式（Ｉ）の化合物によって達成される。
【００３２】
さらに、新規の有機蛍光体を製造するための効率的な方法、新規の有機蛍光体を含む色変換体を製造する方法、照明デバイスおよび照射時に電力を発生させるデバイスを含むがこれらに限定されない、本発明によって代替的に達成され得る他の目的もある。
【００３３】
これらと更なる目的とは、以下に定義される式（Ｉ）の化合物によって達成される。
【００３４】
本発明の概要
したがって、第一の態様では、本発明は、式（Ｉ）
【化１】
2021507901.tif 000003
［式中、
ｍは、０、１、２、３または４であり、
それぞれのＲ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
Ｒ２、Ｒ３、Ｒ４およびＲ５は、水素、塩素、臭素、および１、２もしくは３個のシアノ基を有するＣ６〜Ｃ２４−アリールからなる群から選択されるが、ただし、基Ｒ１、Ｒ２、Ｒ３、Ｒ４およびＲ５のうちの少なくとも１個は、１、２もしくは３個のシアノ基を有するＣ６〜Ｃ２４−アリールであり、
Ｘは、Ｏ、Ｓ、ＳＯまたはＳＯ２であり、
Ａは、一般式（Ａ．１）、（Ａ．２）、（Ａ．３）および（Ａ．４）
【化２】
2021507901.tif 000004
の二価の基からなる群から選択される二価の基であり、ここで、
＊は、それぞれの場合において、分子の残りの部分への結合点を示し、
ｎは、０、１、２、３または４であり、
ｏは、０、１、２または３であり、
ｐは、０、１、２または３であり、
Ｒ６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール−Ｃ１〜Ｃ１０−アルキレンであり、ここで、直前の３つの基におけるシクロアルキル、アリールおよびアリールアルキレンの環は、非置換であるか、または１、２、３、４もしくは５個の同一もしくは異なる基Ｒ６ａで置換されており、かつＣ１〜Ｃ２４−アルキル、Ｃ１〜Ｃ２４−ハロアルキル、およびＣ６〜Ｃ２４−アリール−Ｃ１〜Ｃ１０−アルキレンのアルキレン部分は、Ｏ、ＳおよびＮＲｃからなる群から選択される１個以上のヘテロ原子もしくはヘテロ原子基で中断されていてもよく、
それぞれのＲ７は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ７ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
それぞれのＲ８は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ８ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
それぞれのＲ９は、互いに独立して、臭素、塩素、シアノ、ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンからなる群から選択され、ここで、直前の６つの基におけるシクロアルキル、ヘテロシクロアルキル、ヘテロアリール、アリールおよびアリールアルキレンの環は、非置換であるか、または１、２、３、４もしくは５個の同一もしくは異なる基Ｒ９ａで置換されており、かつＣ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、
Ｒ１ａ、Ｒ６ａ、Ｒ７ａ、Ｒ８ａ、Ｒ９ａは、互いに独立して、Ｃ１〜Ｃ２４−アルキル、Ｃ１〜Ｃ２４−フルオロアルキル、Ｃ１〜Ｃ２４−アルコキシ、フッ素、塩素、臭素およびシアノからなる群から選択され、
Ｒａ、Ｒｂ、Ｒｃは、互いに独立して、水素、Ｃ１〜Ｃ２０−アルキル、Ｃ３〜Ｃ２４−シクロアルキル、ヘテロシクロアルキル、ヘタリールおよびＣ６〜Ｃ２４−アリールからなる群から選択される］のシアノアリール置換化合物に関する。
【００３５】
式（Ｉ）の化合物は、青色光（４００〜４８０ｎｍの波長範囲）を低エネルギーの緑色光に変換する。この化合物は黄色に見える。特に、この化合物は、４９０〜５６０ｎｍ、特に４９０〜５４０ｎｍの波長範囲に強くて明瞭な発光ピークを示す。
【００３６】
本発明の式（Ｉ）の化合物は、色変換体における使用に特に適している。
【００３７】
したがって、本発明の更なる態様では、本明細書で提供されるのは、４００ｎｍ〜４８０ｎｍに発光中心波長を有する青色ＬＥＤから放出された光を第２のより長い波長の光に変換するための色変換体における、３０００Ｋ〜２００００Ｋの相関色温度を有する白色ＬＥＤから放出された光を変換して、より低い相関色温度を有する白色光を提供するための色変換体における、またはデータを送信するためと可視スペクトル範囲において電磁放射を放出するための色変換体における、またはディスプレイユニットにおける、本明細書で定義される式（Ｉ）の化合物またはその混合物の使用である。
【００３８】
本発明の更なる態様では、本明細書で提供されるのは、蛍光色素として本明細書で定義される式（Ｉ）の少なくとも１種のシアノアリール置換化合物と、ポリマーマトリクスとを含む色変換体であり、ここで、ポリマーマトリクスは、ポリスチレン、ポリカーボネート、ポリアクリレート、ポリメチルメタクリレート、ポリメタクリレート、ポリビニルピロリドン、ポリ酢酸ビニル、ポリ塩化ビニル、ポリブテン、シリコーン、エポキシ樹脂、ビニルエステル樹脂、ポリビニルアルコール、ポリ（エチレンビニルアルコール）コポリマー、ポリアクリロニトリル、ポリ塩化ビニリデン、ポリスチレンアクリロニトリル、ポリブチレンテレフタレート、ポリエチレンテレフタレート、２，５−フランジカルボン酸ポリエステル、ポリビニルブチレート、ポリ塩化ビニル、ポリアミド、ポリオキシメチレン、ポリイミド、ポリエーテルイミドおよびそれらの混合物からなる群から選択され、好ましくは、ポリマーマトリクスは、ポリスチレン、ポリカーボネート、ポリエチレンテレフタレートもしくはポリエチレンフラノエートを含むか、もしくはそれらからなり、またはポリマーマトリクスは、重合性（硬化性）組成物の反応生成物を含む。
【００３９】
本発明の更なる態様では、本明細書で提供されるのは、４００ｎｍ〜４８０ｎｍに発光中心波長を有する青色ＬＥＤが生成した光を変換して白色光を提供するための、３０００Ｋ〜２００００Ｋの相関色温度を有する白色ＬＥＤが生成した光を変換して、より低い相関色温度を有する白色光を提供するための、データを送信するためと可視スペクトル範囲において電磁放射を放出するための送信器における、またはディスプレイにおける、上記に定義される色変換体の使用である。
【００４０】
本発明の更なる態様では、本明細書で提供されるのは、（ｉ）４００ｎｍ〜４８０ｎｍの発光中心波長を有する青色ＬＥＤおよび３０００Ｋ〜２００００Ｋの相関色温度を有する白色ＬＥＤからなる群から選択される少なくとも１つのＬＥＤと、（ｉｉ）上記に定義される少なくとも１つの色変換体とを含む照明デバイスであって、ここで、少なくとも１つの色変換体は、少なくとも１つのＬＥＤから離れた配置をとる。
【００４１】
本発明の更なる態様では、本明細書で提供されるのは、（ｉ）光源の少なくとも１つ、好ましくは６０００〜１２０００Ｋの相関色温度を有する白色ＬＥＤまたは４００ｎｍ〜４８０ｎｍの発光中心波長を有する青色発光ダイオードと、（ｉｉ）本明細書で定義される少なくとも１つの色変換体とを備えた、液晶ディスプレイ用バックライトユニットであって、ここで、少なくとも１つの色変換体は、少なくとも１つの光源から離れた蛍光体配置をとる。
【００４２】
本発明の更なる態様では、本明細書で提供されるのは、（ｉ）薄膜トランジスタ（ＴＦＴ）アレイ、液晶層、ならびに赤、緑および青色のカラーフィルターを含むカラーフィルターアレイを備えた、液晶パネルと、（ｉｉ）光源の少なくとも１つと、（ｉｉｉ）本明細書で定義される少なくとも１つの色変換体とを含む液晶ディスプレイデバイスであって、ここで、少なくとも１つの色変換体は、少なくとも１つの光源と液晶パネルとの間に配置されているか、またはカラーフィルターアレイに統合されている。
【００４３】
本発明の更なる態様では、本明細書で提供されるのは、（ｉ）少なくとも１つの光源と、（ｉｉ）本明細書で定義される少なくとも１つの色変換体と、（ｉｉｉ）任意選択的に、赤、緑および青色のカラーフィルターを含むカラーフィルターアレイとを備えた自己発光型ディスプレイデバイスである。
【００４４】
本発明の更なる態様では、本明細書で提供されるのは、光起電力電池と、上記に定義される色変換体とを含む、照明時に電力を生成するデバイスであって、ここで、光起電力電池によって吸収されない光の少なくとも一部が色変換体によって吸収される。
【００４５】
本発明の更なる態様では、本明細書で提供されるのは、式（ＩＩ．ａ）
【化３】
2021507901.tif 000005
［式中、
ＸはＯであり、
Ｈａｌは、それぞれ塩素であるか、またはそれぞれ臭素であり、
Ｒ１は、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンであり、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、ここで、Ｒ１ａ、Ｒａ、ＲｂおよびＲｃは、上記に定義したとおりであり、かつ
ｍは、０、１、２、３もしくは４である］のベンゾキサンテン中間体化合物である。
【００４６】
発明の説明
蛍光性着色剤には、特定の波長の光を吸収して別の波長の光に変換することができるすべての材料が含まれる。
【００４７】
本発明の文脈では、「蛍光体」（「蛍光着色剤」または単に「着色剤」とも呼ばれる）という用語は、第１の波長の光を第２の異なる（より長い）波長の光に変換する固体材料を指す。蛍光体は、無機物または有機物であってもよい。光の色（光の波長）に従って、蛍光体は、緑色、黄色、橙色、赤色などに分類され得る。
【００４８】
本発明の文脈では、「有機蛍光体」、「有機蛍光着色剤」および「有機着色剤」という用語は互換的に使用される。有機蛍光着色剤は、有機蛍光顔料または有機蛍光色素であってもよい。好ましくは、有機蛍光着色剤は、有機蛍光色素である。
【００４９】
本発明の文脈では、「緑色蛍光体」という用語は、実施形態では、複数の緑色蛍光体に関するものであってもよい。
【００５０】
本発明の文脈では、「赤色蛍光体」という用語は、実施形態では、複数の赤色蛍光体に関するものであってもよい。
【００５１】
本発明の文脈では、「黄色蛍光体」という用語は、実施形態では、複数の黄色蛍光体に関するものであってもよい。
【００５２】
「変換材料」という用語は、第１の波長の光子によって励起され、第２の（より長い）異なる波長の光子を放出する材料を指す。
【００５３】
量子ドットは、量子力学的特性を示すほど小さい半導体材料でできたナノ結晶のことである。量子ドットは、著しく狭い発光スペクトルを示しており、すなわち、非常に小さいＦＷＨＭ（半値全幅）を有する。量子ドットの色出力は、結晶の大きさを制御することで調整され得る。量子ドットのサイズが小さいほど、量子ドットはより短い波長の光を放出する。
【００５４】
本発明の文脈では、「ポリマーマトリクス」という用語は、蛍光体材料が分散または分子状に溶解しているポリマーを指す。
【００５５】
本発明の文脈では、「色変換体」および「周波数変換器」という用語は、単に「変換体」とも呼ばれ、特定の波長の光を吸収し、第２の波長の光に変換することができるすべての物理的デバイスを意味すると理解される。色変換体は、例えば、照明デバイス、特に、光源として紫外線またはＬＥＤまたはＯＬＥＤを利用した照明デバイスの一部、自己発光型ディスプレイの一部、または蛍光変換型太陽電池の一部である。
【００５６】
本発明の文脈では、所定のスペクトル分布Ｆ（λ）の「中心波長」という用語は、次の平均値として定義される：λｃ＝∫λ・Ｆ（λ）ｄλ／∫Ｆ（λ）ｄλ。
【００５７】
本発明の文脈では、「半値全幅（ＦＷＨＭ）」という用語は、最大振幅の半分における線形の幅を意味する。
【００５８】
本発明の文脈では、「放射寿命τ０」という用語は、τ０＝τｖ／ＱＹと定義され、ここで、τｖは励起状態寿命であり、ＱＹは蛍光量子収率である。
【００５９】
本発明の文脈では、「励起状態寿命τｖ」という用語は、「蛍光寿命τｖ」とも呼ばれ、着色剤が基底状態の光子の発光を通過する前に励起状態に留まる平均時間に相当する。
【００６０】
本発明の文脈では、「蛍光量子収率（ＱＹ）」という用語は、吸収された光子の数に対する放出された光子の数の比として定義される。
【００６１】
発光ダイオードには２種類ある。１つは無機材料（ＬＥＤ）をベースとするものであり、もう１つは有機材料（ＯＬＥＤ）をベースとするものである。したがって、本明細書で使用される「ＬＥＤ」という用語は、無機発光ダイオードを指し、それに対して、本明細書で使用される「ＯＬＥＤ」または「有機ＬＥＤ」という用語は、有機発光ダイオードを指す。どちらの種類の発光ダイオードも基本的には同様の原理で動作し、ここで、正と負の電荷担体が半導体材料に注入され、電荷担体がデバイススタックの発光ゾーンで再結合したときに発光が起こる。
【００６２】
本発明の文脈では、「青色ＬＥＤ」とは、４００〜４８０ｎｍ、好ましくは４２０〜４８０ｎｍ、より好ましくは４４０〜４７０ｎｍ、最も好ましくは４４０〜４６０ｎｍの範囲の発光中心波長を有する電磁スペクトルの青色範囲の光を放出するＬＥＤを意味すると理解される。適切な半導体材料は、炭化ケイ素、セレン化亜鉛、ならびに窒化物、例えば窒化アルミニウム（ＡｌＮ）、窒化ガリウム（ＧａＮ）、窒化インジウム（ＩｎＮ）および窒化インジウムガリウム（ＩｎＧａＮ）である。ＬＥＤは、典型的には、そのピーク波長を中心に集中した狭い波長分布を有する。標準的なＩｎＧａＮベースの青色ＬＥＤは、サファイア基板上に作製され、ピーク発光波長は、通常、４４５５〜４５５ｎｍを中心にしている。
【００６３】
本発明の文脈では、「白色ＬＥＤ」（白色光生成ＬＥＤ）は、人間の目には白色として知覚される光を放出するＬＥＤを意味するものと理解される。例として、赤、緑および青のＬＥＤからなり、その発光を混合して白色光を形成するマルチＬＥＤ（ＲＧＢ  ＬＥＤシステムとも呼ばれる）が挙げられる。更なる例として、光が蛍光体材料を通過する青色ＬＥＤおよびＵＶ−ＬＥＤがある。好ましいのは、無機蛍光体材料、特に黄色蛍光体、例えばＹＡＧまたは赤、緑もしくは他の任意の色または蛍光体の組合せ、特に黄色蛍光体でコーティングされた青色ＬＥＤである。同様に好ましいのは、無機蛍光体材料、特に黄色蛍光体、例えばＹＡＧまたは赤、緑もしくは他の任意の色または蛍光体の組合せと、追加のリモート蛍光体層とでコーティングされた青色ＬＥＤである。
【００６４】
ＵＶ−ＬＥＤは、紫外線電磁放射、すなわち、４００ｎｍ未満、例えば３５０ｎｍ〜４００ｎｍの範囲の波長を有する電磁放射を発光する発光ダイオードである。
【００６５】
本発明の文脈では、「白色有機発光ダイオード」（白色有機ＯＬＥＤまたはＷＯＬＥＤとも呼ばれる）は、人間の目には白色として知覚される光を放出する有機白色発光ダイオードを意味するものと理解される。
【００６６】
本発明の文脈では、緑色波長範囲の光は、４９０ｎｍ〜５６０ｎｍ、特に４９０ｎｍ〜５４０ｎｍの発光中心波長を有する。
【００６７】
本発明の文脈では、「白色光」という用語は、２０００〜２００００Ｋ、特に２５００〜２００００Ｋの相関色温度（ＣＣＴ）を有する光に関するものである。市販の白色ＬＥＤは、多くの場合、３０００Ｋ以上の相関色温度、例えば３０００〜２００００Ｋまたは４０００〜２００００Ｋの範囲の相関色温度を有する。
【００６８】
本発明の文脈では、可視スペクトル範囲を含む電磁放射は「光」とも呼ばれる。
【００６９】
ＬＥＤは黒体でも白熱光源でもないため、相関色温度（ＣＣＴ）を有している。ＣＣＴは黒体放射体の温度であって、人間の目にはＬＥＤと同じ白色光を放出していると知覚される。ＣＣＴは、電気光源から放出された白色光の色の見え方を表し、ケルビン単位で測定される。ＣＣＴは、ＣＩＥ国際規格に準拠して決められる。ＣＣＴが高い白色光は、ＣＣＴが低い白色光に比べて、短波長領域（青色）の強度が相対的に高く、長波長領域（赤色）の強度が相対的に低い。したがって、高いＣＣＴは、一般的に、より有意な青色成分または寒色系を有する白色光を示し、低いＣＣＴは、一般的に、より有意な赤色の色合いまたは暖色系を有する光を示す。６０００〜２００００Ｋの範囲のＣＣＴを有する白色光は、比較的高い青色成分を有している。白色ＬＥＤのＣＣＴは、使用される蛍光体組成によって決められる。
【００７０】
演色評価数（ＣＲＩ）は、光源が物体の色を人間の目にどのように見せているのか、また、色の濃淡の微妙な変化がどれほど良く明らかにされているのかを示す指標である。一般に、ＣＲＩは色温度よりも重要な照明品質と考えられている。国際照明用語集（ＣＩＥ  １７．４）によれば、演色評価数（ＣＲＩ）は、「基準イルミナントの下での色の見え方との意識的または無意識的な比較による物体の色の見え方に及ぼすイルミナントの効果」と定義されている。平均または一般演色評価数Ｒａは、８つのパステルＣＩＥ標準（基準）色見本Ｒ１〜Ｒ８（ＣＩＥ１３．３−１９９５）の色度の差から計算される。負の値も可能である。基準光源、例えば黒体放射は、ＣＲＩ指数（Ｒａ）が１００（最大）であると定義されており、すなわち、１００の値は、光源が基準光と同じように色をレンダリングすることを示す。ＣＲＩ値が低いほど、再現される色の精度は低くなる。多くの一般屋内照明用途では、８０を超えるＣＲＩ値（Ｒａ）が許容される。一般照明では、演色評価数は８５を上回るべきである。正確な演色性が必要とされる用途では、照明源によって照射された物体が人間の目にはより自然な発色に見えることができるように、通常、少なくとも９０の高いＣＲＩ  Ｒａが非常に望ましい。
【００７１】
平均演色評価数Ｒａは、６つの高彩度色（Ｒ９〜Ｒ１４）に対応する係数を含まない。これらの中で、Ｒ９の値は、強い赤色に対応しており、これは、色をレンダリングする上で有益であり得る赤緑色のコントラストに影響を及ぼし得る。多くの場合、赤色は処理された色の中に混じっていることが多いため、正確に色をレンダリングするには、赤色をうまく再現する能力が不可欠である。したがって、光源が正しく赤色をレンダリングすることができない場合、赤味を帯びているものはくすんだ色になってしまう。したがって、ＣＲＩ  Ｒａが高く、Ｒ９値が正の光源が最も鮮やかな色を生成する傾向にある。
【００７２】
ＣＩＥ  １９３１標準表色系によれば、色は特定の色曲線に従って人間の目で知覚される。標準視感度曲線Ｖλは、人間の目の感度の波長依存性を説明するものである。波長５５５ｎｍの単色光（緑色）の場合、視感度曲線は６８３ｌｍ／Ｗの最大可能値を有する。光束は知覚される光のパワーの尺度である。
【００７３】
本発明の文脈では、「色域」という用語は、ディスプレイが生成することができる色の範囲を定義する。ディスプレイの色域を表現する一般的な方法が、国際照明委員会（ＣＩＥ）が制定したＸＹＺ色系のｘｙ色度図である。色域は、ｘｙ色度図の三角形によって定義される。これに加えて、またはこの代わりに、色域の評価には、国際照明委員会が制定したｕ’ｖ’図が使用される。
【００７４】
本発明の文脈では、「ＲＧＢ色空間」という用語は、赤、緑および青の３原色の色度によって定義され、赤、緑および青の光が足し合わされて色を生成する。
【００７５】
本発明の文脈では、「発光効率」という用語は、１ワット当たりに生成される光のルーメンを生成する際の出力スペクトルの効力を定量化する。発光効率の単位は、ルーメン／ワットである。
【００７６】
本明細書および特許請求の範囲で使用されるように、単数形の「ａ」、「ａｎ」および「ｔｈｅ」は、別段の明確な指示がない限り、複数の指示対象を含む。
【００７７】
本発明の文脈における「本質的に」という語は、「完全に」、「全体として」および「すべて」という単語を包含する。この単語は、９０％以上、例えば９５％以上、特に９９％または１００％の割合を包含する。
【００７８】
上記式で特定される可変部の定義には、各置換基を一般的に代表する集合名を使用している。定義Ｃｎ〜Ｃｍは、各置換基または置換基部分でそれぞれの場合において可能な炭素原子数を示している。
【００７９】
「ハロゲン」という表現は、それぞれの場合において、フッ素、臭素、塩素またはヨウ素、特に塩素、臭素またはヨウ素を示す。
【００８０】
本発明の文脈では、「それぞれの場合において非置換もしくは置換されたアルキル、シクロアルキルおよびアリール」という表現は、非置換もしくは置換されたアルキル、非置換もしくは置換されたシクロアルキルおよび非置換もしくは置換されたアリールを表す。
【００８１】
同様に、本発明の文脈では、「それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシ」という表現は、非置換もしくは置換されたＣ１〜Ｃ３０−アルキル、非置換もしくは置換されたポリアルキレンオキシ、非置換もしくは置換されたＣ１〜Ｃ３０−アルコキシ、非置換もしくは置換されたＣ１〜Ｃ３０−アルキルチオ、非置換もしくは置換されたＣ３〜Ｃ２０−シクロアルキル、非置換もしくは置換されたＣ３〜Ｃ２０−シクロアルキルオキシ、非置換もしくは置換されたＣ６〜Ｃ２４−アリールおよび非置換もしくは置換されたＣ６〜Ｃ２４−アリールオキシを表す。
【００８２】
本発明の目的のために、「脂肪族基」という用語は、非環式の飽和もしくは不飽和の直鎖もしくは分岐鎖の炭化水素基を指す。通常、脂肪族基は、１〜１００個の炭素原子を有する。脂肪族基の例として、アルキル、アルケニルおよびアルキニルがある。
【００８３】
本発明の目的のために「脂環式基」という用語は、通常３〜２０個の環炭素原子を有する環式の非芳香族飽和もしくは不飽和の炭化水素基を指す。例として、シクロアルカン、シクロアルケンおよびシクロアルキンがある。脂環式基はまた、Ｎ、Ｏ、ＳおよびＳＯ２からなる群から選択されるヘテロ原子またはヘテロ原子基を含んでもよい。
【００８４】
本明細書およびアルコキシ、アルキルチオ、アルキルスルフィニル、アルキルスルホニル、アルキルアミノ、ジアルキルアミノ、アルキルカルボニル、アルコキシカルボニルなどのアルキル部分に使用される「アルキル」という用語は、通常１〜１００個の炭素原子（「Ｃ１〜Ｃ１００−アルキル」）、１〜３０個の炭素原子（「Ｃ１〜Ｃ３０−アルキル」）、１〜１８個の炭素原子（「Ｃ１〜Ｃ１８−アルキル」）、１〜１２個の炭素原子（「Ｃ１〜Ｃ１２−アルキル」）、１〜８個の炭素原子（「Ｃ１〜Ｃ８−アルキル」）または１〜６個の炭素原子（「Ｃ１〜Ｃ６−アルキル」）を有する飽和の直鎖もしくは分岐鎖の炭化水素基を指す。アルキルは、好ましくはＣ１〜Ｃ３０−アルキル、より好ましくはＣ１〜Ｃ２０−アルキルである。アルキル基の例として、特にメチル、エチル、ｎ−プロピル、イソプロピル、ｎ−ブチル、イソブチル、ｓｅｃ−ブチル、ｔｅｒｔ−ブチル、ｎ−ペンチル、１−メチルブチル、１−エチルプロピル、ネオペンチル、ｎ−ヘキシル、１−メチルペンチル、２−メチルペンチル、１−エチルブチル、２−エチルブチル、ｎ−ヘプチル、１−メチルヘキシル、２−メチルヘキシル、１−エチルペンチル、１−プロピルブチル、２−エチルペンチル、ｎ−オクチル、１−メチルヘプチル、２−メチルヘプチル、１−エチルヘキシル、２−エチルヘキシル、１−プロピルペンチル、２−プロピルペンチル、ｎ−ノニルなどがある。
【００８５】
置換されたアルキル基は、アルキル鎖の長さに応じて、１個以上（例えば、１、２、３、４、５個または５個よりも多い）の置換基を有する。これらは、好ましくは、それぞれ互いに独立して、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたアルキル基は、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【００８６】
置換されたアルキル基の特別な実施形態は、１個の水素原子がアリール基（「アラルキル」、これ以降はアリールアルキルまたはアリールアルキレンとも呼ばれる）、特にフェニル基で置き換えられているアルキル基である。アリール基はまた、置換されていなくても置換されていてもよく、適切な置換基は、アリールについて下記で述べられる置換基である。アリール−Ｃ１〜Ｃ４−アルキルの特定の例には、ベンジル、１−フェネチル、２−フェネチル、１−フェニルプロピル、２−フェニルプロピル、３−フェニル−１−プロピル、２−フェニル−２−プロピル、ナフチルメチル、ナフチルエチルなどが含まれる。
【００８７】
置換されたアルキル基の更なる特別な実施形態は、これらの基における水素原子の一部または全部が上記に挙げられるハロゲン原子で置き換えられていてもよいアルキル基、例えばＣ１〜Ｃ４−ハロアルキルである。
【００８８】
本明細書で使用される「アルケニル」という用語は、通常２〜１００個の炭素原子（「Ｃ２〜Ｃ１００−アルケニル」）、２〜１８個の炭素原子（「Ｃ２〜Ｃ１８−アルケニル」）、２〜１０個の炭素原子（「Ｃ２〜Ｃ１０−アルケニル」）、２〜８個の炭素原子（「Ｃ２〜Ｃ８−アルケニル」）または２〜６個の炭素原子（「Ｃ２〜Ｃ６−アルケニル」）と、任意の位置に１つ以上、例えば２または３つの二重結合とを有する直鎖または分岐鎖の炭化水素基を指す。置換されたアルケニル基は、アルケニル鎖の長さに応じて、１個以上（例えば、１、２、３、４、５個または５個よりも多い）の置換基を有する。これらは、好ましくは、それぞれ互いに独立して、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたアルケニル基は、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【００８９】
本明細書で使用される「アルキニル」（炭素鎖が１つ以上の三重結合を含み得るアルキルとも呼ばれる）という用語は、通常２〜１００個の炭素原子（「Ｃ２〜Ｃ１００−アルキニル」）、２〜１８個の炭素原子（「Ｃ２〜Ｃ１８−アルキニル」）、２〜１０個の炭素原子（「Ｃ２〜Ｃ１０−アルキニル」）、２〜８個の炭素原子（「Ｃ２〜Ｃ８−アルキニル」）または２〜６個の炭素原子（「Ｃ２〜Ｃ６−アルキニル」）と、任意の位置に１つ以上、例えば２または３つの三重結合とを有する直鎖または分岐鎖の炭化水素基を指す。置換されたアルキニル基は、アルキニル鎖の長さに応じて、１個以上（例えば、１、２、３、４、５個または５個よりも多い）の置換基を有する。これらは、好ましくは、それぞれ互いに独立して、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたアルキニル基は、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【００９０】
本明細書で使用される「アルコキシ」という用語は、酸素原子を介して結合したアルキル基を意味し、すなわち、「アルコキシ」基は−Ｏ−アルキルと表すことができ、ここで、アルキルは上記に定義したとおりである。Ｃ１〜Ｃ２−アルコキシは、メトキシまたはエトキシである。Ｃ１〜Ｃ４−アルコキシは、例えば、メトキシ、エトキシ、ｎ−プロポキシ、１−メチルエトキシ（イソプロポキシ）、ブトキシ、１−メチルプロポキシ（ｓｅｃ−ブトキシ）、２−メチルプロポキシ（イソブトキシ）または１，１−ジメチルエトキシ（ｔｅｒｔ−ブトキシ）である。
【００９１】
したがって、本明細書で使用される「非置換もしくは置換されたアルコキシ」という用語は−Ｏ−アルキルを指し、ここで、アルキルは非置換もしくは上記に定義したように置換されている。
【００９２】
本明細書で使用される「ポリオキシアルキレン」という用語は、酸素原子を介して分子の残りの部分に結合したアルキル基を指し、ここで、アルキルは１個以上の隣接していない酸素原子で中断されており、かつアルキルは上記に定義したとおりである。
【００９３】
したがって、本明細書で使用される「非置換もしくは置換されたポリアルキレンオキシ」という用語は−Ｏ−アルキルを指し、ここで、アルキルは１個以上の隣接していない酸素原子で中断されており、かつアルキルは非置換もしくは上記に定義したように置換されている。
【００９４】
本明細書で使用される「アルキルチオ」という用語は、硫黄原子を介して結合したアルキル基を指し、すなわち、「アルキルチオ」基は−Ｓ−アルキルと表すことができ、ここで、アルキルは上記に定義したとおりである。Ｃ１〜Ｃ２−アルキルチオは、メチルチオまたはエチルチオである。Ｃ１〜Ｃ４−アルキルチオは、例えば、メチルチオ、エチルチオ、ｎ−プロピルチオ、１−メチルエチルチオ（イソプロピルチオ）、ブチルチオ、１−メチルプロピルチオ（ｓｅｃ−ブチルチオ）、２−メチルプロピルチオ（イソブチルチオ）または１，１−ジメチルエチルチオ（ｔｅｒｔ−ブチルチオ）である。
【００９５】
したがって、本明細書で使用される「非置換もしくは置換されたアルキルチオ」という用語は、アルキルが非置換もしくは上記に定義したように置換されている−Ｓ−アルキルを指す。
【００９６】
本明細書で使用される「シクロアルキル」という用語は、通常３〜２４個の炭素原子（「Ｃ３〜Ｃ２４−シクロアルキル」）、３〜２０個の炭素原子（「Ｃ３〜Ｃ２０−シクロアルキル」）、好ましくは３〜８個の炭素原子（「Ｃ３〜Ｃ８−シクロアルキル」）または３〜６個の炭素原子（「Ｃ３〜Ｃ６−シクロアルキル」）を有する単環式もしくは二環式もしくは多環式の飽和炭化水素基を指す。３〜６個の炭素原子を有する単環式基の例には、シクロプロピル、シクロブチル、シクロペンチルおよびシクロヘキシルが含まれる。３〜８個の炭素原子を有する単環式基の例には、シクロプロピル、シクロブチル、シクロペンチル、シクロヘキシル、シクロヘプチルおよびシクロオクチルが含まれる。７〜１２個の炭素原子を有する二環式基の例には、ビシクロ［２．２．１］ヘプチル、ビシクロ［３．１．１］ヘプチル、ビシクロ［２．２．２］オクチル、ビシクロ［３．３．０］オクチル、ビシクロ［３．２．１］オクチル、ビシクロ［３．３．１］ノニル、ビシクロ［４．２．１］ノニル、ビシクロ［４．３．１］デシル、ビシクロ［３．３．２］デシル、ビシクロ［４．４．０］デシル、ビシクロ［４．２．２］デシル、ビシクロ［４．３．２］ウンデシル、ビシクロ［３．３．２］ウンデシル、ビシクロ［４．３．３］ドデシルおよびペルヒドロナフチルが含まれる。多環式環の例として、ペルヒドロアントラシル、ペルヒドロフルオレニル、ペルヒドロクリセニル、ペルヒドロピセニルおよびアダマンチルがある。
【００９７】
置換されたシクロアルキル基は、環の大きさに応じて、１個以上（例えば、１、２、３、４、５個または５個よりも多い）の置換基を有する。これらは、好ましくは、それぞれ互いに独立して、非置換もしくは置換されたアルキル、非置換もしくは置換されたアルケニル、非置換もしくは置換されたアルキニル、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたシクロアルキル基は、非置換もしくは置換されたアルキル、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【００９８】
本明細書で使用される「シクロアルキルオキシ」という用語は、酸素原子を介して分子の残りの部分に結合したシクロアルキル基を指し、すなわち、「シクロアルキルオキシ」基は−Ｏ−シクロアルキルと表すことができ、ここで、シクロアルキルは上記に定義したとおりである。
【００９９】
したがって、本明細書で使用される「非置換もしくは置換されたシクロアルキルオキシ」という用語は、シクロアルキルが非置換もしくは上記に定義したように置換されている−Ｏ−シクロアルキルを指す。
【０１００】
本明細書で使用される「シクロアルキルチオ」という用語は、硫黄原子を介して結合したシクロアルキル基を指し、すなわち、「シクロアルキルチオ」基は−Ｓ−シクロアルキルと表すことができ、ここで、シクロアルキルは上記に定義したとおりである。
【０１０１】
したがって、本明細書で使用される「非置換もしくは置換されたシクロアルキルチオ」という用語は、シクロアルキルが非置換もしくは上記に定義したように置換されている−Ｓ−シクロアルキルを指す。
【０１０２】
「ヘテロシクロアルキル」という用語は、環員としての炭素原子に加えて、Ｏ、Ｎ、ＮＲｃｃ、Ｓ、ＳＯおよびＳ（Ｏ）２からなる群から選択される１、２、３もしくは４個のヘテロ原子またはヘテロ原子含有基（ここで、Ｒｃｃは、水素、Ｃ１〜Ｃ２０−アルキル、Ｃ２〜Ｃ２４−シクロアルキル、ヘテロシクロアルキル、Ｃ６〜Ｃ２４−アリールまたはヘテロアリールである）を含む、一般的に５〜８環員、好ましくは５もしくは６環員を有する非芳香族性の部分不飽和もしくは完全飽和の複素環を指す。ヘテロシクロアルキル基の例として、特にピロリジニル、ピペリジニル、イミダゾリジニル、ピラゾリジニル、オキサゾリジニル、モルホリニル、チアゾリジニル、イソチアゾリジニル、イソキサゾリジニル、ピペラジニル、テトラヒドロチオフェニル、ジヒドロチエン−２−イル、テトラヒドロフラニル、ジヒドロフラン−２−イル、テトラヒドロピラニル、２−オキサゾリニル、３−オキサゾリニル、４−オキサゾリニルおよびジオキサニルがある。
【０１０３】
置換されたヘテロシクロアルキル基は、環の大きさに応じて、１個以上（例えば、１、２、３、４、５個または５個よりも多い）の置換基を有する。これらは、好ましくは、それぞれ互いに独立して、非置換もしくは置換されたアルキル、非置換もしくは置換されたアルケニル、非置換もしくは置換されたアルキニル、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたヘテロシクロアルキル基は、非置換もしくは置換されたアルキル、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【０１０４】
本発明の目的のために、「アリール」という用語は、単環式芳香族炭化水素基（すなわちフェニル）または少なくとも１つの縮合フェニル環を有する縮合された二環式、三環式もしくは多環式の芳香族炭化水素基を指す。アリール基の炭素環原子の数は様々であってよく、通常は６〜２４個である。アリールが、単環式芳香族炭化水素基、すなわちフェニルではない場合、この用語には、縮合環の場合、飽和形態（ペルヒドロ形態）、部分不飽和形態（例えば、ジヒドロ形態もしくはテトラヒドロ形態）または芳香族形態が含まれる。「アリール」という用語には、例えば、両方の環が芳香族である二環式芳香族基と、一方の環のみが芳香族である二環式芳香族基とが含まれる。二環式もしくは三環式の芳香族炭素環の例には、ナフチル、１，２−ジヒドロナフチル、１，４−ジヒドロナフチル、１，２，３，４−テトラヒドロナフチル、インダニル、インデニル、アントラセニル、フルオレニルなどが含まれる。好ましくは、「アリール」という用語は、フェニルおよびナフチルを示す。
【０１０５】
置換されたアリールは、環系の数および大きさに応じて、１個以上（例えば、１、２、３、４、５個または５個よりも多い）の置換基を有する。これらは、好ましくは、それぞれ互いに独立して、非置換もしくは置換されたアルキル、非置換もしくは置換されたアルケニル、非置換もしくは置換されたアルキニル、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたアリール基は、非置換もしくは置換されたアルキル、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、それぞれ互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）から選択される１個以上、例えば１、２もしくは３個の置換基を有する。
【０１０６】
置換されたアリールは、好ましくは、少なくとも１個のアルキル基で置換されたアリール（「アルカリール」、これ以降はアルキルアリールとも呼ばれる）である。アルカリール基は、芳香族環系の大きさに応じて、１個以上（例えば１、２、３、４、５、６、７、８、９個もしくは９個よりも多い）のアルキル置換基を有していてもよい。アルキル置換基は、置換されていなくても置換されていてもよい。これに関して、非置換および置換されたアルキルに関する上記の説明が参照される。特別な実施形態は、アルキルが置換されていないアルカリール基に関する。アルカリールは、好ましくは、１、２、３、４もしくは５個、好ましくは１、２もしくは３個、より好ましくは１もしくは２個のアルキル置換基を有するフェニルである。１個以上のアルキル基を有するアリールは、例えば、２−、３−および４−メチルフェニル、２，４−、２，５−、３，５−および２，６−ジメチルフェニル、２，４，６−トリメチルフェニル、２−、３−および４−エチルフェニル、２，４−、２，５−、３，５−および２，６−ジエチルフェニル、２，４，６−トリエチルフェニル、２−、３−および４−ｎ−プロピルフェニル、２−、３−および４−イソプロピルフェニル、２，４−、２，５−、３，５−および２，６−ジ−ｎ−プロピルフェニル、２，４，６−トリプロピルフェニル、２−、３−および４−イソプロピルフェニル、２，４−、２，５−、３，５−および２，６−ジイソプロピルフェニル、２，４，６−トリイソプロピルフェニル、２−、３−および４−ブチルフェニル、２，４−、２，５−、３，５−および２，６−ジブチルフェニル、２，４，６−トリブチルフェニル、２−、３−および４−イソブチルフェニル、２，４−、２，５−、３，５−および２，６−ジイソブチルフェニル、２，４，６−トリイソブチルフェニル、２−、３−および４−ｓｅｃ−ブチルフェニル、２，４−、２，５−、３，５−および２，６−ジ−ｓｅｃ−ブチルフェニル、２，４，６−トリ−ｓｅｃ−ブチルフェニル、２−、３−および４−ｔｅｒｔ−ブチルフェニル、２，４−、２，５−、３，５−および２，６−ジ−ｔｅｒｔ−ブチルフェニルおよび２，４，６−トリ−ｔｅｒｔ−ブチルフェニルである。
【０１０７】
Ｃ６〜Ｃ２４−アリールオキシ：上記に定義されるＣ６〜Ｃ２４−アリールであって、これは酸素原子（−Ｏ−）を介して骨格に結合されている。フェノキシおよびナフチルオキシが好ましい。
【０１０８】
したがって、本明細書で使用される「非置換もしくは置換されたアリールオキシ」という用語は、アリールが非置換または上記に定義したように置換されている−Ｏ−アリールを指す。
【０１０９】
Ｃ６〜Ｃ２４−アリールチオ：上記に定義されるＣ６〜Ｃ２４−アリールであって、これは硫黄原子（−Ｓ−）を介して骨格に結合されている。フェニルチオおよびナフチルチオが好ましい。
【０１１０】
したがって、本明細書で使用される「非置換もしくは置換されたアリールチオ」という用語は、アリールが非置換または上記に定義したように置換されている−Ｓ−アリール指す。
【０１１１】
本発明の文脈では、「ヘタリール」（ヘテロアリールとも呼ばれる）という表現には、ヘテロ芳香族の単環式もしくは多環式基が含まれる。環炭素原子に加えて、これらは環員として１、２、３、４個もしくは４個よりも多いヘテロ原子を有する。ヘテロ原子は、好ましくは、酸素、窒素、セレンおよび硫黄からなる群から選択される。ヘタリール基は、好ましくは、５〜１８個、例えば５、６、８、９、１０、１１、１２、１３個もしくは１４個の環原子を有する。
【０１１２】
単環式ヘタリール基は、好ましくは、５もしくは６員のヘタリール基、例えば２−フリル（フラン−２−イル）、３−フリル（フラン−３−イル）、２−チエニル（チオフェン−２−イル）、３−チエニル（チオフェン−３−イル）、１Ｈ−ピロール−２−イル、１Ｈ−ピロール−３−イル、ピロール−１−イル、イミダゾール−２−イル、イミダゾール−１−イル、イミダゾール−４−イル、ピラゾール−１−イル、ピラゾール−３−イル、ピラゾール−４−イル、ピラゾール−５−イル、３−イソオキサゾリル、４−イソオキサゾリル、５−イソオキサゾリル、３−イソチアゾリル、４−イソチアゾリル、５−イソチアゾリル、２−オキサゾリル、４−オキサゾリル、５−オキサゾリル、２−チアゾリル、４−チアゾリル、５−チアゾリル、１，２，４−オキサジアゾール−３−イル、１，２，４−オキサジアゾール−５−イル、１，３，４−オキサジアゾール−２−イル、１，２，４−チアジアゾール−３−イル、１，２，４−チアジアゾール−５−イル、１，３，４−チアジアゾール−２−イル、４Ｈ−［１，２，４］−トリアゾール−３−イル、１，３，４−トリアゾール−２−イル、１，２，３−トリアゾール−１−イル、１，２，４−トリアゾール−１−イル、ピリジン−２−イル、ピリジン−３−イル、ピリジン−４−イル、３−ピリダジニル、４−ピリダジニル、２−ピリミジニル、４−ピリミジニル、５−ピリミジニル、２−ピラジニル、１，３，５−トリアジン−２−イルおよび１，２，４−トリアジン−３−イルである。
【０１１３】
多環式ヘタリール基は、２、３、４個もしくは４個よりも多い縮合環を有する。縮合した環は、芳香族性、飽和もしくは部分不飽和であってもよい。多環式ヘタリール基の例として、キノリニル、イソキノリニル、インドリル、イソインドリル、インドリジニル、ベンゾフラニル、イソベンゾフラニル、ベンゾチオフェニル、ベンゾオキサゾリル、ベンズイソキサゾリル、ベンズチアゾリル、ベンゾオキサジアゾリル、ベンゾチアジアゾリル、ベンゾオキサジニル、ベンゾピラゾリル、ベンズイミダゾリル、ベンゾトリアゾリル、ベンゾトリアジニル、ベンゾセレノフェニル、チエノチオフェニル、チエノピリミジル、チアゾロチアゾリル、ジベンゾピロリル（カルバゾリル）、ジベンゾフラニル、ジベンゾチオフェニル、ナフト［２，３−ｂ］チオフェニル、ナフタ［２，３−ｂ］フリル、ジヒドロインドリル、ジヒドロインドリジニル、ジヒドロイソインドリル、ジヒドロキノリニルおよびジヒドロイソキノリニルがある。
【０１１４】
置換されたヘタリール基は、環系の数および大きさに応じて、１個以上（例えば、１、２、３、４、５個または５個よりも多い）の置換基を有する。これらは、好ましくは、それぞれ互いに独立して、非置換もしくは置換されたアルキル、非置換もしくは置換されたアルケニル、非置換もしくは置換されたアルキニル、非置換もしくは置換されたシクロアルキル、非置換もしくは置換されたシクロアルキルオキシ、非置換もしくは置換されたシクロアルキルチオ、非置換もしくは置換されたヘテロシクロアルキル、非置換もしくは置換されたアリール、非置換もしくは置換されたアリールオキシ、非置換もしくは置換されたアリールチオ、非置換もしくは置換されたヘタリール、フッ素、塩素、臭素、ヨウ素、ヒドロキシル、メルカプト、非置換もしくは置換されたアルコキシ、非置換もしくは置換されたポリアルキレンオキシ、非置換もしくは置換されたアルキルチオ、非置換もしくは置換されたシクロアルキルオキシ、非置換もしくは置換されたアリールオキシ、非置換もしくは置換されたアリールチオ、シアノ、ニトロ、非置換もしくは置換されたアルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキルまたは非置換もしくは置換されたＣ６〜Ｃ１０−アリールであり、かつＲＡｒ１およびＲＡｒ２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリールまたは非置換もしくは置換されたヘテロアリールである）からなる群から選択される。特に、置換されたヘタリール基は、非置換もしくは置換されたアルキル、非置換もしくは置換されたシクロアルキル、非置換もしくは置換されたアリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２およびＳＯ３ＲＡｒ２（ここで、Ｅ１、Ｅ２、ＲＡｒ１およびＲＡｒ２は、上記に定義したとおりである）から選択される１個以上、例えば１、２もしくは３個の置換基を有する。
【０１１５】
縮合環系は、脂環式、脂肪族ヘテロ環式、芳香族およびヘテロ芳香族の環ならびにそれらの組合せ、縮合によって連結されたヒドロ芳香族を含み得る。縮合環系は、２、３個以上（例えば、４、５、６、７もしくは８個）の環を含む。縮合環系の環の連結の仕方に応じて、オルト縮合（すなわち、それぞれの環が少なくとも１つの境界または２個の原子を、それぞれの隣接する環と共有する）と、３個以上の環に炭素原子が属するペリ縮合との間で区別がなされる。好ましい縮合環系はオルト縮合環系である。
【０１１６】
本発明の化合物の部分構造を示す式中に＃または＊が現れる場合、それは分子の残りの部分への結合手を示す。
【０１１７】
式（Ｉ）の化合物の可変部（置換基）の好ましい実施形態に関する下記の注釈は、それ自体でも、好ましくは互いに組み合わせても有効である。
【０１１８】
可変部の更なる好ましい実施形態に関する下記の注釈は、式（Ｉ）の化合物に関しても、適用可能な場合、本発明による使用に関しても、それ自体でも、好ましくは互いに組み合わせても有効である。
【０１１９】
式（Ｉ）の化合物
本発明による好ましい化合物は、可変部Ｘが酸素である、式（Ｉ）の化合物である。
【０１２０】
本発明による好ましい化合物は、Ｒ２、Ｒ３、Ｒ４およびＲ５が、水素および１、２もしくは３個のシアノ基を有するＣ６〜Ｃ１０−アリールからなる群から選択される、式（Ｉ）の化合物である。
【０１２１】
より好ましくは、Ｒ２およびＲ４は、１、２もしくは３個のシアノ基を有するＣ６〜Ｃ１０−アリールからなる群から選択される。特に好ましいＲ２およびＲ４は、それぞれ、１、２もしくは３個のシアノ基、特に１もしくは２個のシアノ基を有するフェニルである。特に好ましいＲ３およびＲ５は、それぞれ水素である。
【０１２２】
本発明の一実施形態によれば、式（Ｉ）の化合物における可変部Ａは、式（Ａ．１）の二価の基である。
【０１２３】
本発明の好ましい実施形態によれば、式（Ｉ）の化合物における可変部Ａは、式（Ａ．２）の二価の基である。（Ａ．２）との関連では、Ｒ６は、好ましくは、水素、線状Ｃ１〜Ｃ２４−アルキル、分岐状Ｃ３〜Ｃ２４−アルキル、Ｃ６〜Ｃ１０−アリールおよびＣ６〜Ｃ１０−アリール−Ｃ１〜Ｃ１０−アルキレンからなる群から選択され、ここで、直前の２つの部分におけるアリール環は、非置換であるか、または１、２、３、４もしくは５個の同一もしくは異なる基Ｒ６ａで置換されている。特に、Ｒ６は、水素、線状Ｃ１〜Ｃ２４−アルキル、分岐状Ｃ３〜Ｃ２４−アルキル、フェニルおよびフェニル−Ｃ１〜Ｃ１０−アルキレンから選択され、ここで、直前の２つの部分におけるフェニル環は、非置換であるか、または１、２、３、４もしくは５個の同一もしくは異なる基Ｒ６ａで置換されている。より好ましくは、Ｒ６は、線状Ｃ１〜Ｃ２４−アルキル、式（Ｂ．１）の基、式（Ｂ．２）の基および式（Ｂ．３）の基からなる群から選択される：
【化４】
2021507901.tif 000006
ここで、
＃は、窒素原子への結合部位を表し、
ＲｄおよびＲｅは、式（Ｂ．１）において、互いに独立して、Ｃ１〜Ｃ２２−アルキルからなる群から選択され、ここで、ＲｄおよびＲｅ基の炭素原子の和は２〜２３の整数であり、
Ｒｆ、ＲｇおよびＲｈは、式（Ｂ．２）において、Ｃ１〜Ｃ２１−アルキルからなる群から独立して選択され、ここで、Ｒｆ、ＲｇおよびＲｈ基の炭素原子の和は３〜２３の整数であり、
ＲｉおよびＲｋは、式（Ｂ．３）において、Ｃ１〜Ｃ２１−アルキルからなる群から独立して選択され、ここで、ＲｉおよびＲｋ基の炭素原子の和は２〜２２の整数である。
【０１２４】
特に、Ｒ６は、線状Ｃ６〜Ｃ２４−アルキルである。ここで、Ｒ６の具体例として、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ウンエイコシル、ｎ−ドコシルなどがある。
【０１２５】
ここで、基（Ｂ．１）の具体例として、１−メチルエチル、１−メチルプロピル、１−メチルブチル、１−メチルペンチル、１−メチルヘキシル、１−メチルヘプチル、１−メチルオクチル、１−エチルプロピル、１−エチルブチル、１−エチルペンチル、１−エチルヘキシル、１−エチルヘプチル、１−エチルオクチル、１−プロピルブチル、１−プロピルペンチル、１−プロピルヘキシル、１−プロピルヘプチル、１−プロピロクチル、１−ブチルペンチル、１−ブチルヘキシル、１−ブチルヘプチル、１−ブチルオクチル、１−ペンチルヘキシル、１−ペンチルヘプチル、１−ペンチルオクチル、１−ヘキシルヘプチル、１−ヘキシルオクチル、１−ヘプチルオクチルがある。
【０１２６】
ここで、基（Ｂ．２）の具体例として、ｔｅｒｔ−ブチルがある。
【０１２７】
ここで、基（Ｂ．３）の具体例として、イソブチル、２−メチルブチル、２−エチルブチル、２−エチルペンチルおよび２−エチルヘキシルがある。
【０１２８】
同様により好ましくは、Ｒ６は、式（Ｃ．１）の基、式（Ｃ．２）の基および式（Ｃ．３）の基からなる群から選択される：
【化５】
2021507901.tif 000007
ここで、
＃は、窒素原子への結合側を表し、
Ｂは、存在する場合、−Ｏ−および−Ｓ−からなる群から選択される１個以上の非隣接基で中断されていてもよいＣ１〜Ｃ１０−アルキレン基であり、
ｙは、０または１であり、
Ｒｍは、互いに独立して、Ｃ１〜Ｃ２４−アルキル、Ｃ１〜Ｃ２４−フルオロアルキル、フッ素、塩素および臭素からなる群から選択され、
Ｒｎは、互いに独立して、Ｃ１〜Ｃ２４−アルキルからなる群から選択され、
ｘは、式（Ｃ．２）および（Ｃ．３）において、１、２、３、４または５である。
【０１２９】
Ｒ６との関連では、式（Ｃ．１）、（Ｃ．２）または（Ｃ．３）におけるｙは、好ましくは０であり、すなわち、Ｂは存在しない。Ｒ６との関連では、式（Ｃ．２）におけるＲｍは、好ましくはＣ１〜Ｃ２４−アルキルである。Ｒ６との関連では、式（Ｃ．２）におけるｘは、好ましくは１または２である。Ｒ６との関連では、式（Ｃ．３）のＲｎは、好ましくはＣ１〜Ｃ２４−アルキルである。Ｒ６との関連では、式（Ｃ．３）のｘは、好ましくは１または２である。
【０１３０】
本発明の別の実施形態によれば、式（Ｉ）の化合物における可変部Ａは、式（Ａ．３）の二価の基である。（Ａ．３）との関連では、式（Ａ．３）におけるｎは、好ましくは０、１または２である。Ｒ７は、存在する場合、好ましくは、非置換であるか、またはＣ１〜Ｃ４−アルキルからなる群から選択される１もしくは２個の基を有するシアノ、臭素およびフェニルからなる群から選択される。
【０１３１】
本発明の別の実施形態によれば、式（Ｉ）の化合物における可変部Ａは、式（Ａ．４）の二価の基である。（Ａ．４）との関連では、式（Ａ．４）におけるｏおよびｐは、好ましくは０であり、すなわち、Ｒ８とＲ９は両方とも存在しない。同様に好ましくは、（Ａ．４）との関連では、ｏとｐの合計は１、２、３または４である。これに関連して、Ｒ８およびＲ９は、互いに独立して、好ましくは、シアノ、臭素、塩素、Ｃ１〜Ｃ４アルキル、Ｃ１〜Ｃ４−アルコキシ、Ｃ１〜Ｃ４−ハロアルキル、フェニルおよびフェニルオキシからなる群から選択され、ここで、直前の２つの基におけるフェニルは、非置換であるか、またはＣ１〜Ｃ１０−アルキルからなる群から選択される１、２もしくは３個の置換基を有する。
【０１３２】
本発明による好ましい化合物は、式（Ｉ）におけるｍが０、１または２であり、かつｍが１または２の場合、それぞれのＲ１は、線状Ｃ１〜Ｃ２４−アルキル、式（Ｄ．１）の基、式（Ｄ．２）の基、式（Ｄ．３）の基、式（Ｄ．４）の基および式（Ｄ．５）の基からなる群から独立して選択される：
【化６】
2021507901.tif 000008
ここで、
＃は、式（Ｉ）の化合物の残りの部分への結合部位を表し、
ＲｏおよびＲｐは、式（Ｄ．１）において、互いに独立して、Ｃ１〜Ｃ２２−アルキルからなる群から選択され、ここで、ＲｏおよびＲｐ基の炭素原子の合計は２〜２３の整数であり、
Ｒｑ、ＲｒおよびＲｓは、式（Ｄ．２）において、Ｃ１〜Ｃ２１−アルキルからなる群から独立して選択され、ここで、Ｒｑ、ＲｒおよびＲｓ基の炭素原子の合計は３〜２３の整数であり、
ＲｔおよびＲｕは、式（Ｄ．３）において、Ｃ１〜Ｃ２１−アルキルからなる群から独立して選択され、ここで、ＲｔおよびＲｕ基の炭素原子の合計は２〜２２の整数であり、
Ｂは、存在する場合、−Ｏ−および−Ｓ−からなる群から選択される１個以上の非隣接基で中断されていてもよいＣ１〜Ｃ１０−アルキレン基であり、
ｙは、式（Ｄ．４）および（Ｄ．５）において、０または１であり、
ｘは、式（Ｄ．５）において、１、２または３であり、かつ
Ｒ１ａは、シアノ、Ｃ１〜Ｃ２４−アルキルおよびＣ１〜Ｃ２４−アルコキシからなる群から選択される。
【０１３３】
Ｒ１との関連では、式（Ｉ）におけるｍは、好ましくは０であり、すなわち、Ｒ１は存在しない。同様により好ましくは、Ｒ１との関連では、式（Ｉ）におけるｍは、１、２または３である。Ｒ１は、存在する場合、好ましくは、線状Ｃ６〜Ｃ２４−アルキルからなる群から選択される。ここで、Ｒ１の具体例として、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ウンエイコシル、ｎ−ドコシルがある。
【０１３４】
Ｒ１との関連では、式（Ｄ．１）におけるＲｏおよびＲｐは、好ましくは、それぞれ独立してＣ１〜Ｃ１２−アルキルである。Ｒ１との関連では、式（Ｄ．２）におけるＲｑおよびＲｓは、好ましくは、それぞれ独立してＣ１〜Ｃ６−アルキルであり、かつ式（Ｄ．２）におけるＲｒは、好ましくは、分岐状Ｃ４〜Ｃ２１−アルキルである。基（Ｄ．２）の具体例として、ｔｅｒｔ−オクチルがある。Ｒ１との関連では、式（Ｄ．５）におけるｘは、好ましくは１または２であり、Ｒ１ａは、好ましくはシアノまたはＣ１〜Ｃ１２−アルキルである。より好ましくは、Ｒ１は存在しないか、または式（Ｄ．２）の基もしくは式（Ｄ．５）の基であり、ここで、Ｒ１ａはシアノであり、ｙは０であり、ｘは１もしくは２である。ここで、基（Ｄ．５）の好ましい例として、４−シアノフェニルがある。
【０１３５】
式（Ｉ）の好ましい化合物の例として、下記に示されるものがある：
【化７】
2021507901.tif 000009
【０１３６】
式（Ｉ）の化合物は、ハロゲンベンゾ（チオ）キサンテン化合物およびシアノアリールボロン酸またはエステルから出発して、適切な遷移金属触媒の存在下での既知のカップリング反応と同様に、または下記もしくは本出願の実験部分に記載されている製造方法に従って製造することができる。
【０１３７】
一般的に、式（Ｉ）の化合物は、スキーム１に示すように、鈴木カップリングの意味において式（ＩＩ）の化合物をシアノアリールボロン酸またはエステルで処理することによって製造することができる。
スキーム１：
【化８】
2021507901.tif 000010
ここで、
（Ｒ１）ｍとＡは、上記に定義したとおりであり、
基Ｒ２、Ｒ３、Ｒ４およびＲ５のうちの少なくとも１個は、塩素および臭素からなる群から選択されるハロゲンであり、かつ残りの基はそれぞれ水素であるが、ただし、水素とは異なる基が同じ意味を有し、
ＸはＯまたはＳであり、
Ａｒ＊は、１、２または３個のシアノ基を有するＣ６〜Ｃ２４−アリールであり、
Ｒ’、Ｒ’’は、互いに独立して、Ｃ１〜Ｃ１０−アルキルからなる群から選択されるか、またはＲ’とＲ’’は一緒になってＣ２〜Ｃ４−アルキレンを形成し、これは、任意選択的にＣ１〜Ｃ４アルキルからなる群から選択される１、２、３、４、５、６、７もしくは８個の置換基を有する。
【０１３８】
反応は、通常、塩基と触媒、特にパラジウム触媒との存在下で行われる。適切な触媒として、テトラキス（トリフェニルホスフィン）パラジウム（０）；ビス［ビス−（１，２−ジフェニルホスフィノ）エタン］パラジウム（０）；ビス（ジベンジリデンアセトン）パラジウム（０）；トリス（ジベンジリデンアセトン）ジパラジウム（０）；ビス（トリフェニルホスフィン）パラジウム（ＩＩ）塩化物；ビス（アセトニトリル）パラジウム（ＩＩ）塩化物；［１，１’−ビス（ジフェニルホスフィノ）フェロセン］パラジウム（ＩＩ）塩化物／塩化メチレン（１：１）錯体；ビス（ビス（１，２−ジフェニルホスフィノ）ブタン］パラジウム（ＩＩ）塩化物；酢酸パラジウム（ＩＩ）；塩化パラジウム（ＩＩ）；および酢酸パラジウム（ＩＩ）／トリ−Ｏ−トリルホスフィン錯体もしくはホスフィンとＰｄ塩との混合物もしくはホスフィンおよびＰｄ錯体、例えば、ジベンジリデンアセトン−パラジウムおよびトリ−ｔｅｒｔ−ブチルホスフィン（もしくはそのテトラフルオロホウ酸塩）；トリス（ジベンジリデンアセトン）ジパラジウム（０）およびトリ−ｔｅｒｔ−ブチルホスフィン；またはポリマー結合したＰｄ−トリフェニルホスフィン触媒系、例えば、ポリスチレン上のテトラキストリフェニルホスフィンパラジウムがある。
【０１３９】
適切な塩基は、一般に、無機化合物、例えばアルカリ金属およびアルカリ土類金属の酸化物、例えば酸化リチウム、酸化ナトリウム、酸化カルシウムおよび酸化マグネシウム、アルカリ金属およびアルカリ土類金属の炭酸塩、例えば炭酸リチウム、炭酸ナトリウム、炭酸カリウム、炭酸セシウムおよび炭酸カルシウム、ならびにアルカリ金属の重炭酸塩、例えば重炭酸ナトリウム、有機塩基、例えば、アルカリ金属およびアルカリ土類金属のアルコキシド、例えばナトリウムメトキシド、ナトリウムエトキシド、カリウムエトキシドおよびカリウムｔｅｒｔ−ブトキシド、例えば、第三級アミン、例えばトリメチルアミン、トリエチルアミン、ジイソプロピルエチルアミンおよびＮ−メチルピペリジン、ピリジン、置換ピリジン、例えばコリジン、ルチジンおよび４−ジメチルアミノピリジン、ならびに二環式アミンである。特に好ましいのは、塩基、例えば炭酸ナトリウム、炭酸カリウム、炭酸セシウム、トリエチルアミンおよび重炭酸ナトリウムである。
【０１４０】
反応は、通常、不活性有機溶媒中で行われる。適切な溶媒は、脂肪族炭化水素、例えばペンタン、ヘキサン、シクロヘキサン、石油エーテル、芳香族炭化水素、例えばトルエン、ｏ−、ｍ−、ｐ−キシレン、エーテル、例えばジイソプロピルエーテル、ｔｅｒｔ−ブチルメチルエーテル、ジオキサン、アニソールおよびテトラヒドロフランおよびジメトキシエタン、ケトン、例えばアセトン、メチルエチルケトン、ジエチルケトンおよびｔｅｒｔ−ブチルメチルケトン、ならびにジメチルスルホキシド、例えばジメチルホルムアミドおよびジメチルアセトアミドである。上記の溶媒の混合物、または水との混合物もしくは少量の有機溶媒を加えた水との混合物を使用することも可能である。
【０１４１】
反応は、通常、２０℃〜１８０℃、好ましくは４０℃〜１２０℃の温度で行われる。
【０１４２】
反応の完了後、式（Ｉ）の化合物は、反応混合物を水に加え、有機溶媒で抽出し、抽出物を濃縮するなどの従来の方法を用いることによって単離することができる。単離された化合物（Ｉ）は、必要に応じて、クロマトグラフィー、再結晶などの手法によって精製することができる。
【０１４３】
シアノアリールボロン酸またはエステルは、市販されているか、または既知の方法で製造することができる。
【０１４４】
式（ＩＩ）の化合物は、国際公開第２０１６／１５１０６８号、特に第３５頁１行目から第３６頁８行目に記載されている方法と同じように得ることができる。
【０１４５】
ＸがＳＯまたはＳＯ２である式（Ｉ）の化合物は、ＸがＳである式（Ｉ）の化合物を酸化することによって得ることができる。適切な酸化剤は、メタクロロ過安息香酸、次亜塩素酸塩または過酸化水素である。
【０１４６】
式（Ｉ）の化合物は、通常、緑色蛍光色素である。式（Ｉ）の化合物は、対応するコアのシアノ化ベンゾ（チオ）キサンテン化合物と比較して、吸収および／または発光帯域の深色シフトを示す。式（Ｉ）の化合物は、青色光を緑色光にダウンコンバートする。特に、式（Ｉ）の化合物は、ＬＥＤベースの照明デバイスにおいて、高い発光効率および高いＣＲＩ  Ｒａおよび高いＲ９値を有する白色光を作製することを可能にする。特に、式（Ｉ）の化合物は、使用されるポリマーの量を基準にして０．０２重量％を超える濃度で、例えば０．０２〜０．１重量％の濃度範囲で使用される場合、７５ｎｍ未満、好ましくは最大でも７０ｎｍ、例えば３０〜７０ｎｍまたは３０〜６５ｎｍのＦＷＨＭを有する。例えば、式（Ｉ）の化合物は、使用されるポリマーの量を基準にして０．１〜２重量％の範囲の濃度で使用される場合、６５ｎｍ以下のＦＷＨＭを有し、これにより、式（Ｉ）の化合物がディスプレイの色域を拡大することを可能にする。
【０１４７】
式（Ｉ）の化合物はまた、非常に高い安定性、特に高い耐光性、熱安定性、ならびに青色および／または白色光の照射条件下での水分および酸素に対する安定性を特徴とする。
【０１４８】
式（Ｉ）の化合物は、容易に製造することができ、純粋な形態で得ることができる。
【０１４９】
ＸがＯであり、Ａが式Ａ．２の二価の基であり、ここで、Ｒ６は２−エチルヘキシルであり、Ｒ３およびＲ５は水素であり、Ｒ２およびＲ４はそれぞれ塩素またはそれぞれ臭素であり、かつ（Ｒ１）ｍは上記に定義したとおりである式（ＩＩ）の化合物も新規であるため、本発明の一部でもある。これらの化合物は、ＸがＯである式（Ｉ）の化合物の製造のための中間化合物として非常に適している。これらの化合物は、式（ＩＩ．ａ）の化合物とも呼ばれる。
【０１５０】
したがって、本発明の更なる目的は、式（ＩＩ．ａ）
【化９】
2021507901.tif 000011
［式中、
ＸはＯであり、
Ｈａｌは、それぞれ臭素またはそれぞれ塩素であり、
Ｒ１は、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレンであり、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳおよびＮＲｃからなる群から選択される１個以上の基で中断されていてもよく、ここで、Ｒ１ａ、Ｒａ、ＲｂおよびＲｃは、上記に定義したとおりであり、かつ
ｍは、０、１、２、３もしくは４である］のベンゾキサンテン化合物に関する。
【０１５１】
式（ＩＩ．ａ）の化合物は、下記のスキーム２に概説したように製造することができる：
スキーム２：
【化１０】
2021507901.tif 000012
【化１１】
2021507901.tif 000013
【０１５２】
スキーム２では、Ｈａｌはそれぞれ塩素またはそれぞれ臭素であり、（Ｒ１）ｍは上記に定義したとおりであり、ＲｌおよびＲｍはそれぞれ独立して水素またはＣ１〜Ｃ４−アルキルであるか、またはＲｌとＲｍは一緒になって１，２−エチレンまたは１，２−プロピレン部分（その炭素原子は、非置換であるか、または全部もしくは一部がメチル基で置換されている）を形成する。
【０１５３】
スキーム２のステップ（ｉ）では、式（１）の４，５−ジハロナフタレン−１，８−ジカルボン酸無水物を、式（３）の２−エチルヘキシルアミンを使用してイミド化反応に供することで、式（２）の４，５−ジハロナフタレンモノイミドを得る。溶媒の存在下で反応を行うことが好ましい。適切な溶媒は、エタノール、トルエンおよびそれらの混合物である。縮合促進剤、例えば塩化亜鉛、酢酸亜鉛、プロピオン酸亜鉛または塩酸の存在下で反応を行うことが有利であり得る。４，５−ジクロロナフタレン−１，８−ジカルボン酸無水物および４，５−ジブロモナフタレン−１，８−ジカルボン酸無水物は、市販されているか、または米国特許第３１６３６５９号明細書に記載されているように製造することができる。同様に、式（２）の化合物も同じように４，５−ジハロナフタレン−１，８−ジカルボン酸から出発して製造することができる。
【０１５４】
スキーム２のステップ（ｉｉ）では、式（２）の化合物を、タンデム鈴木フェノキシル化反応の意味において塩基および遷移金属触媒の存在下で式（４）のボロン酸誘導体で処理して、式（５）のベンゾキサンテン化合物を得る。好ましくは、反応は、例えば以下の文献に記載されているような、パラジウム触媒の存在下で行われる：Ｓｙｎｔｈ．Ｃｏｍｍｕｎ．Ｖｏｌ．１１，ｐ．５１３（１９８１）；Ａｃｃ．Ｃｈｅｍ．Ｒｅｓ．Ｖｏｌ．１５，ｐｐ．１７８−１８４（１９８２）；Ｃｈｅｍ．Ｒｅｖ．Ｖｏｌ．９５，ｐｐ．２４５７−２４８３（１９９５）；Ｏｒｇａｎｉｃ  Ｌｅｔｔｅｒｓ  Ｖｏｌ．６（１６），ｐ．２８０８（２００４）；「Ｍｅｔａｌ  ｃａｔａｌｙｚｅｄ  ｃｒｏｓｓ  ｃｏｕｐｌｉｎｇ  ｒｅａｃｔｉｏｎｓ」，第２版，  Ｗｉｌｅｙ，ＶＣＨ  ２００５（Ｄｅ  Ｍｅｉｊｅｒｅ，Ｄｉｅｄｅｒｉｃｈ編）；「Ｈａｎｄｂｏｏｋ  ｏｆ  ｏｒｇａｎｏｐａｌｌａｄｉｕｍ  ｃｈｅｍｉｓｔｒｙ  ｆｏｒ  ｏｒｇａｎｉｃ  ｓｙｎｔｈｅｓｉｓ」（Ｎｅｇｉｓｈｉ編），Ｗｉｌｅｙ，Ｉｎｔｅｒｓｃｉｅｎｃｅ，Ｎｅｗ  Ｙｏｒｋ，２００２；「Ｈａｎｄｂｏｏｋ  ｏｆ  ｆｕｎｃｔｉｏｎａｌｉｚｅｄ  ｏｒｇａｎｏｍｅｔａｌｌｉｃｓ」，（Ｐ．Ｋｎｏｃｈｅｌ編），Ｗｉｌｅｙ，ＶＣＨ，２００５。適切なＰｄ触媒および塩基に関しては、本出願のスキーム１に記載されるか、または国際公開第２０１６／１５１０６８号の第３８頁１２行目から第３９頁３５行目に概説される鈴木カップリングが参照される。
【０１５５】
スキーム２のステップ（ｉｉｉ）では、式（５）の化合物を臭素化または塩素化に供して、式（ＩＩ．ａ）のジハロゲン化ベンゾキサンテン化合物を得る。臭素化は、典型的には、例えば国際公開第２０１４／１３１６２８号に記載されているように、元素状臭素を用いて溶媒中で行われる。更なる適切な臭素化剤は、Ｎ−ブロモスクシンイミドおよびジブロモイソシアヌル酸である。適切な溶媒は、水または脂肪族モノカルボン酸、ならびに塩素化炭化水素、例えばクロロベンゼンおよびトリクロロメタンである。適切な脂肪族モノカルボン酸は、２〜６個の炭素原子を有するもの、例えば酢酸、プロピオン酸、酪酸、ペンタンカルボン酸およびヘキサンカルボン酸、ならびにそれらの混合物である。脂肪族モノカルボン酸が溶媒として使用される場合、ヨウ素を触媒として使用することが有利であり得る。
【０１５６】
塩素化は、典型的には、元素状塩素、Ｎ−クロロスクシンイミド、クロロスルホン酸、塩化スルフリルを用いて、例えば、米国特許出願公開第２０１１／００６８３２８号明細書に記載されている不活性溶媒中で行われる。更なる適切な塩素化剤は、Ｎ−クロロスクシンイミドである。
【０１５７】
式（Ｉ）の化合物は、有機および無機材料に問題なく組み込むことができる。特に、これらの化合物は有機ポリマーに溶解し、均一に分散させることができる。したがって、式（Ｉ）の化合物およびそれらの混合物は、色変換体における蛍光着色剤として、特に蛍光色素として特に適している。
【０１５８】
したがって、本発明の更なる目的は、
−  ４００ｎｍ〜４８０ｎｍの発光中心波長を有する青色ＬＥＤから放出された光を、第２のより長い波長の光に変換するための、
−  白色ＬＥＤ（前記白色ＬＥＤは３０００Ｋ〜２００００Ｋの相関色温度を有する）から放出された光を変換して、より低い相関色温度を有する白色光を提供するための、または
−  データを送信するためと可視スペクトル範囲の電磁放射を放出するための
色変換体における、本明細書で定義される式（Ｉ）の化合物またはそれらの混合物の使用に関する。
【０１５９】
通常０．１〜９ｎｓの範囲の短い蛍光減衰時間のために、式（Ｉ）の化合物は、データを送信するためと可視スペクトル範囲の電磁放射を放出するための送信器を含むＬｉ−Ｆｉ用途でのデータ送信用の変換体における使用にも特に注目されている。
【０１６０】
色変換体
したがって、本発明はさらに、蛍光色素として本明細書で上記に定義される式（Ｉ）の化合物とポリマーマトリクスとを含む色変換体を提供し、ここで、ポリマーマトリクスは、ポリスチレン、ポリカーボネート、ポリアクリレート、ポリメチルメタクリレート、ポリメタクリレート、ポリビニルピロリドン、ポリ酢酸ビニル、ポリ塩化ビニル、ポリブテン、シリコーン、エポキシ樹脂、ビニルエステル樹脂、ポリビニルアルコール、ポリ（エチレンビニルアルコール）コポリマー、ポリアクリロニトリル、ポリ塩化ビニリデン、ポリスチレンアクリロニトリル、ポリブチレンテレフタレート、ポリエチレンテレフタレート、２，５−フランジカルボン酸ポリエステル、ポリビニルブチレート、ポリ塩化ビニル、ポリアミド、ポリオキシメチレン、ポリイミド、ポリエーテルイミドおよびそれらの混合物からなる群から選択され、好ましくは、ポリマーマトリクスは、ポリスチレン、ポリカーボネート、ポリエチレンテレフタレートもしくはポリエチレンフラノエートを含むか、もしくはそれらからなり、またはポリマーマトリクスは、重合性（硬化性）組成物の反応生成物を含む。
【０１６１】
「シリコーン」という用語は、「（ポリ）シロキサン」という用語としても知られている。
【０１６２】
特に、ポリマーマトリクス材料は、本質的にもしくは完全に、ポリスチレン、ポリカーボネート、ポリエチレンテレフタレートまたはポリエチレンフラノエートからなる。
【０１６３】
ここでは、ポリスチレンとは、とりわけ、スチレンおよび／またはスチレンの誘導体の重合から生じるすべてのホモポリマーまたはコポリマーを意味すると理解される。スチレンの誘導体は、例えば、アルキルスチレン、例えばα−メチルスチレン、オルト−、メタ−、パラ−メチルスチレン、パラ−ブチルスチレン、特にパラ−ｔｅｒｔ−ブチルスチレン、アルコキシスチレン、例えばパラ−メトキシスチレン、パラ−ブトキシスチレン、パラ−ｔｅｒｔ−ブトキシスチレンである。一般に、適切なポリスチレンは、平均分子量Ｍｎが１００００〜１００００００ｇ／ｍｏｌ（ＧＰＣで測定される）、好ましくは２００００〜７５０００ｇ／ｍｏｌ、より好ましくは３００００〜５０００００ｇ／ｍｏｌである。
【０１６４】
好ましい実施形態では、色変換体のマトリクスは、本質的にもしくは完全にスチレンまたはスチレン誘導体のホモポリマーからなる。より具体的には、ポリマーマトリクス材料は完全にポリスチレンからなる。
【０１６５】
本発明の更なる好ましい実施形態では、ポリマーマトリクス材料は、本質的にまたは完全に、本出願の文脈ではポリスチレンと同様に見なされるスチレンコポリマーからなる。スチレンコポリマーは、更なる成分として、例えば、ブタジエン、アクリロニトリル、無水マレイン酸、ビニルカルバゾール、またはモノマーとしてのアクリル酸、メタクリル酸もしくはイタコン酸のエステルを含み得る。適切なスチレンコポリマーは、一般的に、少なくとも２０重量％、好ましくは少なくとも４０重量％、より好ましくは少なくとも６０重量％のスチレンを含む。別の実施形態では、それらは少なくとも９０重量％のスチレンを含む。
【０１６６】
好ましいスチレンコポリマーは、スチレン−アクリロニトリルコポリマー（ＳＡＮ）およびアクリロニトリル−ブタジエン−スチレンコポリマー（ＡＢＳ）、スチレン−１，１’−ジフェニルエテンコポリマー、アクリル酸エステル−スチレン−アクリロニトリルコポリマー（ＡＳＡ）、メチルメタクリレート−アクリロニトリル−ブタジエン−スチレンコポリマー（ＭＡＢＳ）である。更なる好ましいポリマーは、α−メチルスチレン−アクリロニトリルコポリマー（ＡＭＳＡＮ）である。スチレンホモポリマーもしくはコポリマーは、例えば、フリーラジカル重合、カチオン重合、アニオン重合によって、または有機金属触媒（例えば、チーグラー・ナッタ触媒作用）の影響下で製造することができる。これにより、アイソタクチック、シンジオタクチックもしくはアタクチックなポリスチレンまたはコポリマーが生じ得る。それらは、好ましくはフリーラジカル重合によって製造される。重合は、懸濁重合、乳化重合、溶液重合または塊状重合として実施することができる。適切なポリスチレンの製造は、例えば、Ｏｓｃａｒ  Ｎｕｙｋｅｎ，Ｐｏｌｙｓｔｙｒｅｎｅｓ  ａｎｄ  Ｏｔｈｅｒ  Ａｒｏｍａｔｉｃ  Ｐｏｌｙｖｉｎｙｌ  Ｃｏｍｐｏｕｎｄｓ，ｉｎ  Ｋｒｉｃｈｅｌｄｏｒｆ，Ｎｕｙｋｅｎ，Ｓｗｉｆｔ，Ｎｅｗ  Ｙｏｒｋ  ２００５，ｐ．７３−１５０およびその中で引用される参考文献；ならびにＥｌｉａｓ，Ｍａｃｒｏｍｏｌｅｃｕｌｅｓ，Ｗｅｉｎｈｅｉｍ  ２００７，ｐ．２６９−２７５に記載されている。
【０１６７】
別の好ましい実施形態では、ポリマーマトリクス材料は、本質的にまたは完全にポリエチレンテレフタレートからなる。ここでは、ポリエチレンテレフタレートとは、ポリエチレンテレフタレートのホモポリマーまたはそのコポリマーを意味すると理解される。ポリエチレンテレフタレートまたはそのコポリマーは、再生もしくはバージンポリエチレンテレフタレートまたはそのコポリマーであり得る。ポリエチレンテレフタレートのホモポリマーは、通常、水（またはメタノール）の除去を伴うエチレングリコールとテレフタル酸またはテレフタル酸ジメチルとの高温での縮合によって得られる。コポリマーは、エチレングリコールを別のジオール、トリオールもしくはより高官能性のポリオールで部分的に置換することによって、かつ／またはテレフタル酸を別のジカルボン酸で部分的に置換することによって得られる。エチレングリコールとは異なるジオールの代表例として、１，２−プロパンジオール、１，３−プロパンジオール、１，４−ブタンジオール、ネオペンチレンジオール、１，４−シクロヘキサンジオール、１，４−シクロヘキサンジメタノールおよびポリエチレンジオール、例えばジエチレングリコール、ならびにそれらの組合せがある。より高官能性のポリオールの代表例として、ペンタエリスリトールがある。テレフタル酸とは異なる適切なジカルボン酸の代表的な例として、イソフタル酸、１−ナフトエ酸、２−ナフトエ酸、グルタル酸およびそれらの組合せがある。同じ効果は、テレフタル酸から形成されたジメチルエステルを、テレフタル酸とは異なるジカルボン酸から形成された別のジエステルで置換することによって達成される。例えば、ＰＥＴＧ（グリコール変性ポリエチレンテレフタレート）として知られているポリエチレンテレフタレートのコポリマーは、テレフタル酸と、主にエチレングリコールとより少量の１，４−シクロヘキサンジメタノールとの混合物から誘導される構造単位を含む。コポリマーは、ポリエチレンテレフタレートの結晶化を抑制する。
【０１６８】
「ポリエチレンテレフタレート」という用語には、ポリマー骨格またはポリマー鎖に組み込まれた連鎖延長剤単位を有する高分子量ポリエチレンテレフタレートも含まれる。特に、鎖延長剤は、２つの別々のエステル分子の末端カルボキシ基に連結するために使用される。連鎖延長剤の代表例には、テトラカルボン酸二無水物、例えばピロメリット酸二無水物、ポリアシルラクタム、ジアミンおよびポリアミン、ならびにＢＡＳＦ  ＳＥ（ドイツ）から市販されているＪｏｎａｃｒｙｌ（登録商標）ブランドの連鎖延長剤などの高エポキシ官能基を有する化合物が含まれる。
【０１６９】
この実施形態によれば、ポリマーマトリクスは、好ましくは、マトリクス材料の総ポリマー含有量を基準にして少なくとも９０重量％のホモポリマーポリエチレンテレフタレートを含む。言い換えれば、総ポリマー含有量を基準にして最大で１０重量％のポリエチレンテレフタレートは、ポリエチレンテレフタレートのコポリマーである。より好ましくは、ポリマーマトリクスは、マトリクス材料の総ポリマー含有量を基準にして少なくとも９５重量％のポリエチレンテレフタレートのホモポリマーを含む。さらにより好ましくは、ポリマーマトリクスは、完全にポリエチレンテレフタレートのホモポリマーからなる。この実施形態によれば、ポリエチレンテレフタレートポリマーマトリクス材料は、ポリマー骨格に任意の鎖延長剤を含まない。
【０１７０】
同様により具体的には、ポリマーマトリクス材料は、本質的にまたは完全にポリカーボネートからなる。より好ましくは、ポリマーマトリクス材料は、完全にポリカーボネートからなる。ポリカーボネートは、炭酸と芳香族または脂肪族のジヒドロキシル化合物とのポリエステルである。好ましいジヒドロキシル化合物は、例えば、メチレンジフェニレンジヒドロキシル化合物、例えばビスフェノールＡである。ポリカーボネートを製造する１つの手段は、界面重合における適切なジヒドロキシル化合物とホスゲンとの反応である。別の手段は、縮合重合における炭酸ジフェニルなどの炭酸のジエステルとの反応である。適切なポリカーボネートの製造は、例えば、Ｅｌｉａｓ，Ｍａｃｒｏｍｏｌｅｃｕｌｅｓ，Ｗｅｉｎｈｅｉｍ  ２００７，ｐ．３４３−３４７に記載されている。
【０１７１】
同様により具体的には、ポリマーマトリクス材料は、本質的にまたは完全に２，５−フランジカルボキシレートポリエステルからなる。２，５−フランジカルボキシレートポリエステルは、（ｉ）脂肪族Ｃ２〜Ｃ２０−ジオールおよび脂環式Ｃ３〜Ｃ２０−ジオールからなる群から選択される少なくとも１種のジオールと、（ｉｉ）２，５−フランジカルボン酸および／またはそのエステル形成誘導体と、（ｉｉｉ）任意選択的に、１，２−シクロヘキサンジカルボン酸、１，４−シクロヘキサンジカルボン酸、３，４−フランジカルボン酸、テレフタル酸および２，６−ナフタル酸ならびに／またはそれらのエステル形成誘導体との反応によって得ることができる。
【０１７２】
適切な脂肪族Ｃ２〜Ｃ２０−ジオールは、好ましくは、線状もしくは分岐状のＣ２〜Ｃ１５−アルカンジオール、特に線状もしくは分岐状のＣ２〜Ｃ１０−アルカンジオール、例えばエタン−１，２−ジオール（エチレングリコール）、プロパン−１，２−ジオール、プロパン−１，３−ジオール（プロピレングリコール）、ブタン−１，３−ジオール、ブタン−１，４−ジオール（ブチレングリコール）、２−メチル−１，３−プロパンジオール、ペンタン−１，５−ジオール、２，２−ジメチル−１，３−プロパンジオール（ネオペンチルグリコール）、ヘキサン−１，６−ジオール、ヘプタン−１，７−ジオール、オクタン−１，８−ジオール、ノナン−１，９−ジオール、デカン−１，１０−ジオールなどである。適切な脂環式Ｃ３〜Ｃ２０−ジオールは、好ましくは、Ｃ３〜Ｃ１０−シクロアルキレンジオール、例えば１，２−シクロペンタンジオール、１，３−シクロペンタンジオール、１，２−シクロヘキサンジオール、１，４−シクロヘキサンジオール、１，２−シクロヘプタンジオールまたは１，４−シクロヘプタンジオールである。他の適切な脂環式Ｃ３〜Ｃ２０−ジオールには、１，３−シクロヘキサンジメタノールおよび１，４−シクロヘキサンジメタノール、または２，２，４，４−テトラメチル−１，３−シクロブタンジオール、またはそれらの組合せが含まれる。特に好ましいジオールは、Ｃ２〜Ｃ６−アルカンジオール、特にエタン−１，２−ジオール、プロパン−１，２−ジオール、プロパン−１，３−ジオール、ブタン−１，３−ジオール、ブタン−１，４−ジオール、ペンタン−１，５−ジオール、２，２−ジメチル−１，３−プロパンジオールおよびそれらの混合物である。さらに特に好ましいのは、エタン−１，２−ジオールおよびプロパン−１，３−ジオール、特にエタン−１，２−ジオールである。
【０１７３】
さらに特に好ましいのは、生物学的に誘導された（「生物由来の」）Ｃ２〜Ｃ１０−アルカンジオール、特にＣ２〜Ｃ６−アルカンジオール、例えばエタン−１，２−ジオールおよびプロパン−１，３−ジオールである。生物由来のエタン−１，２−ジオールは、そこに含まれる炭水化物の変換によってリグノセルロース系バイオマス源から得ることができる。バイオマスからＣ２〜Ｃ１０−アルカンジオールを製造する方法は、当該技術分野において、例えば米国特許出願公開第２０１１／０３０６８０４号明細書から知られている。
【０１７４】
好ましくは、ジオール成分（ｉ）は、好ましいものとして言及された１種のジオール、特にエタン−１，２−ジオールのみで構成される。ジオール成分（ｉ）はまた、２、３または４種以上の異なるジオールを含み得る。２、３または４種以上の異なるジオールが使用される場合、好ましいものとして上記に挙げたものが好ましい。この場合、成分（ｉ）の総重量を基準にして、好ましくは、エタン−１，２−ジオールが主成分である。
【０１７５】
２，５−フランジカルボン酸のエステル形成誘導体は、特に２，５−フランジカルボン酸のＣ１〜Ｃ１０−ジアルキルエステルである。特に好ましいジエステルは、２，５−フランジカルボン酸のＣ１〜Ｃ６−ジアルキルエステル、特にジメチルエステルおよびジエチルエステルである。成分（ｉｉ）はまた、２，５−フランジカルボン酸の２つ、３つまたは４つ以上の異なるジエステルを含み得る。２，５−フランジカルボン酸は、生物由来の糖から生成することができる。Ｃｏ、Ｍｎおよび／またはＣｅを含む触媒を用いた、５−ヒドロキシメチルフルフラールなどの２，５−二置換フランの空気酸化を使用する２，５−フランジカルボン酸の製造経路が、国際公開第２０１０／１３２７４０号、国際公開第２０１１／０４３６６０号、国際公開第２０１１／０４３６６１号、米国特許出願公開第２０１１／０２８２０２０号明細書、米国特許出願公開第２０１４／０３３６３４９号明細書および国際公開第２０１５／１３７８０４号に最近報告されている。２，５−フランジカルボン酸のジアルキルエステルの製造経路も、例えば国際公開第２０１１／０４３６６１号に記載されている。
【０１７６】
好ましくは、ポリマーは、（ｉ）脂肪族Ｃ２〜Ｃ２０−ジオールおよび脂環式Ｃ３〜Ｃ２０−ジオールからなる群から選択される１種のジオールと、（ｉｉ）２，５−フランジカルボン酸または２，５−フランジカルボン酸のジエステルとのみで構成される。
【０１７７】
好ましくは、２，５−フランジカルボン酸ポリエステルは、ポリ（エチレン−２，５−フランジカルボキシレート）、ポリ（プロピレン−２，５−フランジカルボキシレート）、ポリ（エチレン−ｃｏ−プロピレン−２，５−フランジカルボキシレート）、ポリ（ブチレン−２，５−フランジカルボキシレート）、ポリ（ペンチレン−２，５−フランジカルボキシレート）、ポリ（ネオペンチレン−２，５−フランジカルボキシレート）およびそれらの混合物からなる群から選択される。特に、本発明による色変換体において使用するためのポリマーマトリクス材料は、ポリ（エチレン−２，５−フランジカルボキシレート）、ポリ（トリメチレン−２，５−フランジカルボキシレート）およびポリ（ブチレン−２，５−フランジカルボキシレート）からなり得るか、またはそれらから本質的になり得る。特に、本発明による色変換体において使用するためのポリマーマトリクス材料は、ポリ（エチレン−２，５−フラン−ジカルボキシレート）からなる。更なる特定の実施形態では、色変換体のポリマーマトリクス材料は、上記に定義される異なる２，５−フランジカルボキシレートポリエステルの混合物（ブレンド）、例えば、ポリ（エチレン−２，５−フランジカルボキシレート）とポリ（プロピレン−２，５−フランジカルボキシレート）とのブレンドを含む。ポリ（プロピレン−２，５−フランジカルボキシレート）は、ポリ（トリメチレン２，５−フランジカルボキシレート）とも呼ばれ、ポリ（ブチレン−２，５−フランジカルボキシレート）は、ポリ（テトラメチレン２，５−フランジカルボキシレート）とも呼ばれ、ポリ（ペンチレン−２，５−フランジカルボキシレート）は、ポリ（ペンタメチレン２，５−フランジカルボキシレート）とも呼ばれる。
【０１７８】
同様に、上記に定義される少なくとも１種のジオール成分（ｉ）と、上記に定義される成分（ｉｉ）と、１，２−シクロヘキサンジカルボン酸、１，４−シクロヘキサンジカルボン酸、３，４−フランジカルボン酸、テレフタル酸および２，６−ナフタル酸ならびに／またはそれらのエステル形成誘導体からなる群から選択される少なくとも１種の更なる二酸またはジエステル成分（ｉｉｉ）とを反応させることにより得ることができる２，５−フランジカルボキシレートポリエステルが適切である。１，２−シクロヘキサンジカルボン酸、１，４−シクロヘキサンジカルボン酸、３，４−フランジカルボン酸、テレフタル酸および２，６−ナフタル酸のエステル形成誘導体は、特にＣ１〜Ｃ１０−ジアルキルエステルである。特に好ましいエステルは、Ｃ１〜Ｃ６−ジアルキルエステル、特にジメチルエステルおよびジエチルエステルである。成分（ｉｉ）と成分（ｉｉｉ）との組合せを使用する場合、成分（ｉｉ）は、成分（ｉｉ）と（ｉｉｉ）との総重量に対する主要成分である。例として、ポリ（エチレン−２，５−フランジカルボキシレート−ｃｏ−１，２−シクロヘキサンジカルボキシレート）、ポリ（エチレン−２，５−フランジカルボキシレート−ｃｏ−１，４−シクロヘキサンジカルボキシレート）、ポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）、好ましくはポリ（エチレン−２，５−フランジカルボキシレート−ｃｏ−テレフタレート）、ポリ（エチレン−２，５−フランジカルボン酸−ｃｏ−２，６−ナフタレート）またはポリ（エチレン−２，５−フランジカルボキシレート−ｃｏ−３，４−フランジカルボキシレート）がある。
【０１７９】
２，５−フランジカルボキシレートポリエステル（Ａ）は、米国特許出願公開第２，５５１，７３１号明細書に記載されているように製造することができる。
【０１８０】
特に、照明用途で使用する場合、ポリマーマトリクス材料は、ポリスチレンからなる。
【０１８１】
同様に、特に照明用途で使用する場合、ポリマーマトリクス材料は、ポリカーボネートからなる。
【０１８２】
同様に、特に照明用途で使用する場合、ポリマーは、ポリエチレンテレフタレートからなる。
【０１８３】
同様に、特に照明用途で使用する場合、ポリマーマトリクスは、ポリエチレンフラノエートからなる。
【０１８４】
特に、ディスプレイ用途で使用する場合、ポリマーマトリクスは、ポリスチレンまたはポリスチレンベースの樹脂、例えば、スチレン、α−メチルスチレンおよびアクリル酸のコポリマーの反応生成物、もしくはメタクリル酸メチルおよびアクリル酸のコポリマーと３，４−エポキシシクロヘキシルメチル（メタ）アクリレートとの反応生成物、またはそれらの混合物である。
【０１８５】
同様に、特にディスプレイ用途で使用する場合、ポリマーマトリクスは、それぞれホモポリマーもしくはコポリマーのアクリレートおよびメタクリレート、特にポリアクリレート、ポリメチルメタクリレートまたはポリメタクリレートからなる。
【０１８６】
同様に、特にディスプレイ用途で使用する場合、ポリマーマトリクスは、ポリカーボネートからなる。
【０１８７】
同様に、特にディスプレイ用途で使用する場合、ポリマーマトリクスは、ポリエチレンテレフタレートからなる。
【０１８８】
特にディスプレイ用途で使用する場合、ポリマーマトリクスは、ビニルエステル樹脂からなる。ビニルエステル樹脂は、エポキシアクリレート樹脂としても知られており、ここでは、不飽和カルボン酸（通常は（メタ）アクリル酸）とエポキシ樹脂とを反応させてできた不飽和樹脂を意味するものと理解される。通常、ビニルエステル樹脂は高分子量のエポキシ樹脂を骨格とし、ビニルエステルは末端不飽和を有する。市販品の例として、アクリレート樹脂Ｒｉｐｏｘｙ（登録商標）ＳＰＣ−２０００（昭和電工株式会社から入手可能）がある。
【０１８９】
使用される「（メタ）アクリル酸」という用語は、アクリル酸だけでなく、対応するメタクリル酸も指すことを意味する。
【０１９０】
同様に、特にディスプレイデバイスで使用する場合、ポリマーマトリクスは、重合性（硬化性）組成物の反応生成物を含む。好ましくは、ポリマーマトリクスは、硬化性組成物の反応生成物からなり、ここで、硬化性樹脂組成物は、少なくとも１種のバインダー、少なくとも１種のモノマー、少なくとも１種の光開始剤および／または光酸発生剤、任意選択的に熱ラジカル開始剤、任意選択的に有機溶媒、任意選択的に少なくとも１種の分散剤、任意選択的に少なくとも１種の界面活性剤ならびに任意選択的に散乱粒子を含む感光性レジスト組成物である。
【０１９１】
適切なバインダーの例には、不飽和ポリエステル；ビニルエステル樹脂（エポキシアクリレート樹脂）；ノボラック樹脂；ポリビニルフェノール樹脂；カルボキシル基含有ウレタン樹脂、またはそれらの混合物が含まれる。例として、例えば、国際公開第２００８／１０１８４１号、第１８頁２８行目〜第２５頁２１行目、または米国特許出願公開第２０１５／０１８３９５５号明細書、段落［０１００］〜段落［０１０１］に開示されている。適切なバインダーはまた、ポリイミド、ポリエーテルイミド、エポキシ樹脂、シリコーンなどである。
【０１９２】
好ましいバインダーは、ペンダント基としてカルボン酸機能を有するアクリル樹脂である。例として、例えば、国際公開第２０１０／１０８８３５号、第４頁１１行目〜第１１頁５行目に開示されている。市販品の代表例には、昭和電工株式会社から提供されるＲｉｐｏｘｙ（登録商標）ＳＰＣ−１０００が含まれる。
【０１９３】
硬化性組成物中に存在するバインダーの量は、感光性レジスト組成物中の固形分の総量に基づいて、５〜９５重量％、好ましくは１０〜９０重量％の範囲である。
【０１９４】
適切なモノマーの例には、芳香族ビニル化合物、例えばスチレン、α−メチルスチレン、不飽和カルボキシレート、例えばメチル（メタ）アクリレート、不飽和アミノアルキルカルボキシレート、不飽和グリシジルカルボキシレート、不飽和アミドおよび不飽和イミド、ポリマー分子鎖の末端にモノ（メタ）アクリロイル基を有するマクロモノマーおよびポリシロキサンならびにそれらの混合物が含まれる。例として、例えば、米国特許出願公開第２０１５／０１８３９５５号明細書、段落［０１０２］に記載されている。
【０１９５】
適切なモノマーの例には、任意のアクリレート型モノマーも含まれる。例として、例えば、国際公開第２０１０／１０８８３５号、第１１頁１３行目〜第１４頁１３行目に記載されているものがある。好ましいモノマーには、多官能性（メタ）アクリレートモノマーもしくはオリゴマー、例えばジプロピレングリコールジアクリレート、１，６−ヘキサンジオールジアクリレート、トリメチロールプロパントリアクリレート、ペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールトリアクリレート、トリス（２−ヒドロキシエチル）イソシアヌレートトリアクリレートおよびそれらの混合物が含まれる。
【０１９６】
硬化性組成物中に存在するモノマーの量は、ラジカル感光性レジスト組成物中の固形分の総量に基づいて、５〜７０重量％、好ましくは５〜５０重量％、より好ましくは７〜３０重量％の範囲である。
【０１９７】
光重合開始剤の使用は重要ではない。光重合開始剤は、通常、ベンゾフェノン、芳香族α−ヒドロキシケトン、ベンジルケタール、芳香族α−アミノケトン、フェニルグリオキサール酸エステル、モノ−アシルホスフィンオキシド、ビス−アシルホスフィンオキシド、トリス−アシルホスフィンオキシド、芳香族ケトン由来のオキシムエステルおよび／またはカルバゾール型のオキシムエステルからなる群から選択される。例として、例えば、国際公開第２０１０／１０８８３５号、第１５頁６行目〜第１７頁１３行目、または国際公開第２０１０／０８１７４９号、第７頁１１行目〜第１０頁３行目に記載されている。
【０１９８】
一実施形態では、光開始剤は、１−［４−（フェニルチオ）フェニル］−，２−（Ｏ−ベンジルオキシム）（ＩＲＧＡＣＵＲＥ  ＯＸＥ０１（登録商標）、ＣＡＳ番号：２５３５８５−８３−０；ＢＡＳＦ  ＳＥから入手可能）である。
【０１９９】
好ましくは、光重合開始剤の総量は、感光性レジスト組成物中の固形分の総量に基づいて、０．０１〜１０重量％、より好ましくは０．０５〜８重量％、最も好ましくは０．５〜５重量％である。
【０２００】
いくつかの実施形態では、本明細書に開示される感光性レジスト組成物は、少なくとも光酸発生剤をさらに含んでもよい。光酸発生剤の適切な例として、オニウムイオン、例えばスルホニウムイオン、ヨードニウムイオン、セレンイオン、アンモニウムイオン、およびホスホニウムイオンとアニオンとの塩がある。
【０２０１】
いくつかの実施形態では、本明細書に開示される感光性レジスト組成物は、例えば国際公開第２０１０／１０８８３５号、第１７頁１５行目〜第３５頁２０行目に記載されているように、過酸化物またはヒドロキシルアミンエステルのような熱ラジカル開始剤をさらに含んでもよい。
【０２０２】
いくつかの実施形態では、本明細書に開示される感光性レジスト組成物は、少なくとも１種の溶媒をさらに含んでもよい。適切な溶媒の例として、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２−ヘプタノン、３−ヘプタノン、２−ヒドロキシプロピオン酸エチル、３−メチル−３−メトキシブチルプロピオネート、３−メトキシプロピオン酸エチル、３−エトキシプロピオン酸メチル、３−エトキシプロピオン酸エチル、ｎ−ブチルアセテート、イソブチルアセテート、ｎ−アミルアセテート、イソアミルアセテート、ｎ−ブチルプロピオネート、酪酸エチル、酪酸イソプロピル、酪酸ｎ−ブチル、およびエチルピルビン酸、ならびにそれらの組合せがある。
【０２０３】
存在する場合、溶媒の量は、感光性レジスト組成物の総重量に基づいて１〜８０重量％である。
【０２０４】
いくつかの実施形態では、本明細書に開示される感光性レジスト組成物は、少なくとも１種の分散剤をさらに含んでもよく、かつ少なくとも１種の界面活性剤をさらに含んでもよい。適切な界面活性剤は、例えば、カチオン性、アニオン性、非イオン性もしくは両性の界面活性剤、またはシリコーン系もしくはフッ素系の界面活性剤である。適切な界面活性剤の例には、ポリオキシエチレンアルキルエーテル、例えばポリオキシエチレンラウリルエーテル、ポリオキシエチレンステアリルエーテルおよびポリオキシエチレンオレイルエーテル；ポリオキシエチレンアルキルフェニルエーテル、例えばポリオキシエチレンオクチルフェニルエーテルおよびポリオキシエチレンノニルフェニルエーテル；ポリエチレングリコールジエステル、例えばポリエチレングリコールジラウレートおよびポリエチレングリコールジステアレート；ソルビタン脂肪酸エステル；脂肪酸変性ポリエステル；第三級アミン変性ポリウレタン；ポリエチレンイミンなどが含まれる。
【０２０５】
適切な分散剤の例として、ポリマー分散剤がある。例には、ポリカルボキシレート、例えばポリウレタンおよびポリアクリレート；不飽和ポリアミド；ポリカルボン酸の（部分）アミン塩、アンモニウム塩およびアルキルアミン塩；ポリシロキサン；長鎖ポリアミノアミドリン酸塩；ヒドロキシル基含有ポリカルボン酸塩；ならびにそれらの変性製品；遊離カルボン酸基を有するポリエステルをポリ（低級アルキレンイミン）およびその塩と反応させることにより形成されるアミドなどが含まれる。一実施形態では、分散剤は、ＢＡＳＦ  ＳＥ（ドイツ）から入手可能なアクリルブロックコポリマーであるＥＦＫＡ  ４３００である。
【０２０６】
好ましい実施形態では、ポリマーの製造は、酸素の非存在下で行われた。好ましくは、重合中のモノマーは、合計で１０００ｐｐｍ以下、より好ましくは１００ｐｐｍ以下、特に好ましくは１０ｐｐｍ以下の酸素を含んでいた。
【０２０７】
典型的には、式（Ｉ）の化合物の濃度は、ポリマーの量に基づいて０．０００１〜１０．０重量％の範囲である。例えば、一般照明用途で使用する場合、式（Ｉ）の化合物の濃度は、ポリマーの量に基づいて、０．０００１〜０．８重量％、好ましくは０．００２〜０．８重量％、より好ましくは０．００３〜０．６重量％の範囲である。例えば、ディスプレイ用途で使用する場合、式（Ｉ）の化合物の濃度は、使用されるポリマーの量に基づいて、０．００１〜８．０重量％、好ましくは０．１〜７．０重量％、より好ましくは０．５〜５重量％の範囲である。
【０２０８】
適切なポリマーは、更なる成分として、難燃剤、酸化防止剤、光安定剤、ＵＶ吸収剤、ラジカル捕捉剤、帯電防止剤などの添加剤を含んでもよい。この種の安定剤は当業者に知られている。
【０２０９】
適切な抗酸化剤またはラジカル捕捉剤は、例えば、フェノール、特に立体障害フェノール、例えばブチルヒドロキシアニソール（ＢＨＡ）もしくはブチルヒドロキシトルエン（ＢＨＴ）、または立体障害アミン（ＨＡＬＳ）である。この種の安定剤は、例えば、Ｉｒｇａｎｏｘ（登録商標）の商品名でＢＡＳＦから販売されている。いくつかの場合において、抗酸化剤およびラジカル捕捉剤に、例えば、Ｉｒｇａｆｏｓ（登録商標）の商品名でＢＡＳＦから販売されている亜リン酸エステルまたは亜ホスホン酸エステルなどの二次安定剤を追加することができる。
【０２１０】
適切なＵＶ吸収剤は、例えば、ベンゾトリアゾール、例えば２−（２−ヒドロキシフェニル）−２Ｈ−ベンゾトリアゾール（ＢＴＺ）、トリアジン、例えば（２−ヒドロキシフェニル）−ｓ−トリアジン（ＨＰＴ）、ヒドロキシベンゾフェノン（ＢＰ）またはオキサニリドである。この種のＵＶ吸収剤は、例えば、Ｕｖｉｎｕｌ（登録商標）の商品名でＢＡＳＦから販売されている。
【０２１１】
本発明の好ましい実施形態では、適切なポリマーは、任意の抗酸化剤またはラジカル捕捉剤を含まない。
【０２１２】
本発明の更なる実施形態では、適切なポリマーは、透明ポリマーである。
【０２１３】
別の実施形態では、適切なポリマーは、不透明ポリマーである。
【０２１４】
好ましい実施形態によれば、色変換体は、散乱体として少なくとも１種の無機白色顔料を追加で含む。
【０２１５】
適切な散乱体は、無機白色顔料、例えば二酸化チタン、硫酸バリウム、リトポン、酸化亜鉛、硫化亜鉛、ジルコニア、アルミナ粉末、ＤＩＮ  １３３２０に従った平均粒径が０．００１〜１０μｍ、好ましくは０．０１〜１μｍ、より好ましくは０．１５〜０．４μｍの炭酸カルシウム、特にＴｉＯ２をベースとする散乱体である。
【０２１６】
散乱体は、それぞれの場合において、散乱体を含む層のポリマーの重量に基づいて、典型的には、０．０１〜２．０重量％、好ましくは０．０５〜１重量％、より好ましくは０．１〜０．５重量％の量で含まれる。
【０２１７】
上記のポリマーは、式（Ｉ）の化合物および存在する場合、以下に記載される他の有機蛍光色素のためのマトリクス材料として役立つ。式（Ｉ）の蛍光化合物および任意選択的に以下に記載されている他の有機蛍光色素も、ポリマーに溶解され得るか、または均一に分散した混合物の形であり得る。好ましい実施形態では、色変換体は、少なくとも１種の本発明の式（Ｉ）の蛍光色素と、少なくとも１種の更なる有機蛍光色素とを含む。
【０２１８】
有機蛍光色素Ｂ
更なる好ましい実施形態によれば、色変換体は、（Ｂ１）、（Ｂ２）、（Ｂ３）および（Ｂ４）からなる群から選択される少なくとも１種の更なる有機蛍光色素Ｂを含む：
（Ｂ１）式（ＩＩＩ）
【化１２】
2021507901.tif 000014
［式中、
ｑは１〜４であり、
Ｒ３０は、非置換であるか、またはハロゲン、Ｃ１〜Ｃ１０−アルキルもしくはＣ６〜Ｃ１０−アリールで一置換もしくは多置換されているアリールオキシであり、ここで、Ｒ３０基は、＊で示される位置の１つまたは複数であり、
Ｒ３１、Ｒ３２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のアリールオキシ置換ペルリレン−３，４，９，１０−テトラカルボン酸ジイミド化合物
およびその混合物；
（Ｂ２）式（ＩＶ）
【化１３】
2021507901.tif 000015
［式中、
Ｒ４１、Ｒ４２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のペリレン−３，４，９，１０−テトラカルボン酸ジイミド化合物；
（Ｂ３）式（Ｖ）
【化１４】
2021507901.tif 000016
［式中、
Ｒ５１およびＲ５２は、互いに独立して、水素、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシからなる群から選択され、
Ｒ５３、Ｒ５４、Ｒ５５、Ｒ５６、Ｒ５７、Ｒ５８、Ｒ５９、Ｒ５１０、Ｒ５１１、Ｒ５１２、Ｒ５１３、Ｒ５１４、Ｒ５１５、Ｒ５１６、Ｒ５１７およびＲ５１８は、互いに独立して、水素、ハロゲン、シアノ、ヒドロキシル、メルカプト、ニトロ、−ＮＥ５１Ｅ５２、−ＮＲＡｒ５１ＣＯＲＡ５２、−ＣＯＮＲＡｒ５１ＲＡｒ５２、−ＳＯ２ＮＲＡ５１ＲＡ５２、−ＣＯＯＲＡｒ５１、−ＳＯ３ＲＡｒ５２、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４−アリールオキシおよびＣ６〜Ｃ２４−アリールチオからなる群から選択され、
ここで、Ｒ５３とＲ５４、Ｒ５４とＲ５５、Ｒ５５とＲ５６、Ｒ５６とＲ５７、Ｒ５７とＲ５８、Ｒ５８とＲ５９、Ｒ５９とＲ５１０、Ｒ５１１とＲ５１２、Ｒ５１２とＲ５１３、Ｒ５１３とＲ５１４、Ｒ５５とＲ５１５、Ｒ５１５とＲ５１６、Ｒ５１６とＲ５１７および／またはＲ５１７とＲ５１８は、それらが結合しているビフェニル部分の炭素原子と一緒になって、さらに縮合した芳香族もしくは非芳香族の環系を形成してもよく、ここで、縮合した環系は、非置換もしくは置換されており、
ここで、
Ｅ５１およびＥ５２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキル、または非置換もしくは置換されたＣ６〜Ｃ１０−アリールであり、
ＲＡｒ５１およびＲＡｒ５２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリール、または非置換もしくは置換されたヘテロアリールである］の剛直な２，２’−ビフェノキシ架橋を有するペリレン−３，４，９，１０−テトラカルボン酸ジイミド化合物
ならびに
（Ｂ４）式（ＶＩ）
【化１５】
2021507901.tif 000017
［式中、
Ｒ６３またはＲ６４の一方の基が、互いに独立してシアノであり、かつ他方の基Ｒ６３またはＲ６４が、シアノ、フェニル、４−シアノフェニル、およびＣ１〜Ｃ１０−アルキルからなる群から選択される１、２もしくは３個の置換基を有するフェニルからなる群から選択され、
Ｒ６７、Ｒ６８、Ｒ６９およびＲ６１０は、互いに独立して、水素、シアノ、フェニル、４−シアノフェニル、またはＣ１〜Ｃ１０−アルキルからなる群から選択される１、２もしくは３個の置換基を有するフェニルである］のコアシアノ化ナフトイルベンズイミダゾール化合物。
【０２１９】
有機蛍光色素（Ｂ１）
式（ＩＩＩ）の化合物の適切な例として、例えば、国際公開第２００７／００６７１７号、特に第１頁５行目〜第２２頁６行目；米国特許第４，８４５，２２３号明細書、特に第２欄５４行目〜第６欄５４行目；国際公開第２０１４／１２２５４９号、特に第３頁２０行目〜第９頁１１行目；欧州特許第３０７２８８７号明細書および欧州特許第１６１９２６１７．５号明細書、特に第３５頁３４行目〜第３７頁２９行目；欧州特許第１７１８７７６５．７号明細書、特に第２２頁１２行目〜第２４頁３行目に記載のペリレン誘導体がある。式（ＩＩＩ）の化合物は、通常、橙色または赤色の蛍光色素である。好ましいのは、Ｒ３１およびＲ３２が、それぞれ独立して、Ｃ１〜Ｃ１０−アルキル、２，６−ジ（Ｃ１〜Ｃ１０−アルキル）アリールおよび２，４−ジ（Ｃ１〜Ｃ１０−アルキル）アリールからなる群から選択される式（ＩＩＩ）の化合物である。より好ましくは、Ｒ３１およびＲ３２は同一である。特に非常に好ましくは、Ｒ３１およびＲ３２は、それぞれ２，６−ジイソプロピルフェニルまたは２，４−ジ−ｔｅｒｔ−ブチルフェニルである。Ｒ３０は、好ましくは、非置換であるか、またはフッ素、塩素、Ｃ１〜Ｃ１０−アルキルおよびフェニルからなる群から選択される１もしくは２個の同一もしくは異なる置換基で置換されているフェノキシである。好ましくは、ｑは、２、３もしくは４、特に２もしくは４である。
【０２２０】
式（ＩＩＩ）の化合物は、例えば、国際公開第２００７／００６７１７号、米国特許第４，８４５，２２３号明細書、欧州特許第３０７２８８７号明細書および国際公開第２０１４／１２２５４９号に記載されている方法と同じように製造することができる。
【０２２１】
適切な有機蛍光色素Ｂ１は、例えば、Ｎ，Ｎ’−ビス（２，６−ジイソプロピルフェニル）−１，６−ジ（２，６−ジイソプロピルフェノキシ）ペリレン−３，４：９，１０−テトラカルボキシイミド、Ｎ，Ｎ’−ビス（２，６−ジイソプロピルフェニル）−１，７−ジ（２，６−ジイソプロピルフェノキシ）ペリレン−３，４：９，１０−テトラカルボキシイミド、Ｎ，Ｎ’−ビス（２，６−ジイソプロピルフェニル）−１，６−ジ（ｐ−ｔｅｒｔ−オクチルフェノキシ）ペリレン−３，４；９，１０−テトラカルボキシイミド、Ｎ，Ｎ’−ビス（２，６−ジイソプロピルフェニル）−１，７−ジ（ｐ−ｔｅｒｔ−オクチルフェノキシ）ペリレン−３，４；９，１０−テトラカルボキシイミド、Ｎ，Ｎ’−ビス（２，６−ジイソプロピルフェニル）−１，６−ジフェノキシペリレン−３，４；９，１０−テトラカルボキシイミド、Ｎ，Ｎ’−ビス（２，６−ジイソプロピルフェニル）−１，７−ジフェノキシペリレン−３，４；９，１０−テトラカルボキシイミド、Ｎ，Ｎ’−ビス（２，６−ジイソプロピルフェニル）−１，６−ジ（２，６−ジフェニルフェノキシ）ペリレン−３，４；９，１０−テトラカルボキシイミド、Ｎ，Ｎ’−ビス（２，６−ジイソプロピルフェニル）−１，７−ジ（２，６−ジフェニルフェノキシ）ペリレン−３，４；９，１０−テトラカルボキシイミド、Ｎ，Ｎ’−ビス（２，６−ジイソプロピルフェニル）−１，７−ジ（２，３−ジフルオロフェノキシ）ペリレン−３，４：９，１０−テトラカルボキシイミド、Ｎ，Ｎ’−ビス（２，６−ジイソプロピルフェニル）−１，６，７，１２−テトラフェノキシペリレン−３，４：９，１０−テトラカルボキシイミド、Ｎ，Ｎ’−ビス（２，６−ジイソプロピルフェニル）−１，６，７，１２−テトラ（２−フェニルフェノキシ）ペリレン−３，４：９，１０−テトラカルボキシイミド、Ｎ，Ｎ’−ビス（２，６−ジイソプロピルフェニル）−１，６，７，１２−テトラ（２−イソプロピルフェノキシ）ペリレン−３，４：９，１０−テトラカルボキシイミド、Ｎ，Ｎ’−ビス（２，６−ジイソプロピルフェニル）−１，６，７，１２−テトラ（２−フェニルフェノキシ）ペリレン−３，４：９，１０−テトラカルボキシイミド、Ｎ，Ｎ’−ビス（２，６−ジイソプロピルフェニル）−１，６，７，１２−テトラ（２，４−ジフェニルフェノキシ）ペリレン−３，４：９，１０−テトラカルボキシイミド、Ｎ，Ｎ’−ビス（２，６−ジイソプロピルフェニル）−１，６，７，１２−テトラ（３−フルオロフェノキシ）ペリレン−３，４：９，１０−テトラカルボキシイミド、Ｎ，Ｎ’−ビス（２，６−ジイソプロピルフェニル）−１，６，７，１２−テトラ（３−クロロフェノキシ）ペリレン−３，４：９，１０−テトラカルボキシイミド、Ｎ，Ｎ’−ビス（２，６−ジイソプロピルフェニル）−１，６，７，１２−テトラ（２，３−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，６−ジフルオロフェノキシ）ペリレン−３，４：９，１０−テトラカルボキシイミド、Ｎ，Ｎ’−ビス（２，６−ジイソプロピルフェニル）−１，６，７，１２−テトラ（２，３−ジクロロフェノキシ）ペリレン−３，４：９，１０−テトラカルボキイシミド、Ｎ，Ｎ’−ビス（２，６−ジイソプロピルフェニル）−１，６，７，１２−テトラ（２，６−ジクロロフェノキシ）ペリレン−３，４：９，１０−テトラカルボキシイミド、Ｎ，Ｎ’−ビス（２，６−ジイソプロピルフェニル）−１，６，７，１２−テトラ（２，５−ジクロロフェノキシ）ペリレン−３，４：９，１０−テトラカルボキシイミドである。
【０２２２】
特に、有機蛍光色素（Ｂ１）は、化合物ＩＩ１、ＩＩＩ−２、ＩＩＩ−３およびＩＩＩ−４からなる群から選択される：
【化１６】
2021507901.tif 000018
【０２２３】
有機蛍光色素（Ｂ２）
式（ＩＶ）の化合物は、当該技術分野で周知であり、例えば、米国特許第４，３７９，９３４号明細書、米国特許第４，４４６，３２４号明細書または欧州特許第０６５７４３６号明細書から知られている。式（ＩＶ）の化合物は、従来の方法によって、例えば、ペリレン−３，４，９，１０−テトラカルボン酸またはその二無水物をアミンと縮合させることによって製造することができる。式（ＩＶ）の化合物は、通常、橙色の蛍光色素である。好ましくは、式（ＩＶ）の化合物において、Ｒ４１およびＲ４２は、線状もしくは分岐状のＣ１〜Ｃ１８アルキル基、ハロゲンもしくは線状もしくは分岐状Ｃ１〜Ｃ１８アルキルで一置換もしくは多置換されていてもよいＣ４〜Ｃ８シクロアルキル基、またはハロゲンもしくは線状もしくは分岐状のＣ１〜Ｃ１８アルキルで一置換もしくは多置換されていてもよいフェニルもしくはナフチルである。好ましくは、Ｒ４１およびＲ４２は、同じ意味を有する。一実施形態では、式（ＩＶ）におけるＲ４１およびＲ４２は、国際公開第２００９／０３７２８３号の第１６頁１９行目〜第２５頁８行目に記載されているように、いわゆる燕尾置換を有する化合物を表す。好ましい実施形態では、Ｒ４１およびＲ４２は、互いに独立して、１−アルキルアルキル、例えば、１−エチルプロピル、１−プロピルブチル、１−ブチルペンチル、１−ペンチルヘキシルまたは１−ヘキシルヘプチルである。別の好ましい実施形態では、Ｒ４１およびＲ４２は、それぞれ２，４−ジ（ｔｅｒｔ−ブチル）フェニル、２，６−ジイソプロピルフェニルまたは２，６−ジ（ｔｅｒｔ−ブチル）フェニルである。式（ＩＶ）の好ましい化合物は、Ｎ，Ｎ’−ビス（２，６−ジイソプロピルフェニル）−３，４，９，１０−ペリレンテトラカルボン酸ジイミド（ＣＡＳ番号：８２９５３−５７−９）である。
【０２２４】
有機蛍光色素（Ｂ３）
式（Ｖ）の化合物は、国際公開第２０１７／１２１８３３号の主題である。式（Ｖ）の化合物は、通常、橙色または赤色の蛍光色素である。Ｒ５１およびＲ５２が、互いに独立して、非置換であるか、または１、２もしくは３個のＣ１〜Ｃ６−アルキルで置換されているフェニルからなる群から選択され、かつＲ５３、Ｒ５４、Ｒ５５、Ｒ５６、Ｒ５７、Ｒ５８、Ｒ５９、Ｒ５１０、Ｒ５１１、Ｒ５１２、Ｒ５１３、Ｒ５１４、Ｒ５１５、Ｒ５１６、Ｒ５１７およびＲ５１８がそれぞれ水素である式（Ｖ）の化合物が好ましい。上記に定義される式（Ｖ）の化合物は、好ましくは式（Ｖ．１）の化合物である：
【化１７】
2021507901.tif 000019
【０２２５】
有機蛍光色素（Ｂ４）
式（ＶＩ）のシアノ化ナフトイルベンズイミダゾール化合物は、国際公開第２０１５／０１９２７０号から知られている。
【０２２６】
式（ＶＩ）の化合物の例として、以下の化合物がある：
【化１８−１】
2021507901.tif 000020
【化１８−２】
2021507901.tif 000021
【化１８−３】
2021507901.tif 000022
【化１８−４】
2021507901.tif 000023
【０２２７】
特に適切な式（ＶＩ）の化合物は、Ｒ６３またはＲ６４の一方の基がシアノであり、かつ他方の基Ｒ６３またはＲ６４が、フェニル、４−シアノフェニル、およびＣ１〜Ｃ１０−アルキルからなる群から選択される１、２もしくは３個の置換基を有するフェニルである化合物である。同様に、式（ＶＩ）の特に適切な化合物は、基Ｒ６７、Ｒ６８、Ｒ６９およびＲ６１０のうちの２個がフェニルであり、かつ他の２個の基Ｒ６７、Ｒ６８、Ｒ６９およびＲ６１０が水素である化合物である。これらの中で、より好ましいのは、化合物ＶＩ−１、ＶＩ−２、ＶＩ−３、ＶＩ−４およびそれらの混合物、特に化合物ＶＩ−１である。同様により好ましいのは、化合物ＶＩ−１３、ＶＩ−１４、ＶＩ−１５、ＶＩ−１６およびそれらの混合物、特に化合物ＶＩ−１３である。
【０２２８】
好ましい実施形態によれば、色変換体は、上記に定義される１もしくは２種の有機蛍光色素Ｂを含み、各色素は異なる色を生成し、その結果、混合光は、特定の色温度、平均演色評価数および／またはＲ９値を有する白色光を生成する。特に、色変換体は、２種の有機蛍光色素Ｂをさらに含む。特定の実施形態では、色変換体は、式（Ｉ）の化合物、式（ＩＩＩ）の化合物および式（ＩＶ）の化合物を含む。更なる特定の実施形態では、色変換体は、式（Ｉ）の化合物、式（ＩＩＩ）の化合物および式（ＶＩ）の化合物を含む。
【０２２９】
ポリマーマトリクス中の上記に定義される式（Ｉ）の化合物および有機蛍光色素Ｂの濃度は、色変換体の厚さおよびポリマーのタイプの関数として設定される。薄いポリマー層が使用される場合、有機蛍光色素の濃度は、一般的に、厚いポリマー層の場合よりも高い。典型的には、ポリマー中の有機蛍光色素Ｂの総量もまた、意図された用途に依存する。当業者であれば、黄色蛍光色素および赤色蛍光色素の濃度を増加させることによって、ＬＥＤから放出された光がより長い波長に調整されて、低いＣＣＴを有する白色光が得られることを理解するであろう。
【０２３０】
典型的には、一般照明用途で使用する場合、少なくとも１種の色素Ｂが存在する場合、色素Ｂの総量は、使用されるポリマーの量に基づいて、０．０００１〜０．５重量％、好ましくは０．００１〜０．１重量％の範囲である。式（Ｉ）の化合物と、色変換体中に存在する色素（Ｂ）の総量との比は、典型的には１：１〜２０：１、好ましくは２：１〜１５：１、より好ましくは２：１〜１０：１、例えば２：１〜６：１の範囲である。当業者であれば、色素の比率は、選択された光源および所望の相関色温度に依存することを容易に理解するであろう。望ましいＣＣＴの場合、式（Ｉ）の化合物／色素Ｂの比率は、発光中心波長が４００ｎｍ〜４８０ｎｍの青色ＬＥＤによって生成される場合、光が３０００〜２００００ＫのＣＣＴを有する白色ＬＥＤによって生成される場合の式（Ｉ）の化合物／色素Ｂの比率と比較してはるかに大きくなる。
【０２３１】
典型的には、ディスプレイデバイスにおいて使用する場合、特に式（Ｉ）の化合物により色域を強化する場合、色変換体は少なくとも１種の色素Ｂを含む。式（Ｉ）の化合物は、少なくとも１種の色素Ｂよりも比較的高い含有量で存在する必要がある。本発明の別の実施形態によれば、少なくとも１種の蛍光色素Ｂの総量は、使用されるポリマーの量に基づいて、０．００２〜０．８重量％、好ましくは０．００３〜０．６重量％であり得る。
【０２３２】
更なる実施形態によれば、本発明による色変換体は、任意選択的または代替的に、更なる蛍光材料として少なくとも１種の無機蛍光材料を含み得る。少なくとも１種の無機蛍光材料は、好ましくは、ガーネット、ケイ酸塩、硫化物、窒化物および酸窒化物からなる群から選択される。
【０２３３】
ガーネット、ケイ酸塩、硫化物、窒化物、酸窒化物の適切な例を下記の表Ｉにまとめる：
【表１】
2021507901.tif 000024
【０２３４】
更なる実施形態によれば、本発明の色変換体は、少なくとも１つの量子ドットを含む。量子ドットは、直径が約２０ｎｍ以下の半導体材料のナノ結晶である。量子ドットには、Ｓｉベースのナノ結晶、ＩＩ〜ＶＩ族化合物半導体ナノ結晶、ＩＩＩ〜Ｖ族化合物半導体ナノ結晶、ＩＶ〜ＶＩ族化合物ナノ結晶およびそれらの混合物のうちの１つが含まれ得る。ＩＩ〜ＶＩ族化合物半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅおよびＨｇＺｎＳＴｅからなる群から選択される１つを含み得る。ＩＩＩ−Ｖ族化合物半導体ナノ結晶は、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓおよびＩｎＡｌＰＡｓからなる群から選択される１つを含み得る。ＩＶ〜ＶＩ化合物半導体ナノ結晶はＳｎＴｅであってもよい。
【０２３５】
量子ドットの形でナノ結晶を合成するために、量子ドットを、有機金属化学蒸着もしくは分子線エピタキシーなどの蒸着によって、または有機溶媒に１種以上の前駆体を加えて結晶を成長させる湿式化学プロセスによって製造してもよい。
【０２３６】
本発明のより好ましい実施形態では、本発明の色変換体は量子ドットを含まない。同様に、本発明のより好ましい実施形態では、本発明の色変換体は無機蛍光材料を含まない。
【０２３７】
本発明の一実施形態では、本発明の色変換体は積層構造を有する。色変換体は、単層構造または多層構造のいずれかを有することができ、これは一般的に、１種または複数の蛍光着色剤および／または散乱体を含む複数のポリマー層から構成される。色変換体が多層構造を有する場合、１つの層は本発明による蛍光着色剤を含み、別の層は本発明に包含される少なくとも１つの蛍光着色剤を含む。
【０２３８】
一実施形態では、式（Ｉ）の少なくとも１種の化合物は、ＬＥＤに面する色変換体の層に存在する。別の実施形態では、少なくとも１種の更なる蛍光着色剤／色素は、ＬＥＤに面する色変換体の層に存在する。
【０２３９】
本発明の色変換体が少なくとも１種の更なる有機蛍光着色剤／色素を含む場合、本発明の一実施形態では、複数の蛍光着色剤／色素が１つの層に互いに並んで存在することが可能である。別の実施形態では、様々な蛍光着色剤／色素が様々な層に存在する。
【０２４０】
特定の実施形態では、有機蛍光着色剤／色素を含む層またはマトリクスの少なくとも１つは、光の散乱体を含む。
【０２４１】
特別な実施形態では、色変換体は、多層構造、好ましくは２層構造を有し、ここで、各層は少なくとも１種の有機蛍光着色剤／色素を含む。この実施形態では、層の１つまたはすべてではないが２つ以上の層または層のすべてが、散乱体、好ましくはＴｉＯ２を含む。
【０２４２】
一実施形態では、色変換体は、複合体を形成するために一緒に積層された複数のポリマー層からなり、かつ様々な蛍光着色剤／色素および／または散乱体が異なるポリマー層に存在してもよい。
【０２４３】
更なる実施形態では、色変換体の少なくとも１つのポリマー層は、ガラス繊維で機械的に強化されている。
【０２４４】
適切な色変換体は、任意の所望の幾何学的配置であり得る。色変換体は、例えば、フィルム、シートまたは小板の形であってもよい。同様に、有機蛍光色素を含有するマトリクスは、液滴の形もしくは半球の形、または凸面および／もしくは凹面、平面もしくは球形の表面を有するレンズの形であってもよい。
【０２４５】
「流延」とは、ＬＥＤまたはＬＥＤを含む構成要素が、有機蛍光色素を含むポリマーで完全に製膜または包埋されている実施形態を指す。本発明の一実施形態では、少なくとも１種の有機蛍光色素を含むポリマー層（マトリクス）は、厚さが２５〜１０００マイクロメートル（μｍ）、好ましくは３５〜４００μｍ、特に５０〜３００μｍである。
【０２４６】
別の実施形態では、有機蛍光色素を含むポリマー層は、０．２〜５ミリメートルの厚さ、好ましくは０．３〜３ｍｍの厚さ、より好ましくは０．４〜１ｍｍの厚さである。
【０２４７】
色変換体が１つの層からなるか、またはそれらが積層構造を有する場合、好ましい実施形態では、個々の層は連続的であり、いかなる穴または中断も有しない。
【０２４８】
本発明の色変換体は、任意選択的にバッキング層などの更なる構成要素を含み得る。
【０２４９】
バッキング層は、色変換体に機械的安定性を付与するのに役立つ。バッキング層の材料のタイプは、それが透明で、かつ所望の機械的強度を有してさえいれば、重要ではない。バッキング層に適した材料は、例えば、ガラスまたは透明な剛直性有機ポリマー、例えばポリカーボネート、ポリスチレンもしくはポリメタクリレートもしくはポリメチルメタクリレートもしくはポリエチレンテレフタレートである。
【０２５０】
バッキング層は、一般的に、０．１ｍｍ〜１０ｍｍ、好ましくは０．２ｍｍ〜５ｍｍ、より好ましくは０．３ｍｍ〜２ｍｍの厚さを有する。
【０２５１】
本発明の一実施形態では、本発明の色変換体は、国際公開第２０１２／１５２８１２号に開示されているように、酸素および／または水に対する少なくとも１つのバリア層を有する。バリア層に適したバリア材料の例は、例えば、ガラス、石英、金属酸化物、ＳｉＯ２、Ａｌ２Ｏ３層とＳｉＯ２層との交互の層で構成される多層システム、窒化チタン、ＳｉＯ２／金属酸化物多層材料、ポリビニルアルコール、ポリアクリロニトリル、ポリ塩化ビニリデン（ＰＶＤＣ）、液晶ポリマー（ＬＣＰ）、ポリスチレン−アクリロニトリル（ＳＡＮ）、ポリブチレンテレフタレート（ＰＢＴ）、ポリブチレンナフタレート（ＰＢＮ）、ポリエチレンテレフタレート（ＰＥＴ）、ポリエチレンナフタレート（ＰＥＮ）、ポリビニルブチレート（ＰＢＴ）、ポリ塩化ビニル（ＰＶＣ）、ポリアミド、ポリオキシメチレン、ポリイミド、ポリエーテルイミド、エポキシ樹脂、エチレンビニルアセテート（ＥＶＡ）に由来するポリマーおよびエチレンビニルアルコール（ＥＶＯＨ）に由来するポリマーである。
【０２５２】
バリア層の好ましい材料は、ガラス、またはＡｌ２Ｏ３層とＳｉＯ２層との交互の層で構成される多層システムである。好ましくは、適切なバリア層は、酸素に対して透過性が低い。より好ましくは、適切なバリア層は、酸素および水に対して透過性が低い。
【０２５３】
本発明の色変換体は、様々な方法で製造することができる。一実施形態では、本発明の色変換体を製造するための方法は、少なくとも１種のポリマーおよび少なくとも１種の有機蛍光色素を溶媒に溶解することと、その後に溶媒を除去することとを含む。別の実施形態では、本発明の色変換体の製造方法は、少なくとも１種の有機蛍光色素を少なくとも１種のポリマーと共押出することを含む。押出可能なポリマーの代表例には、ポリスチレン、ポリカーボネート、ポリエチレンテレフタレートおよびポリエチレンフラノエートが含まれる。特に、押出可能なポリマーは、ポリエチレンテレフタレートである。
【０２５４】
色変換体は、例えば、押出ラインでの押出成形によって製造することができる。押出ラインは、通常、可塑化ユニットとしての押出機、成形ツールとしてのシートダイ、任意選択的にキャリブレーションダイとしての研磨スタック／カレンダー、任意選択的にアフタークーリング用の冷却ベッドおよび／またはローラーコンベヤー、任意選択的にテイクオフロールおよび分離鋸を含む。
【０２５５】
色変換体の製造方法は、上記に定義される少なくとも１種の式（Ｉ）の化合物と少なくとも１種の押出可能なポリマーとを押出機に供給し、供給物を可塑化し、可塑化された供給物をダイから押し出し、その後、任意選択的に研磨スタックのシートまたは層をキャリブレーション、平滑化および冷却し、任意選択的にシートを所定のサイズに切断することを含む。有利には、この方法は、溶媒を添加せずに行われる。
【０２５６】
加工前にポリエチレンテレフタレートの含水量を減らすことが有利であり得る。例えば、ポリエチレンテレフタレートは、好ましくは、押出成形の前に１３０〜１８０℃で４〜１０時間乾燥される。
【０２５７】
本発明に従って、少なくとも１種の散乱材料および任意選択的に上記に挙げられる更なる添加剤は、それらが押出成形に用いられる押出可能なポリマーマトリクス材料に既に含まれているか、またはそれらが層の製造中に押出機に計量供給されることが可能である。例えば、光安定剤は、光安定剤が固体担体材料に完全に分散されるマスターバッチ技術を介して添加されてもよい。適切な担体材料は、熱可塑性物質、例えば、ポリエチレンテレフタレートまたは押出可能なポリマーと十分に相溶性である他のポリマーである。
【０２５８】
ポリエチレンテレフタレートなどの押出可能なポリマーは、押出機で溶融され、すなわち、供給物は可塑化される。押出機が複数の別々の温度制御可能な加熱ゾーンを有することが有利であり得る。ポリエチレンテレフタレート溶融物の温度は、好ましくは２５０〜２８０℃の範囲であり、溶融物の温度は、本質的に押出機の温度、加熱ゾーンの長さ、押出機中での溶融物の滞留時間、押出機トルクおよび／またはスクリュー回転速度によって調節することが可能である。
【０２５９】
可塑化された供給物は、次にダイを通って押出機を出る。このダイは、好ましくはシートダイである。
【０２６０】
押出機で可塑化された色変換組成物は、シートダイによって成形され、任意選択的に、キャリブレーションが行われ、すなわち集中的に冷却され、かつカレンダーロールで平滑化することによって平滑化されてもよい。
【０２６１】
使用される押出機は、単軸、二軸、多軸押出機またはプラネタリーローラー押出機のいずれかであり得る。あるいは押出力は、ピストンまたはラム（ラム押出成形）によって加えられてもよい。
【０２６２】
押出成形によって製造される色変換体は、典型的には、追加の溶媒を一切含まない。
【０２６３】
本発明の色変換体は、ディスプレイデバイスにおける使用に特に適している。
【０２６４】
本発明の色変換体は、青色光から白色光への変換にも特に適している。より具体的には、色変換体は、４００ｎｍ〜４８０ｎｍの間の発光中心波長を有する青色ＬＥＤによって生成された光を変換して白色光を提供するのに適している。適切な青色ＬＥＤは、例えば、窒化ガリウム（ＧａＮ）または窒化インジウムガリウム（ＩｎＧａＮ）をベースとするものである。それらは市販されている。
【０２６５】
本発明の色変換体は、３０００Ｋ〜２００００Ｋの相関色温度を有する冷白色ＬＥＤによって生成された光を変換して、より低い相関色温度を有する白色光を提供するのにも特に適している。適切な白色ＬＥＤに関しては、本明細書で上記に述べたことが参照される。ＣＣＴが３０００Ｋ〜２００００Ｋの白色ＬＥＤも市販されている。
【０２６６】
本発明による色変換体は、高い発光効率、例えば１ワットあたり２３０ルーメンを超える発光効率と共に、５０００Ｋ未満、特に４５００Ｋ以下または４０００Ｋ以下または３５００Ｋ以下のＣＣＴで白色光を提供することを可能にする。さらに、本発明による色変換体は、９０を超える高い平均演色評価数ＣＲＩ  Ｒａと共に、５０００Ｋ未満、特に４５００Ｋ以下、さらに特に４０００Ｋ以下または３５００Ｋ以下の白色光を提供することを可能にする。特に、５０００Ｋ未満、特に４５００Ｋ以下、さらに特に４０００Ｋ以下または３５００Ｋ以下のＣＣＴでの白色光は、６０を超える高いＲ９値を伴う高い平均演色評価数ＣＲＩ  Ｒａによって区別される。好ましくは、ＣＲＩ  Ｒａは、少なくとも９２、より好ましくは少なくとも９５である。好ましくは、Ｒ９値は、少なくとも７０、より好ましくは少なくとも７５である。
【０２６７】
同様に、水銀ランプまたは有機発光ダイオード（ＯＬＥＤ）によって生成された光の変換に使用することも可能である。
【０２６８】
照明デバイスにおいて使用するための本発明の色変換体は、リモート蛍光体の設定で使用される。この場合、色変換体は、空間的にＬＥＤから分離されている。一般に、ＬＥＤと色変換体との間の距離は、通常、０．１ｍｍよりも大きく、例えば０．２ｍｍ以上であり、いくつかの実施形態では、０．１以上１０ｃｍ以下、例えば０．３〜５ｃｍまたは０．５〜３ｃｍである。色変換体とＬＥＤとの間は、空気、希ガス、窒素もしくは他のガスまたはそれらの混合物などの種々の媒体であり得る。
【０２６９】
ディスプレイデバイスにおいて使用するための本発明の色変換体に関しては、ＬＥＤ光源と色変換体との間の距離は、０．０１〜２０ｍｍの範囲、例えば０．０１〜１０ｍｍまたは０．０１〜５ｍｍまたは０．０５〜３．５ｍｍであり得る。
【０２７０】
本発明の色変換体はさらに、光起電力電池および蛍光変換太陽電池における集光システム（蛍光集光体）としての用途に適している。
【０２７１】
通常０．１〜９ｎｓの範囲の短い蛍光減衰時間のために、式（Ｉ）のシアノアリール置換ベンゾ（チオ）キサンテン化合物は、データを送信するためと可視スペクトル範囲の電磁放射を放出するための送信器を含むＬｉ−Ｆｉ用途でのデータ送信用の変換体における使用にも特に注目されている。
【０２７２】
したがって、本発明はまた、データを送信するためと可視スペクトル範囲の電磁放射を放出するための送信器にも関し、前記送信器は、
−  第１の電磁放射線を生成および放出するための放射源と、
−  送信されるデータに応じて第１の電磁放射を変調し、変調された第１の電磁放射を生成するように適合された変調器と
を含み、送信器はさらに、
−  変調された第１の電磁放射の少なくとも一部を、変調された第１の電磁放射とは異なる変調された第２の電磁放射に変換するための色変換体
を含むことを特徴とし、
ここで、色変換体は、上記に定義される式（Ｉ）の化合物とポリマーマトリクスとを含む。
【０２７３】
本発明の送信器は、多くの異なる放射源を使用することができる。しかしながら、本発明の一実施形態によれば、放射源はＬＥＤである。さらに、レーザーダイオードを放射源として使用することができる。好ましくは、本発明の送信器の放射源は、ＵＶ−ＬＥＤ、青色ＬＥＤ、ＲＧＢ  ＬＥＤシステム、有機ＬＥＤおよび冷白色ＬＥＤからなる群から選択される。
【０２７４】
送信器において使用される色変換体に関しては、本明細書で上記に述べたことが参照される。特に、放射源と色変換体との間の距離は、０．０１〜１０ｃｍの範囲である。
【０２７５】
緑色のスペクトル範囲（波長範囲４９０〜５６０ｎｍ、特に４９０〜５４０ｎｍ）における狭帯域発光のために、式（Ｉ）の化合物は、非発光型ディスプレイおよび自己発光型ディスプレイなどのディスプレイデバイスにおける使用に特に注目されている。ＦＷＨＭが狭いために、式（Ｉ）の化合物は、青色光の一部がより長い緑色の波長にダウンコンバートされることから、ＲＧＢフィルターを備えたディスプレイの色域を大幅に拡大する。
【０２７６】
したがって、本発明はさらに、
（ｉ）光源の少なくとも１つと、
（ｉｉ）上記に定義される少なくとも１つの色変換体と
を備えた、液晶ディスプレイ（ＬＣＤ）用のバックライトユニットを提供し、
ここで、少なくとも１つの色変換体は、少なくとも１つの光源から離れた蛍光体配置をとる。
【０２７７】
標準的なＬＣＤバックライトユニット（ＢＬＵ）の光源は、通常、複数の発光ダイオード（ＬＥＤ）である。好ましくは、ＬＥＤは、４００ｎｍ〜４８０ｎｍの発光中心波長を有する青色ＬＥＤである。適切な青色ＬＥＤは、例えば、窒化ガリウム（ＧａＮ）または窒化インジウムガリウム（ＩｎＧａＮ）をベースとするものである。同様に好ましくは、ＬＥＤは、６０００〜１２０００Ｋ、好ましくは６５００〜１１０００Ｋの相関色温度を有する白色ＬＥＤである。特に、白色ＬＥＤから放出される光は、４００〜７００ｎｍの範囲の波長を含む。
【０２７８】
バックライトユニットは、エッジリット式バックライトまたはフルアレイ式バックライトであり得る。エッジリット式バックライトは、光源の配置がフルアレイ式バックライトと異なる。エッジリット構成では、ＬＥＤは長方形の導光板の端部に組み立てられ、ＬＥＤからの光は導光板の内面で全内反射し、最終的に導光板の上面から取り出される。色変換体は、導光板の上側に面している。フルアレイ式バックライトでは、色変換体は、光源のアレイの上にリモート蛍光体配置で配置されている。
【０２７９】
本発明によれば、バックライトユニットは、式（Ｉ）の化合物を含む少なくとも１つの色変換体を含む。色変換体は、更なる有機蛍光色素、特に少なくとも１種の蛍光色素Ｂを含み得る。更なる色素はまた、少なくとも１つの光源によって励起されてもよい。少なくとも１種の更なる色素、特に式Ｂの色素の使用が、特に有利である。
【０２８０】
バックライトユニットはさらに、光導体の下に配置された反射板、光導体上に配置された下部ディフューザー、輝度向上フィルムおよび／またはディフューザーフィルムを含み得る。
【０２８１】
本発明の実施形態によれば、色変換体は、上記に定義される散乱粒子を含まない。
【０２８２】
本発明の好ましい実施形態によれば、色変換体は散乱粒子を含む。適切な散乱粒子は、上記に挙げられるシリカ、アルミナ、二酸化チタン、ジルコニア（ＺｒＯ２）、硫酸バリウムおよび酸化亜鉛である。散乱粒子の直径は、通常５〜５００ｎｍである。
【０２８３】
色変換体の厚さは、通常２マイクロメートル〜２００マイクロメートルである。
【０２８４】
本発明によれば、色変換体は光源から物理的に分離されており、すなわち、色変換体は、少なくとも１つの光源から離れた蛍光体配置をとる。
【０２８５】
本発明はさらに、
（ｉ）薄膜トランジスタ（ＴＦＴ）アレイ、液晶層、ならびに赤、緑および青色のカラーフィルターを含むカラーフィルターアレイを備えた、液晶パネルと、
（ｉｉ）少なくとも１つの光源と、
（ｉｉｉ）本明細書で上記に定義される少なくとも１つの色変換体と
を備えた液晶ディスプレイデバイスを提供し、
ここで、少なくとも１つの色変換体は、少なくとも１つの光源と液晶パネルとの間に配置されているか、またはカラーフィルターアレイに統合されている。例えば、少なくとも１つの光源および少なくとも１つの色変換体は、液晶パネルの下に配置されていてもよい（直接バックライト）。あるいは少なくとも１つの光源は端部にあり、色変換体はＬＣＤに平行なシート（ＬＣＤと導波路との間）である。エッジ照明は、ＬＣＤの側端、上端または下端に沿って発生し得る。バックライトは、光をＬＣＤパネル全体に拡散するために導波路を利用してもよい。
【０２８６】
光源は、通常、複数の発光ダイオードである。適切な光源は、上記に定義される白色発光ダイオードまたは青色発光ダイオードである。
【０２８７】
色変換体が液晶パネルの下に配置される場合、少なくとも１つの色変換体と少なくとも１つの光源とは、上記に定義されるバックライトユニットの一部である。色変換体のポリマーマトリクスは、好ましくは、ポリスチレンまたはポリスチレンベースの樹脂、例えば、スチレン、α−メチルスチレンおよびアクリル酸のコポリマーの反応生成物であるか、または色変換体のポリマーマトリクスは、好ましくは、それぞれホモポリマーもしくはコポリマーのアクリレートおよびメタクリレート、特にポリアクリレート、ポリメチルメタクリレートもしくはポリメタクリレートである。特に、ポリマーマトリクスは、ポリカーボネートまたはポリエチレンテレフタレートからなる。特に、色変換体はまた、本明細書で上記に定義される少なくとも１種の更なる有機蛍光色素、特に有機蛍光色素Ｂを含む。色変換体はまた、散乱粒子を含み得る。
【０２８８】
液晶ディスプレイパネルは、カラーフィルターアレイ、カラーフィルター基板に対向する薄膜トランジスタ（ＴＦＴ）アレイおよび液晶層を含む。
【０２８９】
液晶ディスプレイがフルアレイ式またはエッジリット式のＬＥＤ光源で構成されているかどうかに関係なく、光は液晶層とカラーフィルターアレイとを順番に通過する。
【０２９０】
更なる実施形態では、色変換体は、カラーフィルターアレイに統合されている。色変換体のポリマーマトリクスは、好ましくは、本明細書で上述されるエポキシ樹脂またはビニルエステル樹脂または感光性フォトレジスト組成物である。この実施形態では、色変換体は、更なる有機蛍光色素、特に少なくとも１種の蛍光色素Ｂを含み得る。更なる色素はまた、少なくとも１つの光源によって励起されてもよい。少なくとも１つの更なる色素、特に式Ｂの色素の使用が特に有利である。色変換体はまた、散乱粒子を含み得る。実施形態によれば、少なくとも１つの光源が発した光は、液晶層を通過し、次にカラーフィルターアレイを通過する。カラーフィルターアレイの一部である本発明による色変換体は、液晶層と、赤、緑および青色のカラーフィルターとの間に配置されているか、またはカラーフィルターに含まれている。
【０２９１】
カラーフィルターアレイは、複数の赤、緑および青色のカラーフィルター、赤色ピクセル用の赤色フィルター；緑色ピクセル用の緑色フィルター；青色ピクセル用の青色フィルターを含む。３つのカラーフィルターはそれぞれ独立して動作し、単独ピクセルの色は、３つの色のうちの１つ、または３つの色のうちの少なくとも２つの組合せによって表される。カラーフィルターアレイは、通常、ピクセル領域のマトリクスを画定するための遮光部材を含む。遮光部材は、ブラックマトリクスとも呼ばれる。ブラックマトリクスは、基板の表示側に出現し、それによって全体的なコントラストを低下させる、ディスプレイとは無関係な光を遮断する。
【０２９２】
カラーフィルターアレイは、本明細書で上述される感光性フォトレジスト組成物をパターン形成することによるか、または印刷することによって作製することができる。パターン形成する方法では、パターン形成は、カラーフィルター用の着色剤と、少なくとも１種の式（Ｉ）の化合物と、存在する場合、式（Ｉ）の化合物とは異なる更なる有機蛍光色素とを含む感光性レジスト組成物を露光し、現像することによって行われ、パターン形成は、所要時間で順番に繰り返される。式（Ｉ）の化合物と、存在する場合、式（Ｉ）の化合物とは異なる有機蛍光色素とは、異なるレジスト組成物または同じレジスト組成物中に存在し得る。
【０２９３】
存在する場合、式（Ｉ）の化合物とは異なる有機蛍光色素は、好ましくは、上記に挙げられる更なる有機蛍光色素Ｂから選択される。特に好ましいのは、（Ｂ１）の群から選択される更なる有機蛍光色素Ｂである。更なる色素はまた、少なくとも１つの光源によって励起されてもよい。少なくとも１種の更なる色素、特に式Ｂの色素の使用が特に有利である。色変換体はまた、散乱粒子を含み得る。
【０２９４】
液晶層は、複数の液晶分子を含む。液晶ディスプレイデバイスはさらに、一対の偏光子を含む。
【０２９５】
液晶ディスプレイパネルは、透過型ディスプレイパネル、反射型ディスプレイパネルまたは半透過型ディスプレイパネルであり得る。
【０２９６】
上記の液晶ディスプレイデバイスは、パッシブマトリクス型またはアクティブマトリクス型のいずれかである。アクティブマトリクス液晶ディスプレイは、各ピクセル素子に薄膜トランジスタ（ＴＦＴ）またはダイオードなどのアクティブ駆動素子を含む。
【０２９７】
アクティブマトリクスＬＣＤデバイスは、ねじれネマティック（ＴＮ）、インプレーンスイッチング（ＩＰＳ）、垂直配向（ＶＡ）またはマルチドメイン垂直配向（ＭＶＡ）技術に従って動作し得る。
【０２９８】
本発明の色変換体のために、従来技術のＬＥＤバックライトと比較してフィルタリングする必要のある光は少ない。本発明によるＬＣＤは、一次波長に集中したピークを生成し、これは混合されて、より自然で鮮やかな色を有する、より大きな色域を作り出すことができる。
【０２９９】
液晶ディスプレイデバイスは、コンピューターモニター、テレビ、タブレットコンピューター、ノートブックコンピューター、プロジェクター、スマートフォン、電子フォトフレーム、ＧＰＳディスプレイ、電子看板、産業機器用ディスプレイ、医療デバイス用ディスプレイ、および他の多くの視覚用ディスプレイとして使用することができる。
【０３００】
本発明の更なる態様は、
（ｉ）少なくとも１つの光源と、
（ｉｉ）上記に定義される少なくとも１つの色変換体と、
（ｉｉｉ）任意選択的に、赤、緑および青色のカラーフィルターを含むカラーフィルターアレイと
を備えた、自己発光型ディスプレイデバイスに関する。
【０３０１】
本発明によれば、少なくとも１つの色変換体は、少なくとも１つの光源とカラーフィルターアレイとの間に配置されている。この実施形態では、色変換体は、光源の上であってカラーフィルターアレイの下に配置されている。同様に、本発明によれば、少なくとも１つの色変換体は、カラーフィルターアレイに統合されている。
【０３０２】
色変換体のポリマーマトリクスは、好ましくは、本明細書で上述されるエポキシ樹脂またはビニルエステル樹脂または感光性フォトレジスト組成物である。式（Ｉ）の化合物と、式（Ｉ）の化合物とは異なる有機蛍光色素とは、異なるレジスト組成物中に存在し得る。
【０３０３】
別の実施形態によれば、式（Ｉ）の化合物と、式（Ｉ）の化合物とは異なる有機蛍光色素とは、同じレジスト組成物中に存在する。この実施形態では、式（Ｉ）の化合物と、式（Ｉ）の化合物とは異なる蛍光色素とは、式（Ｉ）の化合物から、式（Ｉ）の化合物とは異なる前記有機蛍光色素への励起エネルギーの非放射移動、例えば、蛍光共鳴エネルギー移動（ＦＲＥＴ）の意味における移動が起こり得、式（Ｉ）の化合物とは異なる蛍光色素が、前記エネルギーの移動後に第２の波長で光子を放出するように、互いに離れて配置されている。式（Ｉ）の化合物とは異なる化合物は、通常、５８０〜６４０ｎｍの波長範囲で赤色光を発する有機蛍光色素である。特別な実施形態によれば、式（Ｉ）の化合物とは異なる蛍光色素は、青色および緑色光によって励起され、赤色光を発する。
【０３０４】
色変換体はまた、散乱粒子を含み得る。
【０３０５】
カラーフィルターアレイは、本明細書で上述される感光性フォトレジスト組成物をパターン形成することによるか、または印刷することによって作製することができる。パターン形成する方法では、パターン形成は、カラーフィルター用の着色剤と、少なくとも１種の式（Ｉ）の化合物と、存在する場合、式（Ｉ）の化合物とは異なる更なる有機蛍光色素とを含む感光性レジスト組成物を露光し、現像することによって行われ、パターン形成は、所要時間で順番に繰り返される。当業者であれば、式（Ｉ）の化合物と、存在する場合、式（Ｉ）の化合物とは異なる有機蛍光色素は、異なるレジスト組成物中に存在することを理解するであろう。
【０３０６】
存在する場合、式（Ｉ）の化合物とは異なる有機蛍光色素は、好ましくは、上記に挙げられる更なる有機蛍光色素Ｂから選択される。更なる色素はまた、少なくとも１つの光源によって励起されてもよい。少なくとも１種の更なる色素、特に式Ｂの色素の使用が特に有利である。カラーフィルターアレイの一部である本発明による色変換体は、光源と、赤、緑および青色のカラーフィルターとの間に配置されているか、またはカラーフィルターアレイに含まれている。
【０３０７】
本発明の実施形態によれば、光源は、複数の有機発光ダイオード（ＯＬＥＤ）である。ＯＬＥＤは、一般的に、少なくとも３つの層：カソード層、カソード層上に配置された発光層、および発光層上に配置されたアノード層を含む。ＯＬＥＤはさらに、電子輸送層（ＥＴＬ）、正孔輸送層（ＨＴＬ）、電子障壁層（ＥＢＬ）および正孔障壁層（ＨＢＬ）などの機能層を含み得る。特定の実施形態によれば、光源は、複数の赤色有機発光ダイオード、緑色有機発光ダイオード、および青色有機発光ダイオードを含む。更なる特定の実施形態によれば、光源は、白色有機発光ダイオードである。本発明による色変換体と組み合わせた白色ＯＬＥＤの使用は、別々にパターン形成された赤、緑および青色の発光体を有するＯＬＥＤよりも単純な製造プロセスを提供する。特に、ピン構成を備えた白色ＯＬＥＤ、すなわち、ｐドープ正孔輸送層、本質的に導電性の発光ゾーンおよびｎドープ電子輸送層を備えたＯＬＥＤが適している。例として、燐光性白色ピンＯＬＥＤおよび蛍光性白色ピンＯＬＥＤがある。
【０３０８】
白色ＯＬＥＤ（ＷＯＬＥＤ）は、薄膜多層構造を有することができ、異なる発光色を有する２つ以上の別々の発光層からの光からの同時発光の結果、白色光になる。発光層は、補色関係、すなわち、青と黄色の発光層を有するか、または光の三原色、すなわち、青、赤および緑色を発することができる。多くの場合、赤と緑色の発光体は燐光性有機化合物であり、それに対して、青色の発光体は、有機蛍光化合物または青色の蛍光性化合物と組み合わせた黄色の燐光性有機化合物である。発光層は、水平または垂直に積み重ねることができる。例えば、黄色の燐光性ピンＯＬＥＤは、青色の蛍光性ピンＯＬＥＤの上に積み重ねることができる。単一の発光層構造を有するＷＯＬＥＤも適しており、この層は、異なる色素がドープされた、または２種以上のポリマーをブレンドした青色発光体からなる。ＷＯＬＥＤは、平面底面発光（ボトムエミッション）、平面頂面発光（トップエミッション）、非平面底面発光、または非平面頂面発光のデバイス構造を有することができる。
【０３０９】
ＷＯＬＥＤは、通常、６０００〜１２０００Ｋ、好ましくは６５００〜１１０００Ｋの相関色温度を有する。特に、ＷＯＬＥＤが発した白色光は、４００〜７００ｎｍの範囲の波長を含み、所望の発光スペクトルを生成する。光源が複数のＯＬＥＤ、特にＷＯＬＥＤである場合、自己発光型ディスプレイデバイスは、赤、緑および青色のカラーフィルターを含むカラーフィルターアレイを備える。任意選択的に、カラーフィルターアレイは、白色ピクセルも含む。有機発光ダイオードディスプレイデバイスはさらに、カラーフィルター層間の境界に配置されたブラックマトリクスを含んでもよい。
【０３１０】
別の好ましい実施形態によれば、光源は、複数の青色有機発光ダイオード、特に、発光中心が４００〜４８０ｎｍの青色ＯＬＥＤである。
【０３１１】
ＯＬＥＤの駆動方法によれば、ＯＬＥＤパネルは、パッシブマトリクス有機発光ダイオード（ＰＭＯＬＥＤ）パネルとアクティブマトリクス有機発光ダイオード（ＡＭＯＬＥＤ）パネルに分類することができる。特に、本発明のいくつかの実施形態では、ディスプレイは、ＡＭＯＬＥＤディスプレイである。
【０３１２】
ＯＬＥＤディスプレイは、熱蒸着およびファインメタルマスクを使用することによって、フォトリソグラフィーによって、またはインクジェット印刷技術によって作製することができる。
【０３１３】
別の好ましい実施形態によれば、光源は、複数のマイクロＬＥＤである。マイクロＬＥＤの標準サイズは、標準品のＬＥＤの数百分の１である。例えば、それぞれのマイクロＬＥＤデバイスは、１〜１００μｍの最大幅を有し得る。一実施形態では、マイクロＬＥＤデバイスは、ｐ−ｎダイオード内に量子井戸層を含む。マイクロＬＥＤデバイスは、紫外（ＵＶ）または可視スペクトルの特定の波長で放射するように設計することができる。より好ましくは、マイクロＬＥＤは、青色光を発し、窒化ガリウム（ＧａＮ）、窒化インジウムガリウム（ＩｎＧａＮ）、またはセレン化亜鉛（ＺｎＳｅ）などの半導体材料から形成される。通常、マイクロＬＥＤは、中心波長が４００〜４８０ｎｍの光を発する。光源が複数のマイクロＬＥＤである場合、自己発光型ディスプレイは、カラーフィルターアレイを含まない。
【０３１４】
カラーフィルターアレイは、アレイ中に白色ピクセルをさらに含み得る。
【０３１５】
カラーフィルターアレイは、ブラックマトリクスをさらに含み得る。
【０３１６】
カラーフィルターアレイは、本明細書で上述される感光性フォトレジスト組成物をパターン形成することによって、または印刷することによって作製することができる。
【０３１７】
さらに、いくつかの実施形態では、ディスプレイは、タッチセンシティブ素子と共に提供され得る。
【０３１８】
光源として少なくとも１つの白色ＯＬＥＤまたは青色ＬＥＤを含むディスプレイは、ガラス、プラスチックまたはシリコン基板上に形成され得る。
【０３１９】
ＯＬＥＤディスプレイは、液晶ディスプレイと比較して応答が速く、重量が軽く、視野角の制限が少なく、コントラストが優れている。特に、電子ペーパー、ＯＬＥＤパネル、スマートフォン、ノートブックコンピューター、タブレット、テレビ、デジタルフォトフレームまたはＧＰＳデバイスのディスプレイとして適している。
【０３２０】
マイクロＬＥＤディスプレイは、特に、スマートウォッチおよび拡張現実メガネおよびスマートフォンなどのウェアラブルデバイスに適している。
【０３２１】
自己発光型デバイスは、シャドウマスキングおよびフォトリソグラフィー／レジストプロセスなどの任意のパターン形成技術を使用してパターン形成することができる。自己発光型デバイスは、インクジェット印刷技術を使用してパターン形成することもできる。
【０３２２】
本発明の更なる態様は、
（ｉ）発光中心波長が４００ｎｍ〜４８０ｎｍの青色ＬＥＤおよび相関色温度が３０００Ｋ〜２００００Ｋの白色ＬＥＤからなる群から選択される少なくとも１つのＬＥＤと、
（ｉｉ）本明細書で上記に定義される少なくとも１つの色変換体と
を含む照明デバイス（照射デバイス）に関し、ここで、少なくとも１つの色変換体は、少なくとも１つのＬＥＤから離れた配置をとり、すなわち、色変換体は、ＬＥＤから空間的に分離されている。
【０３２３】
一実施形態では、本発明の照明デバイスは、正確には１つのＬＥＤを含む。別の実施形態では、本発明の照明デバイスは、いくつかのＬＥＤを含む。一実施形態では、本発明の照明デバイスは、すべてが青色であるいくつかのＬＥＤを含む。別の実施形態では、本発明の照明デバイスは、いくつかのＬＥＤを含み、少なくとも１つのＬＥＤは青色であり、かつ少なくとも１つのＬＥＤは青色ではなく、むしろ別の色で光を発する。
【０３２４】
一般に、使用されるＬＥＤのタイプは、本発明の照明デバイスにとって重要ではない。好ましい実施形態では、変換プレートの表面に衝突する青色ＬＥＤ光のパワー密度は、通常、２００ｍＷ／ｃｍ２未満、好ましくは１２０ｍＷ／ｃｍ２未満、より好ましくは８０ｍＷ／ｃｍ２未満である。同様に、１５０または２００ｍＷ／ｃｍ２などのより高いパワー密度のＬＥＤの使用も可能である。
【０３２５】
色変換体は、例えば、ＬＥＤの周りに同心円状に配置され得るか、または平面形状を有し得る。色変換体は、例えば、小板、シートまたはフィルムの形をとることができ、液滴の形であるか、または製膜品の形をとることができる。
【０３２６】
本発明の照明デバイスは、屋内、屋外、オフィス、乗り物、トーチ、ゲーム機、街灯、交通標識における照明に適している。
【０３２７】
本発明の照明デバイスは、高い発光効率で優れた光学性能を示す。それらは、４０００Ｋ未満、特に３５００Ｋ未満のＣＣＴで暖色系の白色光を示し、平均演色評価数は９０を超え、好ましくは少なくとも９２、特に少なくとも９５であり、Ｒ９値は６０を超え、好ましくは少なくとも７０、特に少なくとも７５であり、２３０ルーメン／ワットを超える高い発光効率も伴う。
【０３２８】
本発明はさらに、光起電力電池（太陽電池）および本明細書で上記に定義される色変換体を備えた、照射時に電力を発生させるデバイスを提供し、ここで、光起電力電池（太陽電池）によって吸収されない光の少なくとも一部が色変換体によって吸収される。色変換体は、通常、光起電力電池の上にある。色変換体は、ＵＶと可視光が太陽電池によってより高い効率で変換されるより深色性のスペクトルに変換されるように、スペクトルを変化させるために使用される。
【０３２９】
次に、本発明を以下の実施例によりさらに詳細に説明するが、これらを限定するものではない。
【０３３０】
実施例
使用される略語：Ｅｘは例を意味する；ＱＹは量子収率を意味する；ＰＣはポリカーボネートを意味する；ＰＥＴはポリエチレンテレフタレートを意味する；ＴＬＣは薄層クロマトグラフィーを意味する。
【０３３１】
Ｉ．式（Ｉ）の化合物の製造
製造例１：
【化１９】
2021507901.tif 000025
【０３３２】
１．１
【化２０】
2021507901.tif 000026
の製造
【０３３３】
４，５−ジブロモナフタレン−１，８−二無水物５．０ｇ（１４ｍｍｏｌ）およびトルエン１００ｍＬおよびエタノール１００ｍＬの混合物に、２−エチルヘキシルアミン３．７ｇ（２８ｍｍｏｌ）を加えた。この混合物を２時間加熱還流した。反応が完了した後、溶媒を蒸発させた。沈殿物を回収し、ジクロロメタンとエタノールとの混合物から再結晶化して、僅かに黄みがかった表題化合物３．６ｇを得た。
ＴＬＣ（シクロヘキサン／ＣＨ２Ｃｌ２１：２）：Ｒｔ＝０．５
【０３３４】
１．２
【化２１】
2021507901.tif 000027
の製造
【０３３５】
製造例１．１の化合物７．４ｇ（１６ｍｍｏｌ）、トルエン２９０ｍＬ、２−ヒドロキシフェニルボロン酸４．４ｇ（３２ｍｍｏｌ）、炭酸カリウム４．４ｇ（３２ｍｍｏｌ）および水１４．５ｍＬの混合物に、ポリスチレンに結合したＰｄ（ＰＰｈ３）４７．３ｇ（０．７７ｍｍｏｌ）（容量０．１１ｍｍｏｌ／ｇ）を加えた。この混合物を８０℃に加熱し、１６時間撹拌した。反応混合物を室温に冷却し、濾過し、沈殿物をトルエンで洗浄した。濾液を蒸発させ、残渣をジクロロメタンとメタノールとの混合物から再結晶化した。粗製の表題化合物をメタノールで洗浄して、黄色の物質５．２ｇ（８２％）を得た。
ＴＬＣ（シクロヘキサン／ＣＨ２Ｃｌ２１：２）：Ｒｆ＝０．２
【０３３６】
１．３
【化２２】
2021507901.tif 000028
の製造
【０３３７】
クロロホルム４５ｍＬ中の製造例１．２の化合物０．６２ｇ（１．６ｍｍｏｌ）の溶液に、臭素２．５ｇ（１５．９ｍｍｏｌ）を加え、反応混合物を１６時間加熱還流した。２回臭素（１．９ｇ、１１．７ｍｍｏｌ）を加え、反応が完了するまで（薄層クロマトグラフィーによる制御）、反応を２４時間継続した。反応混合物を室温に冷却し、臭素を留去し、Ｎａ２Ｓ２Ｏ３とジクロロメタンの水溶液を使用して残りの溶液を後処理した。黄色の化合物４５５ｍｇ（５２％）が得られた。
ＴＬＣ（トルエン／酢酸エチル１０：１）：Ｒｔ（生成物）＝０．７
【０３３８】
１．４
【化２３】
2021507901.tif 000029
の製造
【０３３９】
不活性アルゴン雰囲気下で、製造例１．３の化合物４５５ｍｇをトルエン１０ｍＬに溶解した。４−シアノフェニルボロン酸２８７ｍｇ（２ｍｍｏｌ）および炭酸カリウム４３０ｍｇ（３ｍｍｏｌ）を加えた。トリス（ジベンジリデンアセトン）ジパラジウム７５ｍｇ（０．０８ｍｍｏｌ）およびトリ−ｔｅｒｔ−ブチルホスフィン６６ｍｇ（０．３ｍｍｏｌ）を加え、この混合物を９０℃に１６時間加熱した。反応混合物を室温に冷却した。シリカ約２ｇを加え、残渣をシクロヘキサンおよびジクロロメタンを使用するカラムクロマトグラフィーに供した。黄色の化合物１２０ｍｇ（２４％）が得られた。
ＴＬＣ（シクロヘキサン／ＣＨ２Ｃｌ２１：２）：Ｒｔ（生成物）＝０．２
λ最大発光：５０８ｎｍ（ポリカーボネート中）
λ最大発光：４９５ｎｍ（ジクロロメタン中）
【０３４０】
製造例２：
【化２４】
2021507901.tif 000030
の製造
【０３４１】
２．１  ２−ブロモ−４−（１，１，３，３−テトラメチルブチル）フェノールの製造
ｐ−ｔｅｒｔ−オクチルフェノール１０．３ｇ（５０ｍｍｏｌ）と水４０ｍＬとの混合物を撹拌しながら７０℃に加熱した。この混合物に、滴下漏斗を介して水５ｍｌと一緒に臭素６．８ｇ（２．２ｍｌ、４３ｍｍｏｌ）を加えた。添加が完了した後、混合物をさらに６０分間撹拌し、さらに臭素３．１ｇ（２０ｍｍｏｌ）を加えた。１時間後、この混合物を室温に冷却し、ＮａＯＨを加えてアルカリ性にした。粗製の表題化合物を酢酸エチルで抽出し、水で洗浄し、乾燥させ、減圧下で蒸発させた。最後に、溶離剤としてシクロヘキサンおよびトルエンを使用してカラムクロマトグラフィーによる精製を行って、油状生成物１７．５ｇ（定量的）を得た。
Ｒｆ（トルエン：石油エーテル＝１：１）＝０．３７
【０３４２】
２．２  ４−（１，１，３，３−テトラメチルブチル）−２−（４，４，５，５−テトラメチル−１，３，２−ジオキサボロラン−２−イル）フェノール
製造例２．１の化合物１．０ｇ（３．５ｍｍｏｌ）、トルエン５０ｍＬ、ビス−ピナコラトジボロン２．６７ｇ（１０．５ｍｍｏｌ）、酢酸カリウム２．７ｇおよび１，１’−ビス（ジフェニルホスフィノ）フェロセン−パラジウム（ＩＩ）二塩化物０．２５６ｇ（０．３５ｍｍｏｌ）の混合物を７０℃に２２時間加熱した。反応混合物を室温に冷却し、トルエン５０ｍＬで希釈し、チャコール１ｇを加えた。この混合物を１０分間撹拌し、次に濾過し、溶媒を真空下で蒸発させた。生成物をカラムクロマトグラフィーにより精製して、ｔｅｒｔ−オクチルフェノール２５％を含む表題化合物１．３ｇ（８３％）を得た。
Ｒｆ（トルエン）＝０．１５
【０３４３】
２．３
【化２５】
2021507901.tif 000031
の製造
【０３４４】
製造例１．１の化合物０．６２ｇ（１．３３ｍｍｏｌ）、トルエン１０ｍＬ、水１ｍＬに溶解したＫ２ＣＯ３０．３７ｇ、４−（１，１，３，３−テトラメチルブチル）−２−（４，４，５，５−テトラメチル−１，３，２−ジオキサボロラン−２−イル）フェノール０．８８５ｇおよびポリスチレン上のテトラキストリフェニルホスフィンパラジウム０．６ｇ（０．１１ｍｍｏｌ／ｇ、Ｂｉｏｔａｇｅ製）の混合物を８０℃に一晩加熱した。この混合物を室温に冷却し、トルエン：石油エーテル１０：１を使用するカラムクロマトグラフィーにより精製した。微量のｐ−ｔｅｒｔ−オクチルフェノールを含有する黄色の物質０．４ｇ（５９％）が得られた。
Ｒｆ（トルエン：石油エーテル１０：１）＝０．７７
【０３４５】
２．４
【化２６】
2021507901.tif 000032
の製造
【０３４６】
ＣＨＣｌ３１０ｍＬおよび製造例２．３の化合物０．３ｇ（０．６ｍｍｏｌ）および臭素１．０ｇ（０．３４ｍｌ、６ｍｍｏｌ）の混合物に加えた。この混合物を５０℃に１．５時間加熱した。臭素およびＣＨＣｌ３を蒸発させ、黄色の油０．３９ｇ（定量的）を得た。生成物をさらに精製することなく次のステップで使用した。
Ｒｆ（トルエン：酢酸エチル＝１０：１）＝０．９１
【０３４７】
２．５
【化２７】
2021507901.tif 000033
の製造
【０３４８】
トルエン１０ｍＬ中の製造例２．４の化合物０．３９ｇ（５．８ｍｍｏｌ）、４−シアノフェニルボロン酸０．１８８ｇ（１２．８ｍｍｏｌ）、水５０ｍＬに溶解したＫ２ＣＯ３０．１８ｇ（１２．８ｍｍｏｌ）、トルエン（１．０ｍｏｌ／Ｌ）に溶解したトリス（ジベンジリデンアセトン）−ジパラジウム０．０５３ｇ（０．０５８ｍｍｏｌ）およびトリ−ｔｅｒｔ−ブチルホスフィン０．２３ｍｌ（０．２３ｍｍｏｌ）を９０℃に加熱した。２時間後、さらに４−シアノフェニルボロン酸０．１８８ｇ（１．２８ｍｍｏｌ）を加えた。この手順を同じ量の触媒および配位子と一緒にさらに１時間繰り返した。５時間後、反応を停止し、反応混合物を室温に冷却し、生成物を溶離剤としてトルエンおよび酢酸エチルを使用するカラムクロマトグラフィーにより単離した。生成物６２ｍｇ（１５％）が単離された。
Ｒｆ（トルエン：酢酸エチル＝１０：１）＝０．４７
λ最大発光：５１３ｎｍ（ポリカーボネート中）
λ最大発光：５００ｎｍ（ジクロロメタン中）
【０３４９】
例３
【化２８】
2021507901.tif 000034
【０３５０】
トルエン２０ｍＬと、下記に示す国際公開第２０１６／１５１０６８号の例２．３からの化合物３．０ｇ（３．７９ｍｍｏｌ）との混合物
【化２９】
2021507901.tif 000035
【０３５１】
４−シアノフェニルボロン酸１．８３ｇ、水１０ｍＬに溶解したＫ２ＣＯ３１．０ｇならびにトリス（ジベンジリデンアセトン）ジパラジウム０．１８ｇ（０．１９７ｍｍｏｌ）および０．７５ｍＬ（０．７５ｍｍｏｌ）１ｍｏｌ／ｌのトリ−ｔｅｒｔ−ブチルホスフィントルエン溶液を９０℃に３時間加熱した。反応混合物を室温に冷却し、チャコール０．５ｇおよびトルエン２０ｍＬを加えた。混合物を撹拌濾過し、結晶化が始まる前にトルエンをほぼ完全に蒸発させた。メタノール３０ｍＬを加え、得られた残渣を濾過し、メタノールおよび水で洗浄し、真空下で乾燥させた。生成物をトルエン・酢酸エチル４０：１を使用するカラムクロマトグラフィーにより精製して、黄色の生成物２．５９ｇ（８０％）を単離した。
Ｒｆ（トルエン：酢酸エチル＝１０：１）＝０．８３
λ最大発光：５４８ｎｍ（ポリカーボネート中）
λ最大発光：５４２ｎｍ（ジクロロメタン中）
【０３５２】
製造例４
【化３０】
2021507901.tif 000036
【０３５３】
ジクロロメタン６０ｍＬ中の製造例３で製造した化合物３２６．５ｍｇ（０．３８ｍｍｏｌ）と３−クロロペルオキシ安息香酸７８．７ｇ（０．４６ｍｍｏｌ）との混合物を２５℃で２４時間撹拌した。さらに３−クロロペルオキシ安息香酸８．５ｍｇ（０．０５ｍｍｏｌ）を加え、室温で４時間保持した。得られた溶液を５％ＮａＯＨ溶液で２回抽出し、有機相をＭｇＳＯ４で乾燥させ、溶媒を蒸発させた。残渣をトルエン・酢酸エチルを使用するカラムクロマトグラフィーにより精製した。黄色の固形分２５７ｍｇ（７７％）が得られた。
Ｒｆ（トルエン：酢酸エチル＝１０：１）＝０．１
λ最大発光：５２７ｎｍ（ポリカーボネート中）
λ最大発光：５５１ｎｍ（ジクロロメタン中）
【０３５４】
例５
【化３１】
2021507901.tif 000037
【０３５５】
ジクロロメタン６０ｍＬ中の製造例３からの混合物３００ｍｇ（０．３４９ｍｍｏｌ）と３−クロロペルオキシ安息香酸１８１ｍｇ（１．０５ｍｍｏｌ）との混合物を室温で６時間撹拌した。さらに３−クロロペルオキシ安息香酸７８ｍｇ（０．４５ｍｍｏｌ）を加え、混合物をこの温度で６時間保持した。得られた溶液を５％ＮａＯＨ溶液で２回抽出し、有機相をＭｇＳＯ４で乾燥させ、溶媒を蒸発させた。残渣をトルエン・酢酸エチルを使用するカラムクロマトグラフィーにより精製した。黄色の固形分２２１ｍｇ（７１％）が得られた。
Ｒｆ（トルエン：酢酸エチル＝１０：１）＝０．３
λ最大発光：４９３ｎｍ（ポリカーボネート中）
λ最大発光：４９３ｎｍ（ジクロロメタン中）
【０３５６】
製造例６：
【化３２】
2021507901.tif 000038
【０３５７】
６．１
【化３３】
2021507901.tif 000039
の製造
【０３５８】
ジクロロベンゼン１５０ｍＬ中の例１．２の化合物１１．５ｇ（２８．８ｍｍｏｌ）の溶液に、臭素２５ｇ（１．５９ｍｍｏｌ）を加え、この反応混合物を７０℃に加熱し、この温度で３時間保持した。反応混合物を室温に冷却し、この温度で３日間撹拌した。臭素を留去し、Ｎａ２Ｓ２Ｏ３とジクロロメタンの水溶液を使用して残りの溶液を後処理した。黄色の化合物１５．３６ｇ（９６％）が得られた。
ＴＬＣ（トルエン／酢酸エチル１０：１）：Ｒｔ（生成物）＝０．９（大強度）、０．８（低強度）。
ＨＰＬＣによれば、生成物は７５％までの二臭素化化合物と２５％の三臭素化化合物とを含有する。
【０３５９】
６．２
【化３４】
2021507901.tif 000040
の製造
【０３６０】
不活性アルゴン雰囲気下で、例６．１の化合物１４．７（２５．９ｍｍｏｌ）をトルエン１４０ｍＬに溶解した。４−シアノフェニルボロン酸８．４７ｇ（５６．７ｍｍｏｌ）および炭酸カリウム７．０ｇ（５２．５ｍｍｏｌ）を加えた。トルエン中のトリス（ジベンジリデンアセトン）ジパラジウム１．１８ｇ（１．３ｍｍｏｌ）および１Ｍ（４．９ｍｍｏｌ）トリ−ｔｅｒｔ−ブチルホスフィン４．９ｍＬを加え、混合物を９０℃に３時間加熱した。反応混合物を室温に冷却した。シリカ約２ｇを加え、残渣をトルエンおよび酢酸エチルを使用するカラムクロマトグラフィーに供した。黄色の三置換化合物６００ｍｇ（２３％）および二置換化合物９．６３ｇ（６１％）が得られた。
ＴＬＣ（トルエン／ＥｔＯＡｃ１０：１）:Ｒｆ（生成物）＝０．３２
λ最大発光：５１３ｎｍ（ポリカーボネート中）
λ最大発光：４９８ｎｍ（ジクロロメタン中）
【０３６１】
ＩＩ．色変換体の製造
使用した材料：
ＬＥＤ１：８５９５ＫのＣＣＴを有する冷白色ＬＥＤ
ＬＥＤ２：ピーク波長が４５０ｎｍの青色ＬＥＤ
【０３６２】
ポリマー１：ビスフェノールＡとホスゲンとの重縮合物に基づく透明なポリカーボネート（Ｂａｙｅｒ  ＭａｔｅｒｉａｌＳｃｉｅｎｃｅ  ＡＧのＭａｋｒｏｌｏｎ（登録商標）２８０５）
ポリマー２：ＴＥＲ  ＨＥＬＬ  ＰＬＡＳＴＩＣ  ＧｍｂＨのポリエチレンテレフタレート、ＰＥＴ  Ｔｅｒｅｚ  ３２００
【０３６３】
実施例では、ポリマー１と２を使用したが、他のポリマーでも同等のデータを得ることができた。
【０３６４】
二酸化チタン：ＴｉＯ２ルチル顔料：Ｋｒｏｎｏｓ（登録商標）２２３３−Ｋｒｏｎｏｓ  Ｔｉｔａｎ
【０３６５】
色素１：黄色蛍光化合物であって、国際公開第２０１２／１６８３９５号の例１０に記載されているように得られ、続けてクロマトグラフィーで精製した、以下の色素１（本発明によらない）：
【化３５】
2021507901.tif 000041
化合物である色素１を含む混合物を更なるカラムクロマトグラフィーに供して、純粋な表題化合物を得た。
λ最大発光：５３６ｎｍ（ポリカーボネート中）。
【０３６６】
色素２：本発明による製造例１からの化合物であって、以下の色素２：
【化３６】
2021507901.tif 000042
λ最大発光：５０８ｎｍ（ポリカーボネート中）。
【０３６７】
色素３：式（ＶＩ−１）の蛍光化合物であって、国際公開第２０１５／０１９２７０号からの化合物（１１）に対応する以下の色素３：
【化３７】
2021507901.tif 000043
λ最大発光：５５２ｎｍ（ポリカーボネート中）。
【０３６８】
色素４：Ｎ，Ｎ’−ビス（２，６−ジイソプロピルフェニル）−３，４，９，１０−ペリレンテトラカルボン酸ジイミド（ＣＡＳ番号：８２９５３−５７−９）であって、以下の色素４：
【化３８】
2021507901.tif 000044
λ最大発光：５４８および５７８ｎｍ（ポリカーボネート中）。
この化合物は市販されている。
【０３６９】
色素５：式（Ｖ．１）の蛍光化合物であって、以下の色素５：
【化３９】
2021507901.tif 000045
【０３７０】
式（Ｖ．１）の化合物は、国際公開第２０１７／１２１８３３号の例１に記載されているように製造した。λ最大発光：５８０ｎｍ（ポリカーボネート中）。
【０３７１】
色素６：式（ＩＩＩ−４）の化合物であって、国際公開第２０１８／０６５５０２号の例１に記載されているように製造した、以下の色素６：
【化４０】
2021507901.tif 000046
【０３７２】
Ｎ，Ｎ’−（２，６−ジイソプロピルフェニル）−１，６，７，１２−テトラクロロペリレンテトラカルボン酸ジイミド５ｇ（５．９ｍｍｏｌ）、ビフェニル−２−オール４．２３ｇ（２４．９ｍｍｏｌ）、炭酸カリウム１３８．２１ｇ（１６．９ｍｍｏｌ）およびＮ−メチル−２−ピロリドン（ＮＭＰ）３０ｍＬを室温で２４時間撹拌し、次に１１５℃で４８時間撹拌した。８０℃に冷却した後、反応混合物を酢酸１０ｍＬと水２０ｍＬとの混合物に１５分以内で滴下し、２時間かけて室温に冷却し、次に濾過した。残渣をエタノール／水（１：１）の混合物３００ｍＬで洗浄し、次にエタノール／水／ＮＭＰ（４：４：１）の混合物６００ｍＬで洗浄した。残渣をエタノール３５ｍＬとＮＭＰ５ｍＬとの混合物に還流下で溶解し、次に室温に冷却して分離することで赤色の色素５．６ｇ（６２％）を得て、これをシクロヘキサン／酢酸エチルを使用するクロマトグラフィーで精製した。収量は２．０６ｇ（２３％）であった。
Ｒｆ（シクロヘキサン／酢酸エチル１０：１）＝０．２９。λ最大発光：６２２ｎｍ（ポリカーボネート中）。
【０３７３】
色素７：式（ＩＩＩ−３）の化合物であって、以下の色素７：
【化４１】
2021507901.tif 000047
【０３７４】
式（ＩＩＩ−３）の化合物は、国際公開第２０１８／１３４２６３号に記載されているように製造した。
【０３７５】
１，６，７，１２−テトラクロロ−Ｎ，Ｎ’−２，６−ジイソプロピルフェニルペリレン−３，４，９，１０−テトラカルボン酸ジイミド２．２ｇ（２．６ｍｍｏｌ）、２−イソプロピルフェノール４．２５ｇ（３１．２ｍｍｏｌ）、Ｋ２ＣＯ３２．５２ｇ（１８．２ｍｍｏｌ）およびＮ−メチルピロリドン１７０ｍＬの混合物を９０℃に１７時間加熱した。その後、混合物を１１０℃に１０時間加熱した。さらに、２−イソプロピルフェノール２．１２ｇ（１５．６ｍｍｏｌ）およびＫ２ＣＯ３１．２６ｇを加え、加熱を２３時間続けた。さらに、２−イソプロピルフェノール２．１２ｇ（１５．６ｍｍｏｌ）およびＫ２ＣＯ３１．２６ｇを加え、加熱を６時間続けた。生成物を１Ｌの希釈ＨＣｌで沈殿させた。ジクロロメタンで抽出した後、液体粗製物質７．５ｇが得られ、これをトルエンジクロロメタンを使用するカラムクロマトグラフィーによりさらに精製した。純粋な表題化合物０．２８ｇが単離された。
Ｒｆ（石油エーテル／酢酸エチル８：１）＝０．３。
λ最大発光：６１６ｎｍ（ポリカーボネート中）。
【０３７６】
色素８：式（ＩＩＩ−２）の化合物、すなわち、Ｎ，Ｎ’−ビス（２，６−ジイソプロピルフェニル）−１，６，７，１２−テトラフェノキシペリレン−３，４；９，１０−テトラカルボン酸ジイミドであって、ＢＡＳＦ（ドイツ）から市販されている、以下の色素８：
【化４２】
2021507901.tif 000048
λ最大発光：６１５ｎｍ（ポリカーボネート中）。
【０３７７】
色変換体の製造方法：
溶液処理による
変換体の製造のために、各材料、すなわち、ポリカーボネート、色素およびＴｉＯ２（Ｋｒｏｎｏｓ  ２２３３）を、所望の濃度に従って一緒に混合した（表ＩＩおよびＩＩＩを参照）。濃度は、使用したポリマーポリカーボネートの量に対して示している。次に塩化メチレンを加え、混合物を一晩撹拌した。溶液／分散液を、アプリケーターフレーム（Ｅｒｉｃｓｅｎ製のウェットフィルム厚８００μｍ）を使用してガラス表面上にコーティングした。溶媒を２時間乾燥させた後、フィルムをガラスから取り外し、５０℃で真空乾燥させた。ＬＥＤ１またはＬＥＤ２の使用に応じて、定義された形状のサンプルをホイルから切り取った。
【０３７８】
【表２】
2021507901.tif 000049
【０３７９】
【表３】
2021507901.tif 000050
【０３８０】
照明デバイスの特性：
ＬＥＤ１とＬＥＤ２とを、それぞれ変換体フィルムを励起するための光源として使用した。
【０３８１】
冷白色ＬＥＤ１をＴ８フォーマットの透明プラスチックチューブに挿入した。変換体フィルムの長方形の断片を半チューブに成形し、チューブに挿入した。したがって、変換体フィルムは、冷白色ＬＥＤを覆っている。
【０３８２】
ＬＥＤ２：混合チャンバー内に青色ＬＥＤ（４５０ｎｍ）を備えたダウンライトは、直径６１ｍｍの変換体フィルムの平面円形プレートレットで完全に覆われている。
【０３８３】
これらのデバイスの表面から照射された光を、測光測定に供し、ここで、デバイスから照射された全光は、積分球、ＩＳＰ  ５００−１００、およびＣＣＤ検出器ＣＡＳ  １４０ＣＴ−１５６を備えた測光測定ツール（Ｉｎｓｔｒｕｍｅｎｔ  Ｓｙｓｔｅｍｓ、ミュンヘン）によって測定した。測定された放射輝度スペクトルを使用して、すべての関連する測光データ、例えば、ケルビン［Ｋ］単位のＣＣＴ（＝相関色温度）、プランク曲線（ＢＢＬ）からの色点の距離、平均演色評価数ＣＲＩおよび参考色番号９の演色評価数（Ｒ９）、有効性データなどを導き出した。結果を表ＩＩＩおよびＩＶおよびＶＩに示している。
【０３８４】
【表４】
2021507901.tif 000051
【０３８５】
【表５】
2021507901.tif 000052
【０３８６】
本発明によらない変換体と本発明による変換体を、表ＩＩおよびＩＩＩに記載している。測光データを表ＩＶおよびＶに示している。変換体は、ほぼ同じＣＩＥ色座標を有する暖白色の光を作製する。本発明による色変換体は、平均ＣＲＩ  ＲａおよびＲ９の著しく高い値を示す。橙色および赤色の色素は本発明による例と比較例とでは同じであることから、平均ＣＲＩおよびＲ９の改善を本発明による黄色色素２に帰することができる。
【０３８７】
【表６】
2021507901.tif 000053
【０３８８】
【表７】
2021507901.tif 000054
【０３８９】
ＩＩＩ．カラーフィルターおよび色変換フィルム
適用例１：緑色フィルターの製造
以下の物質を３７ｍＬのスクリューボトルに導入した；
【表８】
2021507901.tif 000055
【０３９０】
ボトルをインナーカップで密封し、次にペイントコンディショナーに１５時間適用して、分散液を得た。このようにして得られた分散液をスピンコーティングによってガラス基板上に流延し、回転速度を制御することにより層厚を調節することで所望の色点（標準Ｃ光、観察２°）を有するフィルムを得て、次に８０℃で１０分間および２３０℃で３０分間乾燥させた。
【０３９１】
このようにして得られた分散フィルムの光学特性を、分光光度計（ＵＶ−２５００ＰＣ、島津）を用いて測定し、色点（Ｃ．Ｉ．Ｅ．１９３１ｘ、ｙ色度図）を、標準Ｃ光を用いて算出した。
【０３９２】
分散フィルムの層厚を、スタイラス表面プロファイラー（Ｄｅｋｔａｋ  ６Ｍ、ＵＬＶＡＣ  Ｉｎｃ．）を用いて測定した。
【０３９３】
サンプルの顔料比率と層厚を調節して、白色ＯＬＥＤによってＤＣＩ仕様（ＴＶシステムの標準色として容認される）を達成するＣ光の色によってｘ＝０．２３、ｙ＝０．６６にした。
【０３９４】
【表９】
2021507901.tif 000056
【０３９５】
適用例２：製造例１の化合物を含有する色変換体の製造
以下の物質を５ｍＬのスクリューボトルに導入した；
【表１０】
2021507901.tif 000057
【０３９６】
ボトルを密封し、次にペイントコンディショナーに３０分間適用して色素溶液を得た。ジルコニアビーズを濾別した。色素溶液を４００ｒｐｍのスピンコーティングによってガラス基板上に流延し、次に８０℃で１０分間乾燥させた。分散フィルムの層厚は、スタイラス表面プロファイラー（Ｄｅｋｔａｋ  ６Ｍ、ＵＬＶＡＣ  Ｉｎｃ．）を用いて測定した。フィルム厚：３．２μｍ。
【０３９７】
適用例３：透明フィルムの製造（参考用）
以下の物質を５ｍＬのスクリューボトルに導入した；
【表１１】
2021507901.tif 000058
【０３９８】
ボトルを密封し、次にペイントコンディショナーに３０分間適用して色素溶液を得た。ジルコニアビーズを濾別した。溶液を４００ｒｐｍのスピンコーティングによってガラス基板上に流延し、次に８０℃で１０分間乾燥させた。
【０３９９】
分散フィルムの層厚は、スタイラス表面プロファイラー（Ｄｅｋｔａｋ  ６Ｍ、ＵＬＶＡＣ  Ｉｎｃ．）を用いて測定した。
フィルム厚：３．７５μｍ。
【０４００】
適用例４：製造例１の化合物を含むレジスト
すべての操作を黄色の光の下で行った。以下の物質を５ｍＬのスクリューボトルに導入した；
【表１２】
2021507901.tif 000059
【０４０１】
ボトルを密封し、次にペイントコンディショナーに３０分間適用して色素溶液を得た。ジルコニアビーズを濾別した。
【０４０２】
色素溶液を、４００ｒｐｍのスピンコーティングによってガラス基板上に流延し、次に８０℃で１０分間乾燥させた。露光を、２５０Ｗの超高圧水銀灯（ＵＳＨ−２５０ＢＹ、ウシオ電機）を使用して１５ｃｍ離して行った。ガラスフィルター上の総露光量を、光パワーメーター（ＵＶ−３５検出器付きモデルＵＶ−Ｍ０２、ＯＲＣ紫外線照度計）を使用して３００ｍＪ／ｃｍ２に調節し、次に２３０℃で３０分間ベークした。分散フィルムの層厚は、スタイラス表面プロファイラー（Ｄｅｋｔａｋ  ６Ｍ、ＵＬＶＡＣ  Ｉｎｃ．）を用いて測定した。フィルム厚：３．０μｍ。
【０４０３】
適用例５：参考用の透明レジスト
すべての操作を黄色の光の下で行った。以下の物質を５ｍＬのスクリューボトルに導入した；
【表１３】
2021507901.tif 000060
【０４０４】
ボトルを密封し、次にペイントコンディショナーに３０分間適用して透明レジストを得た。ジルコニアビーズを濾別した。
【０４０５】
透明レジストを、４００ｒｐｍのスピンコーティングによってガラス基板上に流延し、次に８０℃で１０分間乾燥させた。露光を、２５０Ｗの超高圧水銀灯（ＵＳＨ−２５０ＢＹ、ウシオ電機）を使用して１５ｃｍ離して行った。ガラスフィルター上の総露光量を、光パワーメーター（ＵＶ−３５検出器付きモデルＵＶ−Ｍ０２、ＯＲＣ紫外線照度計）を使用して３００ｍＪ／ｃｍ２に調節し、次に２３０℃で３０分間ベークした。分散フィルムの層厚は、スタイラス表面プロファイラー（Ｄｅｋｔａｋ  ６Ｍ、ＵＬＶＡＣ  Ｉｎｃ．）を用いて測定した。フィルム厚：３．１９μｍ。
【０４０６】
白色ＬＥＤによって励起された発光スペクトルの測定
測定には、ＣＣＴ  ７５６５Ｋの白色ＬＥＤ（ＣＲＥＥ  Ｘｌａｍｐ  ＸＭ−Ｌ２  ＬＥＤクールホワイト、フィルター付き（ＨＯＹＡライトバランシングフィルター（Ａｍｂｅｒ）ＬＡ−４０））からなる装置を使用した。カラーフィルターおよび色変換体は、この光源上に配置した。次に、色変換体を通して放出された光を、半球およびスペクトル検出器を備えた積分測定ＱＥ−２１００ＨＭＢ（大塚電子製）で測定した。スペクトルを使用して、放出された光の関連する光分析パラメーターを測定した。結果を表ＩＸにまとめている。
【０４０７】
【表１４】
2021507901.tif 000061
【０４０８】
ＩＶ  ＬＣＤバックライト用の色変換体の製造方法：
変換体の製造のために、各材料、すなわち、ポリカーボネート、色素およびＴｉＯ２（Ｋｒｏｎｏｓ  ２２３３）を、所望の濃度に従って一緒に混合した（表Ｉを参照）。濃度は、使用したポリマーポリカーボネートの量に対して示している。次に塩化メチレンを加え、混合物を一晩撹拌した。溶液／分散液を、アプリケーターフレームを使用してガラス表面上にコーティングした。溶媒を２時間乾燥させた後、フィルムをガラスから取り外し、５０℃で真空乾燥させた。
【０４０９】
【表１５】
2021507901.tif 000062
【０４１０】
【表１６】
2021507901.tif 000063
【０４１１】
ＤＣＩカバー率の測定
ＤＣＩとＲＥＣ２０２０は、テレビにとって特に重要である。ＤＣＩは現在のデジタルシネマ規格であり、ＲＥＣ２０２０はＵＨＤコンテンツの規格として提案されている。どちらの色域も、特に新しい緑色の色調を考慮している。ＤＣＩはデジタルムービープロジェクションの一般的なＲＧＢ空間である。表ＸＩＩに示すように、０．５％のＴｉＯ２、６７μｍのフィルム厚、４５０ｎｍでの励起を伴うＰＣ（ポリカーボネート）中の色素２の濃度系列を行った。色変換体は、上記の方法と同じように製造した。
【０４１２】
【表１７】
2021507901.tif 000064
【０４１３】
表ＸＩＩから読み取れるように、色素の量が増えると、ＦＷＨＭは小さくなる。
【０４１４】
モデリング
本発明による色変換体を使用した場合に色域がどの程度カバーされ得るのかを評価するために、モデリングを行って、ＤＣＩカバー率およびＲＥＣ２０２０カバー率をそれぞれ測定した。２枚のシート、すなわち、ポリカーボネート中に１重量％の色素２および０．５重量％のＴｉＯ２を含むシートと、ポリカーボネート中に０．０５重量％の色素８および０．５重量％のＴｉＯ２を含む別のシートとを使用した。モデリングには、ＢＡＳＦカラーフィルターを使用した。
【０４１５】
【表１８】
2021507901.tif 000065
【０４１６】
上記表から読み取れるように、本発明による化合物は、６０ｎｍ未満のＦＷＨＭを有する狭い緑色ピークのために、色空間の優れたカバレッジを可能にする。ＤＣＩおよびＲＥＣ２０２０などの色空間規格は、本発明による色変換体を使用して十分にカバーされる。
【０４１７】
Ｖ．可視光通信で使用するための色変換体：
本発明による蛍光色素を使用して、以下に記載される方法でポリマーマトリクスに組み込むことにより周波数変換器を製造した。使用したポリマーは、ポリカーボネート（ＰＣ、バイエル社のＭａｃｒｏｌｏｎ（登録商標）２８０８）であった。ポリマー約２．５ｇおよび色素０．０３２重量％を塩化メチレン約５ｍＬに溶解し、ＴｉＯ２（Ｋｒｏｎｏｓ  ２２２０）０．５重量％を、それぞれの場合において使用されるポリマーの量に基づいて分散させた。得られた溶液／分散液を、アプリケーターフレーム（Ｅｒｉｃｓｅｎ製、ウェットフィルム厚４００μｍ）を使用してガラス表面上にコーティングした。溶媒を乾燥させた後、フィルムをガラスから取り外し、真空乾燥キャビネット内で５０℃にて一晩乾燥させた。各フィルムから、直径１５ｍｍで厚さ８０〜８５μｍの円形フィルムを２枚打ち抜き、分析サンプルとして使用した。
【０４１８】
量子収率の測定：
分析サンプルの蛍光量子収率（ＱＹ）は、浜松ホトニクスのＣ９９２０−０２量子収率測定システムを用いて測定した。これは、積分球（ウルブリヒト球）内で各サンプルを４４５〜４５５ｎｍの光で照射することによって行った。サンプル無しのウルブリヒト球での基準測定と比較することにより、励起光の未吸収部分とサンプルが発した蛍光の光とをＣＣＤ分光計によって測定する。未吸収の励起光のスペクトルの強度および放射された蛍光の光のスペクトルの強度を積分すると、それぞれ吸収度および蛍光強度が得られ、ひいては各サンプルの蛍光量子収率を算出することができる。
【０４１９】
励起状態寿命τｖおよび放射寿命τ０の測定：
製造された薄膜の励起状態寿命（τｖ）は、１０ｋＨｚ（８５μＷ、１０５μＷ／ｃｍ２）で作動される励起波長４５０ｎｍのパルスダイオードレーザー（Ｐｉｃｏｑｕａｎｔ製）を用いて薄膜を励起し、時間相関単一光子計数（ＴＣＳＰＣ）を用いて発光を検出することによって測定する。この波長は、最大発光波長４５０ｎｍの青色ＬＥＤが使用される照明用途に近づけるために選択した。減衰曲線への単一指数近似を使用して、励起状態寿命（τｖ）を測定した。
【０４２０】
放射寿命τ０は、τ０＝τｖ／ＱＹで計算される。ここでは放射減衰過程のみを考慮しているため、この値は異なる材料間の比較のために重要である。以下の表ＸＩＶに結果をまとめている。励起は４５０ｎｍであり、減衰率は２列目に示されている最大発光波長で測定した。
【０４２１】
【表１９】
2021507901.tif 000066
【０４２２】
ＶＩ．押出成形により製造された色変換体
設備
混合  ローラーラック
押出機  二軸１６ｍｍ／３６Ｄ、Ｄｒ．Ｃｏｌｌｉｎ  ＧｍｂＨ
造粒機  造粒機、Ｓｃｈｅｅｒ（シュトゥットガルト）
ホイル  Ｔｅａｃｈ−Ｌｉｎｅ押出機＋チルロール、Ｄｒ．Ｃｏｌｌｉｎ  ＧｍｂＨ
【０４２３】
試験手順
ポリマー２  ポリエチレンテレフタレート、ＰＥＴ  Ｔｅｒｅｚ  ３２００
予備乾燥  １５０℃で８時間
ポリマー＋色素＋ＴｉＯ２（存在する場合）の混合  Ｔｕｒｂｕｌａ（Ｆｕｃｈｓ製）で２０分
押出成形  最大２６０℃（冷間、１５０℃、２５０℃、２６０℃、２６０℃、２６０℃および２６０℃）
乾燥  １５０℃で８時間
ホイル  Ｔｅａｃｈ−Ｌｉｎｅ押出機２０ｍｍ／２５Ｄ
最大２８０℃（冷間、２６０℃、２７５℃、２８０℃、２８０℃、２８０℃および２８０℃）
スロットノズル幅１５０ｍｍ
温度２８０℃
チルロール
ロール温度７５℃
【０４２４】
色素２を使用して、押出成形により色変換体を製造した。この目的のために、製造例１の化合物を、上記のようにポリエチレンテレフタレート（ＴＥＲ  ＨＥＬＬ  ＰＬＡＳＴＩＣ  ＧＭＢＨ社のＰＥＴ  Ｔｅｒｅｚ  ３２００）から構成されるマトリクスに組み込んだ。
【０４２５】
分析サンプルの蛍光量子収率（ＦＱＹ）は、Ｃ９９２０−０２量子収率測定システム（浜松ホトニクス）を用いて測定した。これは、積分球（ウルブリヒト球）内で各サンプルを４７０ｎｍの光で照射することによって行った。サンプル無しのウルブリヒト球での基準測定と比較することにより、励起光の未吸収部分とサンプルが発した蛍光の光とをＣＣＤ分光計によって測定する。未吸収の励起光のスペクトルにわたる強度または放射された蛍光の光のスペクトルにわたる強度を積分すると、各サンプルの吸収度または蛍光強度もしくは蛍光量子収率が得られる。結果は下記の表ＸＶにまとめている。
【０４２６】
ポリエチレンテレフタレートマトリクス中の製造例１の化合物のＴ８０値を求めた。Ｔ８０は、青色光（４５０ｎｍ）を１００ｍＷ／ｃｍ２で照射しながら、蛍光（積ａｂｓ＊ＱＹ）をその初期値の８０％に減衰させたものである。このために、上記のようにポリエチレンテレフタレート（ＰＥＴ）ポリマーフィルムおよび製造例１の化合物を製造した。その結果を表ＸＶにまとめている。
【０４２７】
【表２０】
2021507901.tif 000067
【０４２８】
驚くべきことに、製造例１の化合物は、押出成形中に劣化や分解したりすることがない。
【０４２９】
押出成形によるディスプレイ用フィルム
製造例１の蛍光色素（色素２）を使用して、押出成形により色変換体を製造した。この目的のために、色素２、色素８およびＴｉＯ２を、上記のようにポリエチレンテレフタレートで構成されているマトリクスに、下記の表ＸＶＩに記載されている濃度で組み込んだ。
【０４３０】
【表２１】
2021507901.tif 000068
【０４３１】
ＬＥＤ２を、色変換体Ａ１０を励起するための光源として使用した。測光測定は上記のように行った。結果を下記の表ＸＶＩＩＩに示している。
【０４３２】
【表２２】
2021507901.tif 000069
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2021507901.tif 000080
［式中、
ｍは、０、１、２、３または４であり、
それぞれのＲ１は、互いに独立して、臭素、塩素、シアノ、−ＮＲａＲｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ１０−アリール、Ｃ６〜Ｃ１０−アリールオキシ、Ｃ６〜Ｃ１０−アリール−Ｃ１〜Ｃ１０−アルキレンからなる群から選択され、ここで、直前の６つの基におけるシクロアルキル、ヘテロシクロアルキル、ヘテロアリール、アリール、アリールオキシおよびアリールアルキレンの環は、非置換であるか、または１、２、３、４もしくは５個の同一もしくは異なる基Ｒ１ａで置換されており、かつＣ１〜Ｃ２４−アルキル、Ｃ１〜Ｃ２４−ハロアルキル、Ｃ１〜Ｃ２４−アルコキシ、およびＣ６〜Ｃ１０−アリール−Ｃ１〜Ｃ１０−アルキレンのアルキレン部分は、Ｏ、ＳおよびＮＲｃからなる群から選択される１個以上の基で中断されていてもよく、
Ｒ２、Ｒ３、Ｒ４およびＲ５は、水素、塩素、臭素、および１、２もしくは３個のシアノ基を有するＣ６〜Ｃ１０−アリールからなる群から選択されるが、
ただし、基Ｒ１、Ｒ２、Ｒ３、Ｒ４およびＲ５のうちの少なくとも１個は、１、２もしくは３個のシアノ基を有するＣ６〜Ｃ１０−アリールであり、
Ｘは、Ｏ、Ｓ、ＳＯまたはＳＯ２であり、
Ａは、一般式（Ａ．１）および（Ａ．２）
【化２】
2021507901.tif 000081
の二価の基からなる群から選択される二価の基であり、ここで、
＊は、それぞれの場合において、分子の残りの部分への結合点を示し、
Ｒ６は、水素、Ｃ１〜Ｃ２４−アルキル、Ｃ１〜Ｃ２４−ハロアルキル、Ｃ３〜Ｃ２４−シクロアルキル、Ｃ６〜Ｃ１０−アリールまたはＣ６〜Ｃ１０−アリール−Ｃ１〜Ｃ１０−アルキレンであり、ここで、直前の３つの基におけるシクロアルキル、アリールおよびアリールアルキレンの環は、非置換であるか、または１、２、３、４もしくは５個の同一もしくは異なる基Ｒ６ａで置換されており、かつＣ１〜Ｃ２４−アルキル、Ｃ１〜Ｃ２４−ハロアルキル、およびＣ６〜Ｃ１０−アリール−Ｃ１〜Ｃ１０−アルキレンのアルキレン部分は、Ｏ、ＳおよびＮＲｃからなる群から選択される１個以上のヘテロ原子もしくはヘテロ原子基で中断されていてもよく、
Ｒ１ａ、Ｒ６ａは、互いに独立して、Ｃ１〜Ｃ２４−アルキル、Ｃ１〜Ｃ２４−フルオロアルキル、Ｃ１〜Ｃ２４−アルコキシ、フッ素、塩素、臭素およびシアノからなる群から選択され、
Ｒａ、Ｒｂ、Ｒｃは、互いに独立して、水素、Ｃ１〜Ｃ２０−アルキル、Ｃ３〜Ｃ２４−シクロアルキル、ヘテロシクロアルキル、ヘタリールおよびＣ６〜Ｃ１０−アリールからなる群から選択される］のシアノアリール置換化合物。
【請求項２】
ＸがＯである、請求項１記載の式（Ｉ）のシアノアリール置換化合物。
【請求項３】
Ｒ２およびＲ４が、それぞれ１、２もしくは３個のシアノ基を有するフェニルであり、かつＲ３およびＲ５が、それぞれ水素である、請求項１または２記載の式（Ｉ）のシアノアリール置換化合物。
【請求項４】
Ａが、前記式（Ａ．２）の基である、請求項１から３までのいずれか１項記載のシアノアリール置換化合物。
【請求項５】
Ｒ６が、線状Ｃ１〜Ｃ２４−アルキル、式（Ｂ．１）の基、式（Ｂ．２）の基および式（Ｂ．３）の基：
【化３】
2021507901.tif 000082
［式中、
＃は、窒素原子への結合部位を表し、
ＲｄおよびＲｅは、前記式（Ｂ．１）において、互いに独立して、Ｃ１〜Ｃ２２−アルキルからなる群から選択され、ここで、ＲｄおよびＲｅ基の炭素原子の和は２〜２３の整数であり、
Ｒｆ、ＲｇおよびＲｈは、前記式（Ｂ．２）において、Ｃ１〜Ｃ２１−アルキルからなる群から独立して選択され、ここで、Ｒｆ、ＲｇおよびＲｈ基の炭素原子の和は３〜２３の整数であり、
ＲｉおよびＲｋは、前記式（Ｂ．３）において、Ｃ１〜Ｃ２１−アルキルからなる群から独立して選択され、ここで、ＲｉおよびＲｋ基の炭素原子の和は２〜２２の整数である］からなる群から選択される、請求項４記載の式（Ｉ）のシアノアリール置換化合物。
【請求項６】
Ｒ６が、式（Ｃ．１）の基、式（Ｃ．２）の基および式（Ｃ．３）の基：
【化４】
2021507901.tif 000083
［式中、
＃は、窒素原子への結合側を表し、
Ｂは、存在する場合、−Ｏ−および−Ｓ−からなる群から選択される１個以上の非隣接基で中断されていてもよいＣ１〜Ｃ１０−アルキレン基であり、
ｙは、０または１であり、
Ｒｍは、互いに独立して、Ｃ１〜Ｃ２４−アルキル、Ｃ１〜Ｃ２４−フルオロアルキル、フッ素、塩素および臭素からなる群から選択され、
Ｒｎは、互いに独立して、Ｃ１〜Ｃ２４−アルキルからなる群から選択され、
ｘは、式（Ｃ．２）および（Ｃ．３）において、１、２、３、４または５である］からなる群から選択される、請求項４記載の式（Ｉ）のシアノアリール置換化合物。
【請求項７】
式（Ｉ）におけるｍが０、１または２であり、かつｍが１または２の場合、それぞれのＲ１は、線状Ｃ１〜Ｃ２４−アルキル、式（Ｄ．１）の基、式（Ｄ．２）の基、式（Ｄ．３）の基、式（Ｄ．４）の基および式（Ｄ．５）の基：
【化５】
2021507901.tif 000084
［式中、
＃は、式（Ｉ）の前記化合物の残りの部分への結合部位を表し、
ＲｏおよびＲｐは、前記式（Ｄ．１）において、互いに独立して、Ｃ１〜Ｃ２２−アルキルからなる群から選択され、ここで、ＲｏおよびＲｐ基の炭素原子の合計は２〜２３の整数であり、
Ｒｑ、ＲｒおよびＲｓは、前記式（Ｄ．２）において、Ｃ１〜Ｃ２１−アルキルからなる群から独立して選択され、ここで、Ｒｑ、ＲｒおよびＲｓ基の炭素原子の合計は３〜２３の整数であり、
ＲｔおよびＲｕは、前記式（Ｄ．３）において、Ｃ１〜Ｃ２１−アルキルからなる群から独立して選択され、ここで、ＲｔおよびＲｕ基の炭素原子の合計は２〜２２の整数であり、
Ｂは、存在する場合、−Ｏ−および−Ｓ−からなる群から選択される１個以上の非隣接基で中断されていてもよいＣ１〜Ｃ１０−アルキレン基であり、
ｙは、式（Ｄ．４）および（Ｄ．５）において、０または１であり、
ｘは、式（Ｄ．５）において、１、２または３であり、かつ
Ｒ１ａは、シアノ、Ｃ１〜Ｃ２４−アルキルおよびＣ１〜Ｃ２４−アルコキシからなる群から選択される］からなる群から選択される、請求項１から６までのいずれか１項記載の式（Ｉ）のシアノアリール置換化合物。
【請求項８】
式（Ｉ）におけるｍが０または１であり、かつｍが１の場合、Ｒ１は、ＲｏおよびＲｐがそれぞれ独立してＣ１〜Ｃ１２−アルキルである前記式（Ｄ．１）の基であるか、またはＲ１は、ＲｑおよびＲｓがそれぞれ独立してＣ１〜Ｃ６−アルキルであり、かつＲｒが分岐状Ｃ４〜Ｃ２１−アルキルである前記式（Ｄ．２）の基であるか、またはＲ１は、Ｒ１ａがシアノもしくはＣ１〜Ｃ１２−アルキルであり、ｙが０であり、かつｘが１もしくは２である基（Ｄ．５）である、請求項７記載の式（Ｉ）のシアノアリール置換化合物。
【請求項９】
蛍光色素として請求項１から８までのいずれかにおいて定義される式（Ｉ）の少なくとも１種のシアノアリール置換化合物と、ポリマーマトリクスとを含む色変換体であって、ここで、前記ポリマーマトリクスは、ポリスチレン、ポリカーボネート、ポリアクリレート、ポリメチルメタクリレート、ポリメタクリレート、ポリビニルピロリドン、ポリ酢酸ビニル、ポリ塩化ビニル、ポリブテン、シリコーン、エポキシ樹脂、ビニルエステル樹脂、ポリビニルアルコール、ポリ（エチレンビニルアルコール）コポリマー、ポリアクリロニトリル、ポリ塩化ビニリデン、ポリスチレンアクリロニトリル、ポリブチレンテレフタレート、ポリエチレンテレフタレート、２，５−フランジカルボン酸ポリエステル、ポリビニルブチレート、ポリ塩化ビニル、ポリアミド、ポリオキシメチレン、ポリイミド、ポリエーテルイミドおよびそれらの混合物からなる群から選択され、好ましくは、前記ポリマーマトリクスは、ポリスチレン、ポリカーボネート、ポリエチレンテレフタレートもしくはポリエチレンフラノエートを含むか、もしくはそれらからなり、または前記ポリマーマトリクスは、重合性（硬化性）組成物の反応生成物を含む、色変換体。
【請求項１０】
前記ポリマーマトリクスが、ポリエチレンテレフタレートを含むか、またはポリエチレンテレフタレートからなる、請求項９記載の色変換体。
【請求項１１】
前記ポリマーマトリクスが、硬化性組成物の反応生成物からなり、ここで、前記硬化性樹脂組成物は、少なくとも１種のバインダー、少なくとも１種のモノマー、少なくとも１種の光開始剤および／または光酸発生剤、任意選択的に熱ラジカル開始剤、任意選択的に有機溶媒、任意選択的に少なくとも１種の分散剤、任意選択的に少なくとも１種の界面活性剤ならびに任意選択的に散乱粒子を含む感光性レジスト組成物である、請求項９記載の色変換体。
【請求項１２】
前記色変換体が、散乱体として少なくとも１種の無機白色顔料を追加で含む、請求項９から１１までのいずれか１項記載の色変換体。
【請求項１３】
以下の（Ｂ１）、（Ｂ２）、（Ｂ３）および（Ｂ４）：
（Ｂ１）式（ＩＩＩ）
【化６】
2021507901.tif 000085
［式中、
ｑは、１、２、３または４であり、
Ｒ３０は、非置換であるか、またはハロゲン、Ｃ１〜Ｃ１０−アルキルもしくはＣ６〜Ｃ１０−アリールで一置換もしくは多置換されているアリールオキシであり、ここで、Ｒ３０基は、＊で示される位置の１つまたは複数であり、
Ｒ３１、Ｒ３２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のアリールオキシ置換ペルリレン−３，４，９，１０−テトラカルボン酸ジイミド化合物
およびその混合物；
（Ｂ２）式（ＩＶ）
【化７】
2021507901.tif 000086
［式中、
Ｒ４１、Ｒ４２は、それぞれ独立して、Ｃ１〜Ｃ３０−アルキル、Ｃ３〜Ｃ８−シクロアルキル、アリール、ヘタリール、またはアリール−Ｃ１〜Ｃ１０−アルキレンであり、ここで、直前の３つの基における（ヘテロ）芳香族環は、非置換であるか、またはＣ１〜Ｃ１０−アルキルで一置換もしくは多置換されている］のペリレン−３，４，９，１０−テトラカルボン酸ジイミド化合物；
（Ｂ３）式（Ｖ）
【化８】
2021507901.tif 000087
［式中、
Ｒ５１およびＲ５２は、互いに独立して、水素、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシからなる群から選択され、
Ｒ５３、Ｒ５４、Ｒ５５、Ｒ５６、Ｒ５７、Ｒ５８、Ｒ５９、Ｒ５１０、Ｒ５１１、Ｒ５１２、Ｒ５１３、Ｒ５１４、Ｒ５１５、Ｒ５１６、Ｒ５１７およびＲ５１８は、互いに独立して、水素、ハロゲン、シアノ、ヒドロキシル、メルカプト、ニトロ、−ＮＥ５１Ｅ５２、−ＮＲＡｒ５１ＣＯＲＡｒ５２、−ＣＯＮＲＡｒ５１ＲＡｒ５２、−ＳＯ２ＮＲＡｒ５１ＲＡｒ５２、−ＣＯＯＲＡｒ５１、−ＳＯ３ＲＡｒ５２、それぞれの場合において非置換もしくは置換されたＣ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４−アリールオキシおよびＣ６〜Ｃ２４−アリールチオからなる群から選択され、
ここで、Ｒ５３とＲ５４、Ｒ５４とＲ５５、Ｒ５５とＲ５６、Ｒ５６とＲ５７、Ｒ５７とＲ５８、Ｒ５８とＲ５９、Ｒ５９とＲ５１０、Ｒ５１１とＲ５１２、Ｒ５１２とＲ５１３、Ｒ５１３とＲ５１４、Ｒ５１４とＲ５１５、Ｒ５１５とＲ５１６、Ｒ５１６とＲ５１７および／またはＲ５１７とＲ５１８は、それらが結合しているビフェニル部分の炭素原子と一緒になって、さらに縮合した芳香族もしくは非芳香族の環系を形成してもよく、ここで、縮合した環系は、非置換もしくは置換されており、
ここで、
Ｅ５１およびＥ５２は、互いに独立して、水素、非置換もしくは置換されたＣ１〜Ｃ１８−アルキル、非置換もしくは置換されたＣ２〜Ｃ１８−アルケニル、非置換もしくは置換されたＣ２〜Ｃ１８−アルキニル、非置換もしくは置換されたＣ３〜Ｃ２０−シクロアルキル、または非置換もしくは置換されたＣ６〜Ｃ１０−アリールであり、
ＲＡｒ５１およびＲＡｒ５２は、互いに独立して、水素、非置換もしくは置換されたＣ１〜Ｃ１８−アルキル、非置換もしくは置換されたＣ３〜Ｃ２０−シクロアルキル、非置換もしくは置換されたヘテロシクリル、非置換もしくは置換されたＣ６〜Ｃ２０−アリール、または非置換もしくは置換されたヘテロアリールである］の剛直な２，２’−ビフェノキシ架橋を有するペリレン−３，４，９，１０−テトラカルボン酸ジイミド化合物
ならびに
（Ｂ４）式（ＶＩ）
【化９】
2021507901.tif 000088
［式中、
Ｒ６３またはＲ６４の一方の基が、互いに独立してシアノであり、かつ他方の基Ｒ６３またはＲ６４が、シアノ、フェニル、４−シアノフェニル、およびＣ１〜Ｃ１０−アルキルからなる群から選択される１、２もしくは３個の置換基を有するフェニルからなる群から選択され、
Ｒ６７、Ｒ６８、Ｒ６９およびＲ６１０は、互いに独立して、水素、シアノ、フェニル、４−シアノフェニル、またはＣ１〜Ｃ１０−アルキルからなる群から選択される１、２もしくは３個の置換基を有するフェニルである］のコアシアノ化ナフトイルベンズイミダゾール化合物
からなる群から選択される少なくとも１種の更なる有機蛍光色素Ｂを含む、請求項９から１２までのいずれか１項記載の色変換体。
【請求項１４】
前記Ｂ１の群から選択される少なくとも１種の蛍光色素Ｂを含む、請求項１３記載の色変換体。
【請求項１５】
（ｉ）４００ｎｍ〜４８０ｎｍの発光中心波長を有する青色ＬＥＤおよび３０００Ｋ〜２００００Ｋの相関色温度を有する白色ＬＥＤからなる群から選択される少なくとも１つのＬＥＤと、
（ｉｉ）請求項９から１４までのいずれかにおいて定義される少なくとも１つの色変換体と
を含む照明デバイスであって、ここで、前記少なくとも１つの色変換体が、前記少なくとも１つのＬＥＤから離れた配置をとる、照明デバイス。
【請求項１６】
（ｉ）光源の少なくとも１つ、好ましくは６０００〜１２０００Ｋの相関色温度を有する白色ＬＥＤまたは４００ｎｍ〜４８０ｎｍの発光中心波長を有する青色発光ダイオードと、
（ｉｉ）請求項９から１４までのいずれかにおいて定義される少なくとも１つの色変換体と
を備えた液晶ディスプレイ用バックライトユニットであって、ここで、前記少なくとも１つの色変換体が、前記少なくとも１つの光源から離れた蛍光体配置をとる、液晶ディスプレイ用バックライトユニット。
【請求項１７】
（ｉ）薄膜トランジスタ（ＴＦＴ）アレイ、液晶層、ならびに赤、緑および青色のカラーフィルターを含むカラーフィルターアレイを備えた、液晶パネルと、
（ｉｉ）光源の少なくとも１つと、
（ｉｉｉ）請求項９から１４までのいずれかにおいて定義される少なくとも１つの色変換体と
を備えた液晶ディスプレイデバイスであって、ここで、前記少なくとも１つの色変換体が、前記少なくとも１つの光源と前記液晶パネルとの間に配置されているか、または前記カラーフィルターアレイに統合されている、液晶ディスプレイデバイス。
【請求項１８】
（ｉ）少なくとも１つの光源と、
（ｉｉ）請求項９、１１から１４までのいずれかにおいて定義される少なくとも１つの色変換体と、
（ｉｉｉ）任意選択的に、赤、緑および青色のカラーフィルターを含むカラーフィルターアレイと
を備えた自己発光型ディスプレイデバイス。
【請求項１９】
前記少なくとも１つの光源が、白色有機発光ダイオード（ＷＯＬＥＤ）、４００ｎｍ〜４８０ｎｍの発光中心波長を有する青色有機発光ダイオードおよびマイクロＬＥＤからなる群から選択される、請求項１８記載の自己発光型ディスプレイデバイス。
【請求項２０】
４００ｎｍ〜４８０ｎｍに発光中心波長を有する青色ＬＥＤから放出された光を第２のより長い波長の光に変換するための色変換体における、３０００Ｋ〜２００００Ｋの相関色温度を有する白色ＬＥＤから放出された光を変換して、より低い相関色温度を有する白色光を提供するための色変換体における、またはデータを送信するためと可視スペクトル範囲において電磁放射を放出するための色変換体における、またはディスプレイユニットにおける、請求項１から８までのいずれか１項記載の式（Ｉ）の化合物またはその混合物の使用。
【請求項２１】
４００ｎｍ〜４８０ｎｍに発光中心波長を有する青色ＬＥＤが生成した光を変換して白色光を提供するための、３０００Ｋ〜２００００Ｋの相関色温度を有する白色ＬＥＤが生成した光を変換して、より低い相関色温度を有する白色光を提供するための、データを送信するためと可視スペクトル範囲において電磁放射を放出するための送信器における、またはディスプレイにおける、請求項９から１４までのいずれか１項記載の色変換体の使用。
【請求項２２】
光起電力電池と、請求項９から１４までのいずれか１項記載の色変換体とを含む、照明時に電力を生成するデバイスであって、ここで、前記光起電力電池によって吸収されない光の少なくとも一部が前記色変換体によって吸収される、デバイス。
【国際調査報告】
2021507901.tif 000089
2021507901.tif 000090
2021507901.tif 000091
2021507901.tif 000092